(57)【要約】式（１）で表されるトリフェニルアミン構造を有するオリゴアニリン化合物は、ＯＬＥＤ素子およびＰＬＥＤ素子のどちらに使用した場合においても良好な発光効率および輝度特性を発現し得、かつ、有機溶媒に対する溶解性が良好であるため各種塗布方式に適用可能である。2008129947.tif 000039（Ｒ1およびＲ2は、それぞれ独立して水素原子、置換もしくは非置換の一価炭化水素基、ｔ−ブトキシカルボニル基等を示し、Ｒ3〜Ｒ34は、それぞれ独立して水素原子、水酸基、シラノール基、チオール基、カルボキシル基、リン酸基、リン酸エステル基、エステル基、チオエステル基、アミド基、ニトロ基、置換もしくは非置換の一価炭化水素基等を示し、ｍおよびｎは１以上の整数で、ｍ＋ｎ≦２０を満足する。）
2008129947.tif 000002
【特許請求の範囲】
【請求項１】
式（１）で表されることを特徴とするオリゴアニリン化合物。
【化１】
2008129947.tif 000036
（式中、Ｒ1およびＲ2は、それぞれ独立して、水素原子、置換もしくは非置換の一価炭化水素基、ｔ−ブトキシカルボニル基、またはベンジルオキシカルボニル基を示し、Ｒ3〜Ｒ34は、それぞれ独立して水素原子、水酸基、シラノール基、チオール基、カルボキシル基、リン酸基、リン酸エステル基、エステル基、チオエステル基、アミド基、ニトロ基、置換もしくは非置換の一価炭化水素基、オルガノオキシ基、オルガノアミノ基、オルガノシリル基、オルガノチオ基、アシル基、スルホン基またはハロゲン原子を示し、ｍおよびｎは、それぞれ独立して１以上の整数で、ｍ＋ｎ≦２０を満足する。）
【請求項２】
前記Ｒ1およびＲ2が、それぞれ独立して水素原子またはｔ−ブトキシカルボニル基であり、
前記Ｒ3〜Ｒ34が、それぞれ独立して水素原子、置換もしくは非置換の一価炭化水素基、オルガノオキシ基、オルガノアミノ基、またはハロゲン原子であり、
前記ｍおよびｎが、それぞれ独立して１以上の整数で、ｍ＋ｎ≦１０を満足する請求項１記載のオリゴアニリン化合物。
【請求項３】
前記Ｒ3〜Ｒ34が、それぞれ独立して水素原子、置換もしくは非置換の一価炭化水素基、またはハロゲン原子であり、
ｍおよびｎが、それぞれ独立して、１以上の整数で、ｍ＋ｎ≦５を満足する請求項２記載のオリゴアニリン化合物。
【請求項４】
前記Ｒ3〜Ｒ34における一価炭化水素基が、フェニル基、ビフェニル基、ナフチル基、または置換もしくは非置換アリールアミンである請求項２記載のオリゴアニリン化合物。
【請求項５】
前記ハロゲン原子が、フッ素原子である請求項２記載のオリゴアニリン化合物。
【請求項６】
請求項１記載のオリゴアニリン化合物の酸化体であるキノンジイミン化合物。
【請求項７】
請求項１〜５のいずれか１項記載のオリゴアニリン化合物、または請求項６記載のキノンジイミン化合物を含む電荷輸送性ワニス。
【請求項８】
さらに電子受容性ドーパント物質または正孔受容性ドーパント物質を含む請求項７記載の電荷輸送性ワニス。
【請求項９】
前記電子受容性ドーパント物質が、式（２）で表されるアリールスルホン酸誘導体である請求項８記載の電荷輸送性ワニス。
【化２】
2008129947.tif 000037
〔式中、Ｘは、Ｏ、ＳまたはＮＨを表し、Ａは、Ｘおよびｎ個の（ＳＯ3Ｈ）基以外の置換基を有していてもよいナフタレン環またはアントラセン環を表し、Ｂは、非置換もしくは置換の炭化水素基、１，３，５−トリアジン基、または非置換もしくは置換の下記式（３）もしくは（４）
【化３】
2008129947.tif 000038
で示される基（式中、Ｗ1およびＷ2は、それぞれ独立して、Ｏ、Ｓ、Ｓ（Ｏ）基、Ｓ（Ｏ2）基、または非置換もしくは置換基が結合したＮ、Ｓｉ、Ｐ、Ｐ（Ｏ）基を示す。）を表し、ｎは、Ａに結合するスルホン酸基数を表し、１≦ｎ≦４を満たす整数であり、ｑは、ＢとＸとの結合数を示し、１≦ｑを満たす整数である。〕
【請求項１０】
さらに、少なくとも１種のシラン化合物を含む請求項７〜９のいずれか１項記載の電荷輸送性ワニス。
【請求項１１】
有機溶媒を溶剤とする請求項１０記載の電荷輸送性ワニス。
【請求項１２】
前記有機溶媒に対して０．０００１〜１０質量％の水を含む請求項１１記載の電荷輸送性ワニス。
【請求項１３】
前記シラン化合物が、前記電荷輸送性ワニスの固形分の総質量に対して、1〜５０質量％含まれる請求項１０〜１２のいずれか１項記載の電荷輸送性ワニス。
【請求項１４】
前記シラン化合物が、ジアルコキシシラン化合物、トリアルコキシシラン化合物、テトラアルコキシシラン化合物、およびシリコーン化合物から選ばれる少なくとも１種である請求項１０〜１３のいずれか１項記載の電荷輸送性ワニス。
【請求項１５】
前記シラン化合物が、トリアルコキシシラン化合物である請求項１４記載の電荷輸送性ワニス。
【請求項１６】
前記トリアルコキシシラン化合物が、式（２７）で表される請求項１５記載の電荷輸送性ワニス。
Ｙ1Ｓｉ（ＯＹ2）3      （２７）
（式中、Ｙ1は、ハロゲン原子、水素原子、またはＺで置換されていてもよい、炭素数１〜１２アルキル基、炭素数２〜１２アルケニル基、炭素数２〜１２アルキニル基、アリール基、もしくはヘテロアリール基を表し、Ｙ2は、炭素数１〜１２アルキル基を表し、
Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数１〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）
【請求項１７】
前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す請求項１６記載の電荷輸送性ワニス。
【請求項１８】
前記Ｙ1が、フッ素原子、水素原子、Ｚで置換されていてもよい、炭素数１〜１２アルキル基、炭素数２〜１２アルケニル基、炭素数２〜１２アルキニル基、アリール基、またはヘテロアリール基であり、
前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す請求項１６記載の電荷輸送性ワニス。
【請求項１９】
前記シラン化合物が、ジアルコキシシラン化合物である請求項１４記載の電荷輸送性ワニス。
【請求項２０】
前記ジアルコキシシラン化合物が、式（２８）で表される請求項１９記載の電荷輸送性ワニス。
Ｙ3Ｙ4Ｓｉ（ＯＹ5）2      （２８）
（Ｙ3およびＹ4は、互いに独立して、ハロゲン原子、またはＺで置換されていてもよい、炭素数１〜１２アルキル基、炭素数２〜１２アルケニル基、炭素数２〜１２アルキニル基、アリール基、もしくはヘテロアリール基を表し、
Ｙ5は、炭素数１〜１２アルキル基を表し、
Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数１〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）
【請求項２１】
前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す請求項２０記載の電荷輸送性ワニス。
【請求項２２】
前記Ｙ3およびＹ4が、互いに独立して、フッ素原子、水素原子、Ｚで置換されていてもよい、炭素数１〜１２アルキル基、炭素数２〜１２アルケニル基、炭素数２〜１２アルキニル基、アリール基、またはヘテロアリール基であり、
前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す請求項２０記載の電荷輸送性ワニス。
【請求項２３】
前記シラン化合物が、テトラアルコキシシラン化合物である請求項１４記載の電荷輸送性ワニス。
【請求項２４】
前記テトラアルコキシシラン化合物が、式（２９）で表される請求項２３記載の電荷輸送性ワニス。
Ｓｉ（ＯＹ6）2      （２９）
（式中、Ｙ6は、炭素数１〜１２アルキル基を表す。）
【請求項２５】
前記Ｙ6が、メチル基、エチル基、またはプロピル基である請求項２４記載の電荷輸送性ワニス。
【請求項２６】
前記シラン化合物が、ジアルコキシシラン化合物、トリアルコキシシラン化合物、テトラアルコキシシラン化合物、およびシリコーン化合物から選ばれる２種以上の組み合わせである請求項１０記載の電荷輸送性ワニス。
【請求項２７】
前記シラン化合物が、トリアルコキシシラン化合物、テトラアルコキシシラン化合物、およびジアルコキシシラン化合物から選ばれる２種以上の組み合わせである請求項１０記載の電荷輸送性ワニス。
【請求項２８】
前記シラン化合物が、２種以上のトリアルコキシシラン化合物の組み合わせである請求項１０記載の電荷輸送性ワニス。
【請求項２９】
前記シラン化合物が、２種以上のテトラアルコキシシラン化合物の組み合わせである請求項１０記載の電荷輸送性ワニス。
【請求項３０】
前記シラン化合物が、２種以上のジアルコキシシラン化合物の組み合わせである請求項１０記載の電荷輸送性ワニス。
【請求項３１】
前記シラン化合物が、１種または２種以上のトリアルコキシシラン化合物と、１種または２種以上のテトラアルコキシシラン化合物との組み合わせである請求項１０記載の電荷輸送性ワニス。
【請求項３２】
前記シラン化合物が、１種または２種以上のトリアルコキシシラン化合物と、１種または２種以上のジアルコキシシラン化合物との組み合わせである請求項１０記載の電荷輸送性ワニス。
【請求項３３】
前記シラン化合物が、１種または２種以上のトリアルコキシシラン化合物と、１種または２種以上のシリコーン化合物との組み合わせである請求項１０記載の電荷輸送性ワニス。
【請求項３４】
前記シラン化合物が、１種または２種以上のテトラアルコキシシラン化合物と、１種または２種以上のジアルコキシシラン化合物との組み合わせである請求項１０記載の電荷輸送性ワニス。
【請求項３５】
前記シラン化合物が、１種または２種以上のテトラアルコキシシラン化合物と、１種または２種以上のシリコーン化合物との組み合わせである請求項１０記載の電荷輸送性ワニス。
【請求項３６】
前記シラン化合物が、１種または２種以上のジアルコキシシラン化合物と、１種または２種以上のシリコーン化合物との組み合わせである請求項１０記載の電荷輸送性ワニス。
【請求項３７】
請求項１〜５のいずれか１項記載のオリゴアニリン化合物、または請求項６記載のキノンジイミン化合物を含む電荷輸送性薄膜。
【請求項３８】
請求項７〜３６のいずれか１項記載の電荷輸送性ワニスから作製される電荷輸送性薄膜。
【請求項３９】
請求項３７または３８記載の電荷輸送性薄膜を備える有機エレクトロルミネッセンス素子。
【発明の詳細な説明】
【技術分野】
【０００１】
本発明は、オリゴアニリン化合物に関し、さらに詳述すると、トリフェニルアミン構造を含むオリゴアニリン化合物、およびこの化合物の電荷輸送性物質としての利用、並びにこの化合物を含む電荷輸送性ワニスに関する。
【背景技術】
【０００２】
従来、低分子有機エレクトロルミネッセンス（以下、ＯＬＥＤと略す）素子では、正孔注入層として銅フタロシアニン（ＣｕＰＣ）層を設けることによって、駆動電圧の低下や発光効率向上等の初期特性向上、さらには寿命特性向上を実現し得ることが報告されている（非特許文献１：アプライド・フィジックス・レターズ（Ａｐｐｌｉｅｄ Ｐｈｙｓｉｃｓ Ｌｅｔｔｅｒｓ）、米国、１９９６年、６９巻、ｐ．２１６０−２１６２）。
一方、高分子発光材料を用いた有機エレクトロルミネッセンス（以下、ＰＬＥＤと略す）素子では、ポリアニリン系材料（特許文献１：特開平３−２７３０８７号公報、非特許文献２：ネイチャー（Ｎａｔｕｒｅ）、英国、１９９２年、第３５７巻、ｐ．４７７−４７９）や、ポリチオフェン系材料（非特許文献３：アプライド・フィジックス・レターズ（Ａｐｐｌｉｅｄ Ｐｈｙｓｉｃｓ Ｌｅｔｔｅｒｓ）、米国、１９９８年、７２巻、ｐ．２６６０−２６６２）からなる薄膜を正孔輸送層として用いることで、ＯＬＥＤ素子と同様の効果が得られることが報告されている。【０００３】
近年、高溶解性の低分子オリゴアニリン系材料やオリゴチオフェン系材料を利用し、有機溶媒に完全溶解させた均一系溶液からなる電荷輸送性ワニスが見出された。そして、このワニスから得られる正孔注入層を有機エレクトロルミネッセンス（以下、有機ＥＬという）素子中に挿入することで、下地基板の平坦化効果や、優れたＥＬ素子特性が得られることが報告されている（特許文献２：特開２００２−１５１２７２号公報、特許文献３：国際公開第２００５／０４３９６２号パンフレット）。
当該低分子オリゴマー化合物は、それ自体の粘度が低く、通常の有機溶媒を使用した場合、成膜操作におけるプロセスマージンが狭いため、スピンコート、インクジェット塗布、スプレー塗布等の種々の塗布方式や、種々の焼成条件を用いる場合、高い均一性を有する成膜を行うことは困難であった。
しかし、各種添加溶媒を用いることで、粘度や、沸点および蒸気圧の調整が可能となり、種々の塗布方式に対応して高い均一性を有する成膜面を得ることが可能になってきている（特許文献４：国際公開第２００４／０４３１１７号パンフレット、特許文献５：国際公開第２００５／１０７３３５号パンフレット）。【０００４】
このように、低分子オリゴマー化合物は、近年、有機ＥＬ素子中の正孔注入層として用いられるようになってきている。
しかし、スピンコート、インクジェット塗布、スプレー塗布等の種々の塗布方式に容易に対応し得るように、低分子オリゴマー化合物の溶解性のさらなる改善が求められているとともに、導電性、並びに有機ＥＬ素子に使用したときの発光効率および輝度特性の一層の向上が望まれている。
中でも、発光効率および輝度特性の向上は、ＯＬＥＤ素子およびＰＬＥＤ素子のどちらにとっても重要な課題である。
正孔注入層の特性としては、発光層への正孔注入能、発光層からの電子ブロック能および発光層の励起子の失活抑制能等が挙げられる。これらの機能は、上述した有機ＥＬ素子の発光効率や輝度特性に大きな影響を及ぼすため、正孔注入層として優れた機能を実現し得る低分子オリゴマー化合物が求められている。【０００５】
なお、ポリスチレンスルホン酸やポリアニリン等の導電性ポリマーを含む組成物に、シラン化合物を添加することで、この組成物から作製された薄膜を備える有機ＥＬ素子の寿命が延びることが報告されている（特許文献６参照）が、低分子オリゴマー化合物を含む電荷輸送性ワニスに、シラン化合物を添加した例は報告されていない。【０００６】
【特許文献１】特開平３−２７３０８７号公報
【特許文献２】特開２００２−１５１２７２号公報
【特許文献３】国際公開第２００５／０４３９６２号パンフレット
【特許文献４】国際公開第２００４／０４３１１７号パンフレット
【特許文献５】国際公開第２００５／１０７３３５号パンフレット
【特許文献６】特開２００３−４５６６７号公報
【非特許文献１】アプライド・フィジックス・レターズ、米国、１９９６年、６９巻、ｐ．２１６０−２１６２
【非特許文献２】ネイチャー、英国、１９９２年、第３５７巻、ｐ．４７７−４７９
【非特許文献３】アプライド・フィジックス・レターズ、米国、１９９８年、７２巻、ｐ．２６６０−２６６２
【発明の開示】
【発明が解決しようとする課題】
【０００７】
本発明は、このような事情に鑑みてなされたものであり、ＯＬＥＤ素子およびＰＬＥＤ素子のどちらに使用した場合においても良好な発光効率および輝度特性を発現し得、かつ、有機溶媒に対する溶解性が良好であるため各種塗布方式に適用可能なオリゴアニリン化合物を提供することを目的とする。
【課題を解決するための手段】
【０００８】
本発明者は、上記目的を達成するために鋭意検討を重ねた結果、分子鎖両末端にトリフェニルアミン構造を含むオリゴアニリン化合物が、有機溶媒に対する溶解性が良好であるとともに、電荷受容性物質と組み合わせて使用した場合に高電荷輸送性を示し、有機ＥＬ素子の正孔注入層として用いると、高い発光効率および輝度特性を発現し得ることを見出し、本発明を完成した。【０００９】
すなわち、本発明は、
１．  式（１）で表されることを特徴とするオリゴアニリン化合物、
【化１】
2008129947.tif 000003
（式中、Ｒ1およびＲ2は、それぞれ独立して、水素原子、置換もしくは非置換の一価炭化水素基、ｔ−ブトキシカルボニル基、またはベンジルオキシカルボニル基を示し、Ｒ3〜Ｒ34は、それぞれ独立して水素原子、水酸基、シラノール基、チオール基、カルボキシル基、リン酸基、リン酸エステル基、エステル基、チオエステル基、アミド基、ニトロ基、置換もしくは非置換の一価炭化水素基、オルガノオキシ基、オルガノアミノ基、オルガノシリル基、オルガノチオ基、アシル基、スルホン基またはハロゲン原子を示し、ｍおよびｎは、それぞれ独立して１以上の整数で、ｍ＋ｎ≦２０を満足する。）
２．  前記Ｒ1およびＲ2が、それぞれ独立して水素原子またはｔ−ブトキシカルボニル基であり、前記Ｒ3〜Ｒ34が、それぞれ独立して水素原子、置換もしくは非置換の一価炭化水素基、オルガノオキシ基、オルガノアミノ基、またはハロゲン原子であり、前記ｍおよびｎが、それぞれ独立して１以上の整数で、ｍ＋ｎ≦１０を満足する１のオリゴアニリン化合物、
３．  前記Ｒ3〜Ｒ34が、それぞれ独立して水素原子、置換もしくは非置換の一価炭化水素基、またはハロゲン原子であり、ｍおよびｎが、それぞれ独立して、１以上の整数で、ｍ＋ｎ≦５を満足する２のオリゴアニリン化合物、
４．  前記Ｒ3〜Ｒ34における一価炭化水素基が、フェニル基、ビフェニル基、ナフチル基、または置換もしくは非置換アリールアミンである２のオリゴアニリン化合物、
５．  前記ハロゲン原子が、フッ素原子である２のオリゴアニリン化合物、
６．  １のオリゴアニリン化合物の酸化体であるキノンジイミン化合物、
７．  １〜５のいずれかのオリゴアニリン化合物、または６のキノンジイミン化合物を含む電荷輸送性ワニス、
８．  さらに電子受容性ドーパント物質または正孔受容性ドーパント物質を含む７の電荷輸送性ワニス、
９．  前記電子受容性ドーパント物質が、式（２）で表されるアリールスルホン酸誘導体である８の電荷輸送性ワニス、
【化２】
2008129947.tif 000004
〔式中、Ｘは、Ｏ、ＳまたはＮＨを表し、Ａは、Ｘおよびｎ個の（ＳＯ3Ｈ）基以外の置換基を有していてもよいナフタレン環またはアントラセン環を表し、Ｂは、非置換もしくは置換の炭化水素基、１，３，５−トリアジン基、または非置換もしくは置換の下記式（３）もしくは（４）
【化３】
2008129947.tif 000005
で示される基（式中、Ｗ1およびＷ2は、それぞれ独立して、Ｏ、Ｓ、Ｓ（Ｏ）基、Ｓ（Ｏ2）基、または非置換もしくは置換基が結合したＮ、Ｓｉ、Ｐ、Ｐ（Ｏ）基を示す。）を表し、ｎは、Ａに結合するスルホン酸基数を表し、１≦ｎ≦４を満たす整数であり、ｑは、ＢとＸとの結合数を示し、１≦ｑを満たす整数である。〕
１０．  さらに、少なくとも１種のシラン化合物を含む７〜９のいずれかの電荷輸送性ワニス、
１１．  有機溶媒を溶剤とする１０の電荷輸送性ワニス、
１２．  前記有機溶媒に対して０．０００１〜１０質量％の水を含む１１の電荷輸送性ワニス、
１３．  前記シラン化合物が、前記電荷輸送性ワニスの固形分の総質量に対して、1〜５０質量％含まれる１０〜１２のいずれかの電荷輸送性ワニス、
１４．  前記シラン化合物が、ジアルコキシシラン化合物、トリアルコキシシラン化合物、テトラアルコキシシラン化合物、およびシリコーン化合物から選ばれる少なくとも１種である１０〜１３のいずれかの電荷輸送性ワニス、
１５．  前記シラン化合物が、トリアルコキシシラン化合物である１４の電荷輸送性ワニス、
１６．  前記トリアルコキシシラン化合物が、式（２７）で表される１５の電荷輸送性ワニス、
Ｙ1Ｓｉ（ＯＹ2）3      （２７）
（式中、Ｙ1は、ハロゲン原子、水素原子、またはＺで置換されていてもよい、炭素数１〜１２アルキル基、炭素数２〜１２アルケニル基、炭素数２〜１２アルキニル基、アリール基、もしくはヘテロアリール基を表し、Ｙ2は、炭素数１〜１２アルキル基を表し、Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数１〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）
１７．  前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す１６の電荷輸送性ワニス、
１８．  前記Ｙ1が、フッ素原子、水素原子、Ｚで置換されていてもよい、炭素数１〜１２アルキル基、炭素数２〜１２アルケニル基、炭素数２〜１２アルキニル基、アリール基、またはヘテロアリール基であり、前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す１６の電荷輸送性ワニス、
１９．  前記シラン化合物が、ジアルコキシシラン化合物である１４の電荷輸送性ワニス、
２０．  前記ジアルコキシシラン化合物が、式（２８）で表される１９の電荷輸送性ワニス、
Ｙ3Ｙ4Ｓｉ（ＯＹ5）2      （２８）
（Ｙ3およびＹ4は、互いに独立して、ハロゲン原子、またはＺで置換されていてもよい、炭素数１〜１２アルキル基、炭素数２〜１２アルケニル基、炭素数２〜１２アルキニル基、アリール基、もしくはヘテロアリール基を表し、Ｙ5は、炭素数１〜１２アルキル基を表し、Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数２〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）
２１．  前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す２０の電荷輸送性ワニス、
２２．  前記Ｙ3およびＹ4が、互いに独立して、フッ素原子、水素原子、Ｚで置換されていてもよい、炭素数１〜１２アルキル基、炭素数２〜１２アルケニル基、炭素数２〜１２アルキニル基、アリール基、またはヘテロアリール基であり、前記Ｚが、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、またはハロゲン化ヘテロアリール基を表す２０の電荷輸送性ワニス、
２３．  前記シラン化合物が、テトラアルコキシシラン化合物である１４の電荷輸送性ワニス、
２４．  前記テトラアルコキシシラン化合物が、式（２９）で表される２３の電荷輸送性ワニス、
Ｓｉ（ＯＹ6）2      （２９）
（式中、Ｙ6は、炭素数１〜１２アルキル基を表す。）
２５．  前記Ｙ6が、メチル基、エチル基、またはプロピル基である２４の電荷輸送性ワニス、
２６．  前記シラン化合物が、ジアルコキシシラン化合物、トリアルコキシシラン化合物、テトラアルコキシシラン化合物、およびシリコーン化合物から選ばれる２種以上の組み合わせである１０の電荷輸送性ワニス、
２７．  前記シラン化合物が、トリアルコキシシラン化合物、テトラアルコキシシラン化合物、およびジアルコキシシラン化合物から選ばれる２種以上の組み合わせである１０の電荷輸送性ワニス、
２８．  前記シラン化合物が、２種以上のトリアルコキシシラン化合物の組み合わせである１０の電荷輸送性ワニス、
２９．  前記シラン化合物が、２種以上のテトラアルコキシシラン化合物の組み合わせである１０の電荷輸送性ワニス、
３０．  前記シラン化合物が、２種以上のジアルコキシシラン化合物の組み合わせである１０の電荷輸送性ワニス、
３１．  前記シラン化合物が、１種または２種以上のトリアルコキシシラン化合物と、１種または２種以上のテトラアルコキシシラン化合物との組み合わせである１０の電荷輸送性ワニス、
３２．  前記シラン化合物が、１種または２種以上のトリアルコキシシラン化合物と、１種または２種以上のジアルコキシシラン化合物との組み合わせである１０の電荷輸送性ワニス、
３３．  前記シラン化合物が、１種または２種以上のトリアルコキシシラン化合物と、１種または２種以上のシリコーン化合物との組み合わせである１０の電荷輸送性ワニス、
３４．  前記シラン化合物が、１種または２種以上のテトラアルコキシシラン化合物と、１種または２種以上のジアルコキシシラン化合物との組み合わせである１０の電荷輸送性ワニス、
３５．  前記シラン化合物が、１種または２種以上のテトラアルコキシシラン化合物と、１種または２種以上のシリコーン化合物との組み合わせである１０の電荷輸送性ワニス、
３６．  前記シラン化合物が、１種または２種以上のジアルコキシシラン化合物と、１種または２種以上のシリコーン化合物との組み合わせである１０の電荷輸送性ワニス、
３７．  １〜５のいずれかのオリゴアニリン化合物、または６のキノンジイミン化合物を含む電荷輸送性薄膜、
３８．  ７〜３６のいずれかの電荷輸送性ワニスから作製される電荷輸送性薄膜、
３９．  ３７または３８の電荷輸送性薄膜を備える有機エレクトロルミネッセンス素子
を提供する。
【発明の効果】
【００１０】
本発明のトリフェニルアミン構造を有するオリゴアニリン化合物は、ホッピング移動度が高いため良好な導電性を有している。したがって、このオリゴアニリ化合物から得られた薄膜も良好な導電性を有しており、その結果、この薄膜を含む有機ＥＬ素子の特性を改善できる。
また、本発明のトリフェニルアミン構造を有するオリゴアニリン化合物と、シラン化合物とを併用して得られた薄膜を有機ＥＬ素子に用いることで、有機ＥＬ素子の寿命を著しく延ばすことができるのみならず、有機ＥＬ素子の輝度の向上を図ることもできる。
なお、導電性高分子や共役系高分子の電荷は１分子内の主鎖方向へ移動するため、高い導電率が発現される。このため、導電性を向上させる方法として、通常、最小繰り返し単位を増加させ、主鎖を伸ばす方法が取られている。これに対し、本発明のトリフェニルアミン構造を含むオリゴアニリン化合物は、最小繰り返し単位を増加させて主鎖を伸ばす方法ではなく、上述のように、隣接分子間への電荷ホッピング移動に着目して、これを向上させて導電率を改善するものである。
また、本発明のオリゴアニリン化合物から得られる薄膜は、高平坦性および高電荷輸送性を有しているため、この特性を利用して、当該薄膜を太陽電池の正孔輸送層、燃料電池用電極、コンデンサ電極保護膜、帯電防止膜へ応用することもできる。
【発明を実施するための最良の形態】
【００１１】
以下、本発明についてさらに詳しく説明する。
式（１）で表されるオリゴアニリン化合物において、Ｒ1およびＲ2は、それぞれ独立して、水素原子、置換もしくは非置換の一価炭化水素基、ｔ−ブトキシカルボニル基、またはベンジルオキシカルボニル基を表す。
上記一価炭化水素基における炭素数は、特に限定されるものではないが、炭素数１〜２０が好ましく、１〜８がより好ましい。
置換または非置換一価炭化水素基の具体例としては、メチル基、エチル基、ｎ−プロピル基、ｉ−プロピル基、ｎ−ブチル基、ｉ−ブチル基、ｔ−ブチル基、ｎ−ヘキシル基、ｎ−オクチル基、２−エチルヘキシル基、デシル基等のアルキル基；シクロペンチル基、シクロヘキシル基等のシクロアルキル基；ビシクロヘキシル基等のビシクロアルキル基；ビニル基、１−プロペニル基、２−プロペニル基、イソプロペニル基、１−メチル−２−プロペニル基、１または２または３−ブテニル基、ヘキセニル基等のアルケニル基；フェニル基、キシリル基、トリル基、ビフェニル基、ナフチル基等のアリール基；ベンジル基、フェニルエチル基、フェニルシクロヘキシル基等のアラルキル基等や、これらの一価炭化水素基の水素原子の一部または全部がハロゲン原子、水酸基、アルコキシ基、スルホン基などで置換されたものが挙げられる。
なお、非置換とは水素原子が結合していることを意味する。また、置換基において、置換基同士が連結されて環状である部分を含んでいてもよい。【００１２】
上記Ｒ1およびＲ2は、それぞれ独立して水素原子、メチル基、エチル基、またはｔ−ブトキシカルボニル基が好ましく、特に、水素原子、ｔ−ブトキシカルボニル基が好ましい。
すなわち、Ｒ1およびＲ2が、共に水素原子のもの、共にｔ−ブトキシカルボニル基のもの、Ｒ1が水素原子でＲ2がｔ−ブトキシカルボニル基のもの、Ｒ1がｔ−ブトキシカルボニル基でＲ2が水素原子のものが好適である。【００１３】
上記式（１）において、Ｒ3〜Ｒ34は、それぞれ独立して水素原子、水酸基、アミノ基、シラノール基、チオール基、カルボキシル基、リン酸基、リン酸エステル基、エステル基、チオエステル基、アミド基、ニトロ基、置換または非置換の一価炭化水素基、オルガノオキシ基、オルガノアミノ基、オルガノシリル基、オルガノチオ基、アシル基、スルホン基、ハロゲン原子などを表す。
置換または非置換の一価炭化水素基の具体例としては上記と同様のものが挙げられる。
オルガノオキシ基の具体例としては、アルコキシ基、アルケニルオキシ基、アリールオキシ基などが挙げられ、これらのアルキル基、アルケニル基としても、上記で例示した置換基と同様のものが挙げられる。【００１４】
オルガノアミノ基の具体例としては、メチルアミノ基、エチルアミノ基、プロピルアミノ基、ブチルアミノ基、ペンチルアミノ基、ヘキシルアミノ基、ヘプチルアミノ基、オクチルアミノ基、ノニルアミノ基、デシルアミノ基、ラウリルアミノ基等のアルキルアミノ基；ジメチルアミノ基、ジエチルアミノ基、ジプロピルアミノ基、ジブチルアミノ基、ジペンチルアミノ基、ジヘキシルアミノ基、ジヘプチルアミノ基、ジオクチルアミノ基、ジノニルアミノ基、ジデシルアミノ基等のジアルキルアミノ基；ジシクロヘキシルアミノ基等のジシクロアルキルアミノ基；モルホリノ基；ビフェニルアミノ基等のアリールアミノ基などが挙げられる。
オルガノシリル基の具体例としては、トリメチルシリル基、トリエチルシリル基、トリプロピルシリル基、トリブチルシリル基、トリペンチルシリル基、トリヘキシルシリル基、ペンチルジメチルシリル基、ヘキシルジメチルシリル基、オクチルジメチルシリル基、デシルジメチルシリル基などが挙げられる。【００１５】
オルガノチオ基の具体例としては、メチルチオ基、エチルチオ基、プロピルチオ基、ブチルチオ基、ペンチルチオ基、ヘキシルチオ基、ヘプチルチオ基、オクチルチオ基、ノニルチオ基、デシルチオ基、ラウリルチオ基などのアルキルチオ基が挙げられる。
アシル基の具体例としては、ホルミル基、アセチル基、プロピオニル基、ブチリル基、イソブチリル基、バレリル基、イソバレリル基、ベンゾイル基等が挙げられる。
ハロゲン原子としては、塩素、臭素、フッ素、ヨウ素原子が挙げられる。
リン酸エステル基としては、−Ｐ（Ｏ）（ＯＱ1）（ＯＱ2）が挙げられる。
エステル基としては、−Ｃ（Ｏ）ＯＱ1、−ＯＣ（Ｏ）Ｑ1が挙げられる。
チオエステル基としては、−Ｃ（Ｓ）ＯＱ1、−ＯＣ（Ｓ）Ｑ1が挙げられる。
アミド基としては、−Ｃ（Ｏ）ＮＨＱ1、−ＮＨＣ（Ｏ）Ｑ1、−Ｃ（Ｏ）ＮＱ1Ｑ2、−ＮＱ1Ｃ（Ｏ）Ｑ2が挙げられる。
ここで、上記Ｑ1およびＱ2は、アルキル基、アルケニル基またはアリール基を示し、これらについては、上記一価炭化水素基で例示した基と同様のものが挙げられる。【００１６】
Ｒ3〜Ｒ34において、上記一価炭化水素基、オルガノオキシ基、オルガノアミノ基、オルガノシリル基、オルガノチオ基、アシル基、リン酸エステル基、エステル基、チオエステル基およびアミド基などにおける炭素数は、特に限定されるものではないが、一般に炭素数１〜２０、好ましくは１〜８である。【００１７】
これらの中でも、Ｒ3〜Ｒ34としては、互いに独立して水素原子、置換もしくは非置換の一価炭化水素基、オルガノオキシ基、オルガノアミノ基、またはハロゲン原子が好ましく、特に、水素原子、置換もしくは非置換の一価炭化水素基、またはハロゲン原子が好適である。
ここで、一価炭化水素基としては、フェニル基、ビフェニル基またはナフチル基が好適である。
ハロゲン原子としては、フッ素原子が好適である。オルガノアミノ基としては、アリールアミノ基が好ましく、特にビフェニルアミノ基が好適である。【００１８】
上記式（１）において、ｍおよびｎは、それぞれ独立して１以上、かつ、ｍ＋ｎ≦２０を満たす整数であるが、特に、ｍ＋ｎ≦１０を満たすことが好ましく、ｍ＋ｎ≦５を満たすことがより好ましい。
これらの範囲に調整することで、良好な電荷輸送性を発揮させつつ、各種溶媒に対する溶解性を確保することが容易になる。【００１９】
式（１）のオリゴアニリン化合物は、溶解性を高めるとともに、電荷輸送性を均一にするということを考慮すると、分子量分布のない、換言すれば、分散度が１のオリゴアニリン化合物であることが好ましい。
その分子量は、材料の揮発の抑制および電荷輸送性発現のために、下限として通常２００以上、好ましくは４００以上であり、また溶解性向上のために、上限として通常５０００以下、好ましくは３０００以下である。【００２０】
上記式（１）で表されるオリゴアニリン化合物の製造方法としては、例えば、以下の方法を挙げることができる。
すなわち、下記オリゴアニリン化合物（５）のハロゲン原子Ｘに対し、式（６）および（７）のトリフェニルアミン構造を有するアミン化合物を作用させる、または、下記式（５′）のオリゴアニリン化合物のハロゲン原子Ｘに対し、式（６′）および（７′）のジフェニルアミン構造を有するアミン化合物を作用させる。この場合、反応の方法は、特に限定されるものではなく、例えば、一般的な求核置換反応を用いることができる。【００２１】
【化４】
2008129947.tif 000006
【００２２】
【化５】
2008129947.tif 000007
【００２３】
オリゴアニリン化合物（５）および（５′）は、その構造中のアミノ基が保護された化合物を使用することもできる。アミノ基の保護基としては、上述したｔ−ブトキシカルボニル基、ベンジルオキシカルボニル基等が挙げられる。
式（６）および（６′）、または（７）および（７′）のアミン化合物の使用量は、オリゴアニリン化合物（５）または（５′）に対して２倍モルが好適である。【００２４】
オリゴアニリン化合物（５）と、式（６）もしくは（６′）、または（７）もしくは（７′）のアミン化合物とを反応させる場合、触媒を用いることもできる。この触媒としては、例えば、酢酸パラジウム（ＩＩ）、トリス（ジベンジリデンアセトン）パラジウム（０）、ビス（ジベンジリデンアセトン）パラジウム（０）、（１，１’−ビス−（ジフェニルホスフィノ）フェロセン）ジクロロパラジウム等が挙げられる。また、配位子として、（トリ−ｔ−ブチルホスフィン）、（２、２’−ビス−（ジフェニルホスフィノ）−１，１’−ビナフチル）、（トリ−ｏ−トレイルホスフィン）等、塩基として、ＮａＯｔＢｕ，ＣｓＣＯ3，Ｋ2ＣＯ3、ＮａＯＰｈ等、溶媒としては、トルエン、キシレン、ＴＨＦ，ＮＭＰ，ＤＭＦ、１，４−ジオキサン等が挙げられる。【００２５】
反応温度は、０〜１６０℃の範囲が好ましい。反応時間は、通常、０．１〜１００時間である。反応終了後、反応溶媒の留去、固−液抽出または液−液抽出による無機塩の除去、再結晶、シリカゲルカラムクロマトグラフィー等によって、精製することができる。【００２６】
なお、アミノ基が保護されたオリゴアニリン化合物を使用した場合は、トリフルオロ酢酸、塩酸等の強酸を作用させることで保護基を除くことができる。
また、アミノ基が保護されたオリゴアニリン化合物と酸系のドーパントを含む電荷輸送性ワニスとした場合は、薄膜作製時に保護基が脱離するので、この場合、アミノ基が保護されたオリゴアニリン化合物をそのまま電荷輸送性物質として用いることもできる。
特に、アミノ基が保護されたオリゴアニリン化合物は、保護されていない化合物よりも有機溶媒に対する溶解性に優れており、高溶解性を示すホストとして好適に用いることができる。【００２７】
本発明に係る電荷輸送性ワニスは、電荷輸送性物質として、式（１）で表されるオリゴアニリン化合物、またはオリゴアニリン化合物の酸化体であるキノンジイミン化合物を含むものである。
ここで、電荷輸送性ワニスとは、電荷輸送機構の本体である本発明のオリゴアニリン化合物からなる電荷輸送物質、またはこの電荷輸送物質および電子もしくは正孔受容性ドーパント物質からなる電荷輸送性有機材料を少なくとも１種の溶媒に溶解または分散してなるものである。
なお、電荷輸送性とは、導電性と同義であり、正孔輸送性、電子輸送性、正孔および電子の両電荷輸送性のいずれかを意味する。本発明の電荷輸送性ワニスは、それ自体に電荷輸送性があるものでもよく、ワニスを使用して得られる固体膜に電荷輸送性があるものでもよい。【００２８】
本発明の電荷輸送性ワニスの電荷輸送能等を向上させるために、必要に応じて用いられる電荷受容性ドーパント物質としては、正孔輸送性物質に対しては電子受容性ドーパント物質を、電子輸送性物質に対しては正孔受容性ドーパント物質を用いることができるが、いずれも高い電荷受容性を有することが好ましい。電荷受容性ドーパント物質の溶解性に関しては、ワニスに使用する少なくとも一種の溶媒に溶解するものであれば特に限定されない。【００２９】
電子受容性ドーパント物質の具体例としては、塩化水素、硫酸、硝酸、リン酸等の無機強酸；塩化アルミニウム（ＩＩＩ）（ＡｌＣｌ3）、四塩化チタン（ＩＶ）（ＴｉＣｌ4）、三臭化ホウ素（ＢＢｒ3）、三フッ化ホウ素エーテル錯体（ＢＦ3・ＯＥｔ2）、塩化鉄（ＩＩＩ）（ＦｅＣｌ3）、塩化銅（ＩＩ）（ＣｕＣｌ2）、五塩化アンチモン（Ｖ）（ＳｂＣｌ5）、五フッ化砒素（Ｖ）（ＡｓＦ5）、五フッ化リン（ＰＦ5）、トリス（４−ブロモフェニル）アルミニウムヘキサクロロアンチモナート（ＴＢＰＡＨ）等のルイス酸；ベンゼンスルホン酸、トシル酸、カンファスルホン酸、ヒドロキシベンゼンスルホン酸、５−スルホサリチル酸、ドデシルベンゼンスルホン酸、ポリスチレンスルホン酸、国際公開第２００５／０００８３２号パンフレットに記載されている１，４−ベンゾジオキサンジスルホン酸誘導体、国際公開第２００６／０２５３４２号パンフレットに記載されているアリールスルホン酸誘導体、特開２００５−１０８８２８号公報に記載されているジノニルナフタレンスルホン酸誘導体等の有機強酸；７，７，８，８−テトラシアノキノジメタン（ＴＣＮＱ）、２，３−ジクロロ−５，６−ジシアノ−１，４−ベンゾキノン（ＤＤＱ）、ヨウ素等の有機または無機酸化剤を挙げることができるが、これらに限定されるものではない。【００３０】
特に好ましい電子受容性ドーパント物質としては、５−スルホサリチル酸、ドデシルベンゼンスルホン酸、ポリスチレンスルホン酸、国際公開第２００５／０００８３２号パンフレットに記載されている１，４−ベンゾジオキサンジスルホン酸誘導体、特開２００５−１０８８２８号公報に記載されているジノニルナフタレンスルホン酸誘導体等の有機強酸である電子受容性ドーパント物質を挙げることができる。【００３１】
式（２）で示されるスルホン酸誘導体も好適に用いることができる。【００３２】
【化６】
2008129947.tif 000008
〔式中、Ｘは、Ｏ、ＳまたはＮＨを表し、Ａは、Ｘおよびｎ個の（ＳＯ3Ｈ）基以外の置換基を有していてもよいナフタレン環またはアントラセン環を表し、Ｂは、非置換もしくは置換の炭化水素基、１，３，５−トリアジン基、または非置換もしくは置換の下記式（３）もしくは（４）
【化７】
2008129947.tif 000009
で示される基（式中、Ｗ1およびＷ2は、それぞれ独立して、Ｏ、Ｓ、Ｓ（Ｏ）基、Ｓ（Ｏ2）基、または非置換もしくは置換基が結合したＮ、Ｓｉ、Ｐ、Ｐ（Ｏ）基を示す。）を表し、ｎは、Ａに結合するスルホン酸基数を表し、１≦ｎ≦４を満たす整数であり、ｑは、ＢとＸとの結合数を示し、１≦ｑを満たす整数である。〕【００３３】
Ｂとしては、耐久性向上および電荷輸送性向上を図ることを考慮すると、一つ以上の芳香環を含んでいる２価以上の非置換もしくは置換の炭化水素基、２価もしくは３価の１，３，５−トリアジン基、置換もしくは非置換の２価のジフェニルスルホン基が好ましく、特に、２価もしくは３価の置換もしくは非置換ベンジル基、２価の置換もしくは非置換ｐ−キシリレン基、２価もしくは３価の置換もしくは非置換ナフチル基、２価もしくは３価の１，３，５−トリアジン基、２価の置換もしくは非置換ジフェニルスルホン基、２〜４価のパーフルオロビフェニル基、２価の置換もしくは非置換２，２−ビス（（ヒドロキシプロポキシ）フェニル）プロピル基、置換もしくは非置換ポリビニルベンジル基が好適である。【００３４】
電荷受容性ドーパント物質と電荷輸送性物質との混合比率は、電荷受容性ドーパントの分子構造、電荷輸送性物質の分子構造、受容性ドーパントの分子量、電荷輸送性物質の分子量、導電性膜の目標導電率により異なるが、電荷輸送性物質中のＮＨ構造に対して、電荷受容性ドーパント中のＳＯ3Ｈが１：０．０１〜２０（モル比）となる量が好ましく、より好ましくはＮＨ：ＳＯ3Ｈ＝１：０．０５〜１０（モル比）である。
特に、本発明の電荷輸送性物質と電荷受容性ドーパント；式（２６）で示されるナフタレンジスルホン酸オリゴマー（ＮＳＯ−２）（国際公開第２００６／０２５３４２号パンフレット記載の化合物）との組み合わせでは、透明性（ホスト量が少なくなると透過率が向上する）、ＥＬ特性（ホストは可視領域に吸収を持っており、励起子からのエネルギー移動を引き起こし易いため、混合比が重要となる）の観点から最適混合モル比は、電荷輸送性物質：電荷受容性ドーパント＝１：０．０１〜１０．０であり、より好ましくは電荷輸送性物質：電荷受容性ドーパント＝１：０．０５〜４．０である。【００３５】
【化８】
2008129947.tif 000010
【００３６】
正孔受容性ドーパントの具体例としては、アルカリ金属（Ｌｉ，Ｎａ，Ｋ，Ｃｓ）、リチウムキノリノラート（Ｌｉｑ）、リチウムアセチルアセトナート（Ｌｉ（ａｃａｃ））等の金属錯体が挙げられるが、これに限定されるものではない。【００３７】
また、本発明の電荷輸送性ワニスには、ＥＬ素子の低電圧駆動、寿命特性および輝度特性向上のために、シラン化合物を配合してもよい。
このシラン化合物としては、ジアルコキシシラン化合物、トリアルコキシシラン化合物、テトラアルコキシシラン化合物、およびシリコーン化合物から選ばれる少なくとも１種が挙げられ、電荷輸送性ワニスに使用する少なくとも一種の溶媒に溶解するものが好ましい。
シラン化合物の配合量は、多量に配合し過ぎると、素子内へ電流が注入されなくなる虞があるため、電荷輸送性ワニスの固形分の総質量に対して１〜５０質量％程度が好ましく、１〜４０質量％がより好ましく、３〜３５質量％がより一層好ましい。【００３８】
トリアルコキシシラン化合物としては、例えば、式（２７）で示されるものが挙げられる。
Ｙ1Ｓｉ（ＯＹ2）3      （２７）
（式中、Ｙ1は、ハロゲン原子、水素原子、またはＺで置換されていてもよい、炭素数１〜１２アルキル基、炭素数２〜１２アルケニル基、炭素数２〜１２アルキニル基、アリール基、もしくはヘテロアリール基を表し、Ｙ2は、炭素数１〜１２アルキル基を表し、Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数１〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）【００３９】
ジアルコキシシラン化合物としては、例えば、式（２８）で示されるものが挙げられる。
Ｙ3Ｙ4Ｓｉ（ＯＹ5）2      （２８）
（Ｙ3およびＹ4は、互いに独立して、ハロゲン原子、またはＺで置換されていてもよい、炭素数１〜１２アルキル基、炭素数２〜１２アルケニル基、炭素数２〜１２アルキニル基、アリール基、もしくはヘテロアリール基を表し、Ｙ5は、炭素数１〜１２アルキル基を表し、Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数１〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）【００４０】
テトラアルコキシシラン化合物としては、例えば、式（２９）で示されるものが挙げられる。
Ｓｉ（ＯＹ6）2      （２９）
（式中、Ｙ6は、炭素数１〜１２アルキル基を表す。）【００４１】
Ｙ1、Ｙ3およびＹ4において、ハロゲン原子としては、式（１）で述べたものと同様のものが挙げられるが、中でもフッ素原子が好ましい。
Ｚで置換されていてもよい炭素数１〜１２アルキル基は、直鎖、分岐、環状のいずれでもよく、その具体例としては、式（１）の一価炭化水素基のアルキル基、シクロアルキル基、ビシクロアルキル基で例示したものに加え、ｓ−ブチル、ｎ−ペンチル、ｎ−ヘプチル、ｎ−ノニル、ｎ−デシル、ｎ−ウンデシル、ｎ−ドデシル、ｃ−プロピル、ｃ−ブチル、ｃ−ペンチル、ｃ−ヘキシルが挙げられる。
Ｚで置換されていてもよい炭素数２〜１２アルケニル基の具体例としては、式（１）の一価炭化水素基のアルケニル基で例示したものが挙げられる。【００４２】
Ｚで置換されていてもよい炭素数２〜１２アルキニル基の具体例としては、エチニル基、１−プロピニル基、２−プロピニル基、２−メチル−１−プロピニル基、１−メチル−２−プロピニル基、１または２または３−ブチニル基等が挙げられる。
Ｚで置換されていてもよいアリール基の具体例としては、式（１）の一価炭化水素基のアリール基で例示したものが挙げられる。
Ｚで置換されていてもよいヘテロアリール基としては、チオフェン−２−イル基、フラン−２−イル基、ピロール−２−イル基、イミダゾール−２−イル基、ピリジン−２−イル基、ピリミジン−２−イル基等が挙げられる。【００４３】
これらの中でも、Ｙ1、Ｙ3およびＹ4としては、有機ＥＬ素子の長寿命化および輝度向上を考慮すると、フッ素原子、水素原子、Ｚで置換されていてもよい、炭素数１〜１２アルキル基、炭素数２〜１２アルケニル基、炭素数２〜１２アルキニル基、アリール基、またはヘテロアリール基が好ましい。【００４４】
Ｚにおいて、炭素数１〜１２アルキル基、炭素数２〜１２アルケニル基、炭素数２〜１２アルキニル基、アリール基、ヘテロアリール基およびハロゲン原子の具体例としては、上述と同様のものが挙げられる。
炭素数１〜１２ハロアルキル基の具体例としては、トリフルオロメチル基、２，２，２−トリフルオロエチル基、１，１，２，２，２−ペンタフルオロエチル基、３，３，３−トリフルオロプロピル基、２，２，３，３，３−ペンタフルオロプロピル基、パーフルオロプロピル基、ヘプタフルオロイソプロピル基、パーフルオロブチル基、パーフルオロペンチル基、パーフルオロヘキシル基、パーフルオロヘプチル基、パーフルオロオクチル基、パーフルオロノニル基、パーフルオロデシル基、パーフルオロウンデシル基、パーフルオロドデシル基、ヘプタデカフルオロ−１，１，２，２−テトラヒドロデシル等が挙げられる。【００４５】
炭素数１〜１２ハロアルコキシ基の具体例としては、トリフルオロメトキシ基、２，２，２−トリフルオロエトキシ基、１，１，２，２，２−ペンタフルオロエトキシ基、３，３，３−トリフルオロプロポキシ基、２，２，３，３，３−ペンタフルオロプロポキシ基、パーフルオロプロポキシ基、ヘプタフルオロイソプロポキシ基、パーフルオロブトキシ基、パーフルオロペンチルオキシ基、パーフルオロヘキシルオキシ基、パーフルオロヘプチルオキシ基、パーフルオロオクチルオキシ基、パーフルオロノニルオキシ基、パーフルオロデシルオキシ基、パーフルオロウンデシルオキシ基、パーフルオロドデシルオキシ基、ヘプタデカフルオロ−１，１，２，２−テトラヒドロデシルオキシ等が挙げられる。【００４６】
炭素数１〜１２アルコキシ基の具体例としては、メトキシ基、エトキシ基、ｎ−プロポキシ基、ｉ−プロポキシ基、ｎ−ブトキシ基、ｓ−ブトキシ基、ｔ−ブトキシ基、ｎ−ペントキシ基等が挙げられる。
炭素数２〜１２ハロアルケニル基の具体例としては、フルオロビニル基、ジフルオロビニル基、３，３，３−トリフルオロ−１−プロペニル基、３，３，３−トリフルオロ−２−プロペニル基、２−プロペニル基等が挙げられる。
炭素数２〜１２ハロアルキニル基の具体例としては、３，３，３−トリフルオロ−１−プロピニル基、３，３，３−トリフルオロ−２−プロピニル基等が挙げられる。【００４７】
炭素数１〜１２アルキルチオ基の具体例としては、式（１）のオルガノチオ基で例示したものが挙げられる。
炭素数１〜１２モノアルキルアミノ基およびジアルキルアミノ基の具体例としては、式（１）のオルガノアミノ基で例示したものが挙げられる。
炭素数１〜１２アルキルカルボニル基の具体例としては、メチルカルボニル基、エチルカルボニル基、ｎ−プロピルカルボニル基、ｉ−プロピルカルボニル基、ｎ−ブチルカルボニル基、ｓ−ブチルカルボニル基、ｔ−ブチルカルボニル基、ｎ−ペンチルカルボニル基等が挙げられる。
炭素数１〜１２アルキルカルボニルオキシ基の具体例としては、メチルカルボニルオキシ基、エチルカルボニルオキシ基、ｎ−プロピルカルボニルオキシ基、ｉ−プロピルカルボニルオキシ基、ｎ−ブチルカルボニルオキシ基、ｓ−ブチルカルボニルオキシ基、ｔ−ブチルカルボニルオキシ基、ｎ−ペンチルカルボニルオキシ基等が挙げられる。【００４８】
炭素数２〜１２アルケニルカルボニル基の具体例としては、ビニルカルボニル基、１−プロペニルカルボニル基、２−プロペニルカルボニル基、２−メチル−１−プロペニルカルボニル基、１−メチル−２−プロペニルカルボニル基等が挙げられる。
炭素数２〜１２アルキニルカルボニル基の具体例としては、エチニルカルボニル基、１−プロピニルカルボニル基、２−プロピニルカルボニル基、２−メチル−１−プロピニルカルボニル基、１−メチル−２−プロピニルカルボニル基等が挙げられる。
炭素数１〜１２アルケニルカルボニルオキシ基の具体例としては、ビニルカルボニルオキシ基、１−プロペニルカルボニルオキシ基、２−プロペニルカルボニルオキシ基、２−メチル−１−プロペニルカルボニルオキシ基、１−メチル−２−プロペニルカルボニルオキシ基等が挙げられる。【００４９】
炭素数１〜１２アルキニルカルボニルオキシ基の具体例としては、エチニルカルボニルオキシ基、１−プロピニルカルボニルオキシ基、２−プロピニルカルボニルオキシ基、２−メチル−１−プロピニルカルボニルオキシ基、１−メチル−２−プロピニルカルボニルオキシ基等が挙げられる。
ハロゲン化アリール基の具体例としては、１−フルオロフェニル基、２−フルオロフェニル基、３−フルオロフェニル基、４−フルオロフェニル基、５−フルオロフェニル基、ペンタフルオロフェニル基等が挙げられる。
ハロゲン化ヘテロアリール基の具体例としては、３−フルオロチオフェン−２−イル基、４−フルオロチオフェン−２−イル基、５−フルオロチオフェン−２−イル基等が挙げられる。【００５０】
これらの中でも、Ｚとしては、有機ＥＬの長寿命化および輝度向上を図ることを考慮すると、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、ハロゲン化ヘテロアリール基が好ましい。
本発明において、フッ素原子や、フッ素原子を含む置換基を有するシラン化合物は、これを含むワニスから作製された薄膜中で優れた表面移行性を有しているため、薄膜の最表面付近に多く存在することになる。このため、このようなフッ素原子を含むシラン化合物をワニスに配合することで、得られる薄膜の表面エネルギーの調整を容易に行えるようになる。
したがって、上述したトリアルコキシシランの場合はＹ1が、フッ素原子であるか、フッ素原子を含む置換基であることが好ましく、ジアルコキシシランの場合は、Ｙ3およびＹ4の少なくとも一方が、フッ素原子であるか、フッ素原子を含む置換基であることが好ましい。【００５１】
Ｙ2、Ｙ5およびＹ6は、炭素数１〜１２アルキル基であるが、有機ＥＬ素子の長寿命化および輝度向上を図ることを考慮すると、炭素数１〜５アルキル基が好ましく、特に、メチル基、エチル基、ｎ−プロピル基が好適である。【００５２】
トリアルコキシシラン化合物の具体例としては、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、ペンチルトリメトキシシラン、ペンチルトリエトキシシラン、ヘプチルトリメトキシシラン、ヘプチルトリエトキシシラン、オクチルトリメトキシシラン、オクチルトリエトキシシラン、ドデシルトリメトキシシラン、ドデシルトリエトキシシラン、ヘキサデシルトリメトキシシラン、ヘキサデシルトリエトキシシラン、オクタデシルトリメトキシシラン、オクタデシルトリエトキシシラン、フェニルトリメトキシシラン、フェニルトリエトキシシラン、ビニルトリメトキシシラン、ビニルトリエトキシシラン、γ−アミノプロピルトリメトキシシラン、γ−アミノプロピルトリエトキシシラン、γ−グリシドキシプロピルトリメトキシシラン、γ−グリシドキシプロピルトリエトキシシラン、γ−メタクリロキシプロピルトリメトキシシラン、γ−メタクリロキシプロピルトリエトキシシラン、トリエトキシ（４−（トリフルオロメチル）フェニル）シラン、ドデシルトリエトキシシラン、３，３，３−トリフルオロプロピルトリメトキシシラン、（トリエトキシシリル）シクロヘキサン、パーフルオロオクチルエチルトリエトキシシラン、トリエトキシフルオロシラン、トリデカフルオロ−１，１，２，２−テトラヒドロオクチルトリエトキシシラン、ペンタフルオロフェニルプロピルトリメトキシシラン、３−（ヘプタフルオロイソプロポキシ）プロピルトリエトキシシラン、ヘプタデカフルオロ−１，１，２，２−テトラヒドロデシルトリエトキシシラン、トリエトキシ−２−チエニルシラン、３−（トリエトキシシリル）フランなどが挙げられる。これらは単独で、または２種以上組み合わせて用いることができる。【００５３】
好ましいトリアルコキシシラン化合物の具体例としては、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、フェニルトリメトキシシラン、フェニルトリエトキシシラン、ビニルトリメトキシシラン、ビニルトリエトキシシラン、γ−グリシドキシプロピルトリメトキシシラン、γ−グリシドキシプロピルトリエトキシシラン、トリエトキシ（４−（トリフルオロメチル）フェニル）シラン、３，３，３−トリフルオロプロピルトリメトキシシラン、（トリエトキシシリル）シクロヘキサン、パーフルオロオクチルエチルトリエトキシシラン、トリエトキシフルオロシラン、トリデカフルオロ−１，１，２，２−テトラヒドロオクチルトリエトキシシラン、ペンタフルオロフェニルプロピルトリメトキシシラン、３−（ヘプタフルオロイソプロポキシ）プロピルトリエトキシシラン、ヘプタデカフルオロ−１，１，２，２−テトラヒドロデシルトリエトキシシラン、トリエトキシ−２−チエニルシラン、３−（トリエトキシシリル）フランなどが挙げられる。【００５４】
より好ましいトリアルコキシシラン化合物の具体例としては、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、フェニルトリメトキシシラン、フェニルトリエトキシシラン、ビニルトリメトキシシラン、ビニルトリエトキシシラン、トリエトキシ（４−（トリフルオロメチル）フェニル）シラン、３，３，３−トリフルオロプロピルトリメトキシシラン、（トリエトキシシリル）シクロヘキサン、パーフルオロオクチルエチルトリエトキシシラン、トリエトキシフルオロシラン、トリデカフルオロ−１，１，２，２−テトラヒドロオクチルトリエトキシシラン、ペンタフルオロフェニルプロピルトリメトキシシラン、３−（ヘプタフルオロイソプロポキシ）プロピルトリエトキシシラン、ヘプタデカフルオロ−１，１，２，２−テトラヒドロデシルトリエトキシシラン、トリエトキシ−２−チエニルシラン、３−（トリエトキシシリル）フランなどが挙げられる。【００５５】
ジアルコキシシラン化合物の具体例としては、メチルハイドロジェンジメトキシシラン、メチルハイドロジェンジエトキシシラン、ジメチルジメトキシシラン、ジメチルジエトキシシラン、メチルエチルジメトキシシラン、ジエチルジメトキシシラン、ジエチルジエトキシシラン、メチルプロピルジメトキシシラン、メチルプロピルジエトキシシラン、ジイソプロピルジメトキシシラン、フェニルメチルジメトキシシラン、ビニルメチルジメトキシシラン、γ−グリシドキシプロピルメチルジメトキシシシラン、γ−グリシドキシプロピルメチルジエトキシシシラン、β−（３，４−エポキシシクロヘキシル）エチルメチルジメトキシシラン、γ−メタクリロキシプロピルメチルジメトキシシラン、γ−メタクリロキシプロピルメチルジエトキシシラン、γ−メルカプトプロピルメチルジメトキシシラン、γ−アミノプロピルメチルジエトキシシラン、Ｎ−（２−アミノエチル）アミノプロピルメチルジメトキシシラン、３，３，３−トリフルオロプロピルメチルジメトキシシランなどが挙げられる。これらは単独で、または２種以上組み合わせて用いることができる。
好ましいジアルコキシシラン化合物としては、３，３，３−トリフルオロプロピルメチルジメトキシシラン等のフッ素原子を含有するものが挙げられる。【００５６】
テトラアルコキシシラン化合物の具体例としては、テトラエトキシシラン、テトラメトキシシラン、テトラプロポキシシランなどが挙げられる。これらは、単独で、または２種以上組み合わせて用いることができる。
シリコーンの具体例としては、ジメチルシリコーンオイル、メチルフェニルシリコーンオイル、メチルハイドロジェンシリコーンオイル、アルキル変性シリコーンオイル、フッ素変性シリコーンオイル、ポリエーテル変性シリコーンオイル、アルコール変性シリコーンオイル、アミノ変性シリコーンオイル、エポキシ変性シリコーンオイル、フェノール変性シリコーンオイル、カルボキシ変性シリコーンオイル、メルカプト変性シリコーン、メタクリレート変性シリコーンなどが挙げられる。これらは単独で、または２種以上組み合わせて用いることができる。【００５７】
本発明の電荷輸送性ワニスにおいては、上述した各種シラン化合物のうちの、少なくとも２種を併用することが好ましく、これにより、より平坦性に優れた薄膜を得ることができる。【００５８】
トリアルコキシシラン化合物を併用する場合の好適な組み合わせとしては、例えば、以下のものが挙げられる。
（１）メチルトリメトキシシランとフェニルトリメトキシシラン、メチルトリメトキシシランとフェニルトリエトキシシラン、メチルトリメトキシシランビニルトリメトキシシラン、メチルトリメトキシシランとビニルトリエトキシシラン、メチルトリメトキシシランとγ−グリシドキシプロピルトリメトキシシラン、メチルトリメトキシシランとγ−グリシドキシプロピルトリエトキシシラン、メチルトリメトキシシランと（トリエトキシシリル）シクロヘキサン、メチルトリメトキシシランとｐ−トリルトリメトキシシラン、メチルトリメトキシシランとｐ−メトキシフェニルトリメトキシシラン、メチルトリメトキシシランとトリエトキシ−２−チエニルシラン、メチルトリメトキシシランと３−（トリエトキシシリル）フラン【００５９】
（２）メチルトリエトキシシランとフェニルトリメトキシシラン、メチルトリエトキシシランとフェニルトリエトキシシラン、メチルトリエトキシシランとビニルトリメトキシシラン、メチルトリエトキシシランとビニルトリエトキシシラン、メチルトリエトキシシランとγ−グリシドキシプロピルトリメトキシシラン、メチルトリエトキシシランとγ−グリシドキシプロピルトリエトキシシラン、メチルトリエトキシシランと（トリエトキシシリル）シクロヘキサン、メチルトリエトキシシランとｐ−トリルトリメトキシシラン、メチルトリエトキシシランとｐ−メトキシフェニルトリメトキシシラン、メチルトリエトキシシランとトリエトキシ−２−チエニルシラン、メチルトリエトキシシランと３−（トリエトキシシリル）フラン【００６０】
（３）エチルトリメトキシシランとフェニルトリメトキシシラン、エチルトリメトキシシランとフェニルトリエトキシシラン、エチルトリメトキシシランとビニルトリメトキシシラン、エチルトリメトキシシランとビニルトリエトキシシラン、エチルトリメトキシシランとγ−グリシドキシプロピルトリメトキシシラン、エチルトリメトキシシランとγ−グリシドキシプロピルトリエトキシシラン、エチルトリメトキシシランと（トリエトキシシリル）シクロヘキサン、エチルトリメトキシシランとｐ−トリルトリメトキシシラン、エチルトリメトキシシランとｐ−メトキシフェニルトリメトキシシラン、エチルトリメトキシシランとトリエトキシ−２−チエニルシラン、エチルトリメトキシシランと３−（トリエトキシシリル）フラン【００６１】
（４）エチルトリエトキシシランとフェニルトリメトキシシラン、エチルトリエトキシシランとフェニルトリエトキシシラン、エチルトリエトキシシランとビニルトリメトキシシラン、エチルトリエトキシシランとビニルトリエトキシシラン、エチルトリエトキシシランとγ−グリシドキシプロピルトリメトキシシラン、エチルトリエトキシシランとγ−グリシドキシプロピルトリエトキシシラン、エチルトリエトキシシランと（トリエトキシシリル）シクロヘキサン、エチルトリエトキシシランとｐ−トリルトリメトキシシラン、エチルトリエトキシシランとｐ−メトキシフェニルトリメトキシシラン、エチルトリエトキシシランとトリエトキシ−２−チエニルシラン、エチルトリエトキシシランと３−（トリエトキシシリル）フラン【００６２】
（５）プロピルトリメトキシシランとフェニルトリメトキシシラン、プロピルトリメトキシシランとフェニルトリエトキシシラン、プロピルトリメトキシシランとビニルトリメトキシシラン、プロピルトリメトキシシランとビニルトリエトキシシラン、プロピルトリメトキシシランとγ−グリシドキシプロピルトリメトキシシラン、プロピルトリメトキシシランとγ−グリシドキシプロピルトリエトキシシラン、プロピルトリメトキシシランと（トリエトキシシリル）シクロヘキサン、プロピルトリメトキシシランとｐ−トリルトリメトキシシラン、プロピルトリメトキシシランとｐ−メトキシフェニルトリメトキシシラン、プロピルトリメトキシシランとトリエトキシ−２−チエニルシラン、プロピルトリメトキシシランと３−（トリエトキシシリル）フラン【００６３】
（６）プロピルトリエトキシシランとフェニルトリメトキシシラン、プロピルトリエトキシシランとフェニルトリエトキシシラン、プロピルトリエトキシシランとビニルトリメトキシシラン、プロピルトリエトキシシランとビニルトリエトキシシラン、プロピルトリエトキシシランとγ−グリシドキシプロピルトリメトキシシラン、プロピルトリエトキシシランとγ−グリシドキシプロピルトリエトキシシラン、プロピルトリエトキシシランと（トリエトキシシリル）シクロヘキサン、プロピルトリエトキシシランとｐ−トリルトリメトキシシラン、プロピルトリエトキシシランとｐ−メトキシフェニルトリメトキシシラン、プロピルトリエトキシシランとトリエトキシ−２−チエニルシラン、プロピルトリエトキシシランと３−（トリエトキシシリル）フラン【００６４】
（７）ブチルトリメトキシシランとフェニルトリメトキシシラン、ブチルトリメトキシシランとフェニルトリエトキシシラン、ブチルトリメトキシシランとビニルトリメトキシシラン、ブチルトリメトキシシランとビニルトリエトキシシラン、ブチルトリメトキシシランとγ−グリシドキシプロピルトリメトキシシラン、ブチルトリメトキシシランとγ−グリシドキシプロピルトリエトキシシラン、ブチルトリメトキシシランと（トリエトキシシリル）シクロヘキサン、ブチルトリメトキシシランとｐ−トリルトリメトキシシラン、ブチルトリメトキシシランとｐ−メトキシフェニルトリメトキシシラン、ブチルトリメトキシシランとトリエトキシ−２−チエニルシラン、ブチルトリメトキシシランと３−（トリエトキシシリル）フラン【００６５】
（８）ブチルトリエトキシシランとフェニルトリメトキシシラン、ブチルトリエトキシシランとフェニルトリエトキシシラン、ブチルトリエトキシシランとビニルトリメトキシシラン、ブチルトリエトキシシランとビニルトリエトキシシラン、ブチルトリエトキシシランとγ−グリシドキシプロピルトリメトキシシラン、ブチルトリエトキシシランとγ−グリシドキシプロピルトリエトキシシラン、ブチルトリエトキシシランと（トリエトキシシリル）シクロヘキサン、ブチルトリエトキシシランとｐ−トリルトリメトキシシラン、ブチルトリエトキシシランとｐ−メトキシフェニルトリメトキシシラン、ブチルトリエトキシシランとトリエトキシ−２−チエニルシラン、ブチルトリエトキシシランと３−（トリエトキシシリル）フラン【００６６】
（９）トリエトキシ（４−（トリフルオロメチル）フェニル）シランとフェニルトリメトキシシラン、トリエトキシ（４−（トリフルオロメチル）フェニル）シランとフェニルトリエトキシシラン、トリエトキシ（４−（トリフルオロメチル）フェニル）シランとビニルトリメトキシシラン、トリエトキシ（４−（トリフルオロメチル）フェニル）シランとビニルトリエトキシシラン、トリエトキシ（４−（トリフルオロメチル）フェニル）シランとγ−グリシドキシプロピルトリメトキシシラン、トリエトキシ（４−（トリフルオロメチル）フェニル）シランとγ−グリシドキシプロピルトリエトキシシラン、トリエトキシ（４−（トリフルオロメチル）フェニル）シランと（トリエトキシシリル）シクロヘキサン、トリエトキシ（４−（トリフルオロメチル）フェニル）シランとｐ−トリルトリメトキシシラン、トリエトキシ（４−（トリフルオロメチル）フェニル）シランとｐ−メトキシフェニルトリメトキシシラン、トリエトキシ（４−（トリフルオロメチル）フェニル）シランとトリエトキシ−２−チエニルシラン、トリエトキシ（４−（トリフルオロメチル）フェニル）シランと３−（トリエトキシシリル）フラン【００６７】
（１０）ブチルトリエトキシシランとフェニルトリメトキシシラン、ブチルトリエトキシシランとフェニルトリエトキシシラン、ブチルトリエトキシシランとビニルトリメトキシシラン、ブチルトリエトキシシランとビニルトリエトキシシラン、ブチルトリエトキシシランとγ−グリシドキシプロピルトリメトキシシラン、ブチルトリエトキシシランとγ−グリシドキシプロピルトリエトキシシラン、ブチルトリエトキシシランと（トリエトキシシリル）シクロヘキサン、ブチルトリエトキシシランとｐ−トリルトリメトキシシラン、ブチルトリエトキシシランとｐ−メトキシフェニルトリメトキシシラン、ブチルトリエトキシシランとトリエトキシ−２−チエニルシラン、ブチルトリエトキシシランと３−（トリエトキシシリル）フラン【００６８】
（１１）３，３，３−トリフルオロプロピルトリメトキシシランとフェニルトリメトキシシラン、３，３，３−トリフルオロプロピルトリメトキシシランとフェニルトリエトキシシラン、３，３，３−トリフルオロプロピルトリメトキシシランとビニルトリメトキシシラン、３，３，３−トリフルオロプロピルトリメトキシシランとビニルトリエトキシシラン、３，３，３−トリフルオロプロピルトリメトキシシランとγ−グリシドキシプロピルトリメトキシシラン、３，３，３−トリフルオロプロピルトリメトキシシランとγ−グリシドキシプロピルトリエトキシシラン、３，３，３−トリフルオロプロピルトリメトキシシランと（トリエトキシシリル）シクロヘキサン、３，３，３−トリフルオロプロピルトリメトキシシランとｐ−トリルトリメトキシシラン、３，３，３−トリフルオロプロピルトリメトキシシランとｐ−メトキシフェニルトリメトキシシラン、３，３，３−トリフルオロプロピルトリメトキシシランとトリエトキシ−２−チエニルシラン、３，３，３−トリフルオロプロピルトリメトキシシランと３−（トリエトキシシリル）フラン【００６９】
（１２）パーフルオロオクチルエチルトリエトキシシランとフェニルトリメトキシシラン、パーフルオロオクチルエチルトリエトキシシランとフェニルトリエトキシシラン、パーフルオロオクチルエチルトリエトキシシランとビニルトリメトキシシラン、パーフルオロオクチルエチルトリエトキシシランとビニルトリエトキシシラン、パーフルオロオクチルエチルトリエトキシシランとγ−グリシドキシプロピルトリメトキシシラン、パーフルオロオクチルエチルトリエトキシシランとγ−グリシドキシプロピルトリエトキシシラン、パーフルオロオクチルエチルトリエトキシシランと（トリエトキシシリル）シクロヘキサン、パーフルオロオクチルエチルトリエトキシシランとｐ−トリルトリメトキシシラン、パーフルオロオクチルエチルトリエトキシシランとｐ−メトキシフェニルトリメトキシシラン、パーフルオロオクチルエチルトリエトキシシランとトリエトキシ−２−チエニルシラン、パーフルオロオクチルエチルトリエトキシシランと３−（トリエトキシシリル）フラン【００７０】
（１３）トリエトキシフルオロシランとフェニルトリメトキシシラン、トリエトキシフルオロシランとフェニルトリエトキシシラン、トリエトキシフルオロシランとビニルトリメトキシシラン、トリエトキシフルオロシランとビニルトリエトキシシラン、トリエトキシフルオロシランとγ−グリシドキシプロピルトリメトキシシラン、トリエトキシフルオロシランとγ−グリシドキシプロピルトリエトキシシラン、トリエトキシフルオロシランと（トリエトキシシリル）シクロヘキサン、トリエトキシフルオロシランとｐ−トリルトリメトキシシラン、トリエトキシフルオロシランとｐ−メトキシフェニルトリメトキシシラン、トリエトキシフルオロシランとトリエトキシ−２−チエニルシラン、トリエトキシフルオロシランと３−（トリエトキシシリル）フラン【００７１】
（１４）トリデカフルオロ−１，１，２，２−テトラヒドロオクチルトリエトキシシランとフェニルトリメトキシシラン、トリデカフルオロ−１，１，２，２−テトラヒドロオクチルトリエトキシシランとフェニルトリエトキシシラン、トリデカフルオロ−１，１，２，２−テトラヒドロオクチルトリエトキシシランとビニルトリメトキシシラン、トリデカフルオロ−１，１，２，２−テトラヒドロオクチルトリエトキシシランとビニルトリエトキシシラン、トリデカフルオロ−１，１，２，２−テトラヒドロオクチルトリエトキシシランとγ−グリシドキシプロピルトリメトキシシラン、トリデカフルオロ−１，１，２，２−テトラヒドロオクチルトリエトキシシランとγ−グリシドキシプロピルトリエトキシシラン、トリデカフルオロ−１，１，２，２−テトラヒドロオクチルトリエトキシシランと（トリエトキシシリル）シクロヘキサン、トリデカフルオロ−１，１，２，２−テトラヒドロオクチルトリエトキシシランとｐ−トリルトリメトキシシラン、トリデカフルオロ−１，１，２，２−テトラヒドロオクチルトリエトキシシランとｐ−メトキシフェニルトリメトキシシラン、トリデカフルオロ−１，１，２，２−テトラヒドロオクチルトリエトキシシランとトリエトキシ−２−チエニルシラン、トリデカフルオロ−１，１，２，２−テトラヒドロオクチルトリエトキシシランと３−（トリエトキシシリル）フラン【００７２】
（１５）３−（ヘプタフルオロイソプロポキシ）プロピルトリエトキシシランとフェニルトリメトキシシラン、３−（ヘプタフルオロイソプロポキシ）プロピルトリエトキシシランとフェニルトリエトキシシラン、３−（ヘプタフルオロイソプロポキシ）プロピルトリエトキシシランとビニルトリメトキシシラン、３−（ヘプタフルオロイソプロポキシ）プロピルトリエトキシシランとビニルトリエトキシシラン、３−（ヘプタフルオロイソプロポキシ）プロピルトリエトキシシランとγ−グリシドキシプロピルトリメトキシシラン、３−（ヘプタフルオロイソプロポキシ）プロピルトリエトキシシランとγ−グリシドキシプロピルトリエトキシシラン、３−（ヘプタフルオロイソプロポキシ）プロピルトリエトキシシランと（トリエトキシシリル）シクロヘキサン、３−（ヘプタフルオロイソプロポキシ）プロピルトリエトキシシランとｐ−トリルトリメトキシシラン、３−（ヘプタフルオロイソプロポキシ）プロピルトリエトキシシランとｐ−メトキシフェニルトリメトキシシラン、３−（ヘプタフルオロイソプロポキシ）プロピルトリエトキシシランとトリエトキシ−２−チエニルシラン、３−（ヘプタフルオロイソプロポキシ）プロピルトリエトキシシランと３−（トリエトキシシリル）フラン【００７３】
（１６）ヘプタデカフルオロ−１，１，２，２−テトラヒドロデシルトリエトキシシランとフェニルトリメトキシシラン、ヘプタデカフルオロ−１，１，２，２−テトラヒドロデシルトリエトキシシランとフェニルトリエトキシシラン、ヘプタデカフルオロ−１，１，２，２−テトラヒドロデシルトリエトキシシランとビニルトリメトキシシラン、ヘプタデカフルオロ−１，１，２，２−テトラヒドロデシルトリエトキシシランとビニルトリエトキシシラン、ヘプタデカフルオロ−１，１，２，２−テトラヒドロデシルトリエトキシシランとγ−グリシドキシプロピルトリメトキシシラン、ヘプタデカフルオロ−１，１，２，２−テトラヒドロデシルトリエトキシシランとγ−グリシドキシプロピルトリエトキシシラン、ヘプタデカフルオロ−１，１，２，２−テトラヒドロデシルトリエトキシシランと（トリエトキシシリル）シクロヘキサン、ヘプタデカフルオロ−１，１，２，２−テトラヒドロデシルトリエトキシシランとｐ−トリルトリメトキシシラン、ヘプタデカフルオロ−１，１，２，２−テトラヒドロデシルトリエトキシシランとｐ−メトキシフェニルトリメトキシシラン、ヘプタデカフルオロ−１，１，２，２−テトラヒドロデシルトリエトキシシランとトリエトキシ−２−チエニルシラン、ヘプタデカフルオロ−１，１，２，２−テトラヒドロデシルトリエトキシシランと３−（トリエトキシシリル）フラン【００７４】
（１７）トリエトキシ−２−チエニルシランとフェニルトリメトキシシラン、トリエトキシ−２−チエニルシランとフェニルトリエトキシシラン、トリエトキシ−２−チエニルシランとビニルトリメトキシシラン、トリエトキシ−２−チエニルシランとビニルトリエトキシシラン、トリエトキシ−２−チエニルシランとγ−グリシドキシプロピルトリメトキシシラン、トリエトキシ−２−チエニルシランとγ−グリシドキシプロピルトリエトキシシラン、トリエトキシ−２−チエニルシランと（トリエトキシシリル）シクロヘキサン、トリエトキシ−２−チエニルシランとｐ−トリルトリメトキシシラン、トリエトキシ−２−チエニルシランとｐ−メトキシフェニルトリメトキシシラン、トリエトキシ−２−チエニルシランと３−（トリエトキシシリル）フラン【００７５】
（１８）３−（トリエトキシシリル）フランとフェニルトリメトキシシラン、３−（トリエトキシシリル）フランとフェニルトリエトキシシラン、３−（トリエトキシシリル）フランとビニルトリメトキシシラン、３−（トリエトキシシリル）フランとビニルトリエトキシシラン、３−（トリエトキシシリル）フランとγ−グリシドキシプロピルトリメトキシシラン、３−（トリエトキシシリル）フランとγ−グリシドキシプロピルトリエトキシシラン、３−（トリエトキシシリル）フランと（トリエトキシシリル）シクロヘキサン、３−（トリエトキシシリル）フランとｐ−トリルトリメトキシシラン、３−（トリエトキシシリル）フランとｐ−メトキシフェニルトリメトキシシラン、３−（トリエトキシシリル）フランとトリエトキシ−２−チエニルシラン【００７６】
（１９）フェニルトリメトキシシランとフェニルトリエトキシシラン、フェニルトリメトキシシランとビニルトリメトキシシラン、フェニルトリメトキシシランとビニルトリエトキシシラン、フェニルトリメトキシシランとγ−グリシドキシプロピルトリメトキシシラン、フェニルトリメトキシシランとγ−グリシドキシプロピルトリエトキシシラン、フェニルトリメトキシシランと（トリエトキシシリル）シクロヘキサン、フェニルトリメトキシシランとｐ−トリルトリメトキシシラン、フェニルトリメトキシシランとｐ−メトキシフェニルトリメトキシシラン、フェニルトリメトキシシランとトリエトキシ−２−チエニルシラン、フェニルトリメトキシシランと３−（トリエトキシシリル）フラン【００７７】
（２０）フェニルトリエトキシシランとフェニルトリメトキシシラン、フェニルトリエトキシシランとビニルトリメトキシシラン、フェニルトリエトキシシランとビニルトリエトキシシラン、フェニルトリエトキシシランとγ−グリシドキシプロピルトリメトキシシラン、フェニルトリエトキシシランとγ−グリシドキシプロピルトリエトキシシラン、フェニルトリエトキシシランと（トリエトキシシリル）シクロヘキサン、フェニルトリエトキシシランとｐ−トリルトリメトキシシラン、フェニルトリエトキシシランとｐ−メトキシフェニルトリメトキシシラン、フェニルトリエトキシシランとトリエトキシ−２−チエニルシラン、フェニルトリエトキシシランと３−（トリエトキシシリル）フラン【００７８】
（２１）ビニルトリメトキシシランとフェニルトリメトキシシラン、ビニルトリメトキシシランとフェニルトリエトキシシラン、ビニルトリメトキシシランとビニルトリエトキシシラン、ビニルトリメトキシシランとγ−グリシドキシプロピルトリメトキシシラン、ビニルトリメトキシシランとγ−グリシドキシプロピルトリエトキシシラン、ビニルトリメトキシシランと（トリエトキシシリル）シクロヘキサン、ビニルトリメトキシシランとｐ−トリルトリメトキシシラン、ビニルトリメトキシシランとｐ−メトキシフェニルトリメトキシシラン、ビニルトリメトキシシランとトリエトキシ−２−チエニルシラン、ビニルトリメトキシシランと３−（トリエトキシシリル）フラン【００７９】
（２２）ビニルトリエトキシシランとフェニルトリメトキシシラン、ビニルトリエトキシシランとフェニルトリエトキシシラン、ビニルトリエトキシシランとビニルトリメトキシシラン、ビニルトリエトキシシランとγ−グリシドキシプロピルトリメトキシシラン、ビニルトリエトキシシランとγ−グリシドキシプロピルトリエトキシシラン、ビニルトリエトキシシランと（トリエトキシシリル）シクロヘキサン、ビニルトリエトキシシランとｐ−トリルトリメトキシシラン、ビニルトリエトキシシランとｐ−メトキシフェニルトリメトキシシラン、ビニルトリエトキシシランとトリエトキシ−２−チエニルシラン、ビニルトリエトキシシランと３−（トリエトキシシリル）フラン【００８０】
（２３）γ−グリシドキシプロピルトリメトキシシランとフェニルトリメトキシシラン、γ−グリシドキシプロピルトリメトキシシランとフェニルトリエトキシシラン、γ−グリシドキシプロピルトリメトキシシランとビニルトリメトキシシラン、γ−グリシドキシプロピルトリメトキシシランとビニルトリエトキシシラン、γ−グリシドキシプロピルトリメトキシシランとγ−グリシドキシプロピルトリメトキシシラン、γ−グリシドキシプロピルトリメトキシシランと（トリエトキシシリル）シクロヘキサン、γ−グリシドキシプロピルトリメトキシシランとｐ−トリルトリメトキシシラン、γ−グリシドキシプロピルトリメトキシシランとｐ−メトキシフェニルトリメトキシシラン、γ−グリシドキシプロピルトリメトキシシランとトリエトキシ−２−チエニルシラン、３−（トリエトキシシリル）フラン【００８１】
（２４）γ−グリシドキシプロピルトリエトキシシランとフェニルトリメトキシシラン、γ−グリシドキシプロピルトリエトキシシランとフェニルトリエトキシシラン、γ−グリシドキシプロピルトリエトキシシランとビニルトリメトキシシラン、γ−グリシドキシプロピルトリエトキシシランとビニルトリエトキシシラン、γ−グリシドキシプロピルトリエトキシシランとγ−グリシドキシプロピルトリメトキシシラン、γ−グリシドキシプロピルトリエトキシシランと（トリエトキシシリル）シクロヘキサン、γ−グリシドキシプロピルトリエトキシシランとｐ−トリルトリメトキシシラン、γ−グリシドキシプロピルトリエトキシシランとｐ−メトキシフェニルトリメトキシシラン、γ−グリシドキシプロピルトリエトキシシランとトリエトキシ−２−チエニルシラン、γ−グリシドキシプロピルトリエトキシシランと３−（トリエトキシシリル）フラン【００８２】
（２５）（トリエトキシシリル）シクロヘキサンとフェニルトリメトキシシラン、（トリエトキシシリル）シクロヘキサンとフェニルトリエトキシシラン、（トリエトキシシリル）シクロヘキサンとビニルトリメトキシシラン、（トリエトキシシリル）シクロヘキサンとビニルトリエトキシシラン、（トリエトキシシリル）シクロヘキサンとγ−グリシドキシプロピルトリメトキシシラン、（トリエトキシシリル）シクロヘキサンとγ−グリシドキシプロピルトリエトキシシラン、（トリエトキシシリル）シクロヘキサンとｐ−トリルトリメトキシシラン、（トリエトキシシリル）シクロヘキサンとｐ−メトキシフェニルトリメトキシシラン、（トリエトキシシリル）シクロヘキサンとトリエトキシ−２−チエニルシラン、（トリエトキシシリル）シクロヘキサンと３−（トリエトキシシリル）フラン【００８３】
（２６）ｐ−トリルトリメトキシシランとフェニルトリメトキシシラン、ｐ−トリルトリメトキシシランとフェニルトリエトキシシラン、ｐ−トリルトリメトキシシランとビニルトリメトキシシラン、ｐ−トリルトリメトキシシランとビニルトリエトキシシラン、ｐ−トリルトリメトキシシランとγ−グリシドキシプロピルトリメトキシシラン、ｐ−トリルトリメトキシシランとγ−グリシドキシプロピルトリエトキシシラン、ｐ−トリルトリメトキシシランと（トリエトキシシリル）シクロヘキサン、ｐ−トリルトリメトキシシランとｐ−メトキシフェニルトリメトキシシラン、ｐ−トリルトリメトキシシランとトリエトキシ−２−チエニルシラン、ｐ−トリルトリメトキシシランと３−（トリエトキシシリル）フラン【００８４】
（２７）ｐ−メトキシフェニルトリメトキシシランとフェニルトリメトキシシラン、ｐ−メトキシフェニルトリメトキシシランとフェニルトリエトキシシラン、ｐ−メトキシフェニルトリメトキシシランとビニルトリメトキシシラン、ｐ−メトキシフェニルトリメトキシシランとビニルトリエトキシシラン、ｐ−メトキシフェニルトリメトキシシランとγ−グリシドキシプロピルトリメトキシシラン、ｐ−メトキシフェニルトリメトキシシランとγ−グリシドキシプロピルトリエトキシシラン、ｐ−メトキシフェニルトリメトキシシランと（トリエトキシシリル）シクロヘキサン、ｐ−メトキシフェニルトリメトキシシランとｐ−トリルトリメトキシシラン、ｐ−メトキシフェニルトリメトキシシランとトリエトキシ−２−チエニルシラン、ｐ−メトキシフェニルトリメトキシシランと３−（トリエトキシシリル）フラン【００８５】
より好ましい組み合わせの具体例としては、下記のものが挙げられる。
（２８）メチルトリメトキシシランとフェニルトリメトキシシラン、メチルトリメトキシシランとフェニルトリエトキシシラン、メチルトリメトキシシランとビニルトリメトキシシラン、メチルトリメトキシシランとビニルトリエトキシシラン、メチルトリメトキシシランと（トリエトキシシリル）シクロヘキサン、メチルトリメトキシシランとｐ−トリルトリメトキシシラン、メチルトリメトキシシランとｐ−メトキシフェニルトリメトキシシラン、メチルトリメトキシシランとトリエトキシ−２−チエニルシラン、メチルトリメトキシシランと３−（トリエトキシシリル）フラン【００８６】
（２９）メチルトリエトキシシランとフェニルトリメトキシシラン、メチルトリエトキシシランとフェニルトリエトキシシラン、メチルトリエトキシシランとビニルトリメトキシシラン、メチルトリエトキシシランとビニルトリエトキシシラン、メチルトリエトキシシランと（トリエトキシシリル）シクロヘキサン、メチルトリエトキシシランとｐ−トリルトリメトキシシラン、メチルトリエトキシシランとｐ−メトキシフェニルトリメトキシシラン、メチルトリエトキシシランとトリエトキシ−２−チエニルシラン、３−（トリエトキシシリル）フラン【００８７】
（３０）エチルトリメトキシシランとフェニルトリメトキシシラン、エチルトリメトキシシランとフェニルトリエトキシシラン、エチルトリメトキシシランとビニルトリメトキシシラン、エチルトリメトキシシランとビニルトリエトキシシラン、エチルトリメトキシシランと（トリエトキシシリル）シクロヘキサン、エチルトリメトキシシランとｐ−トリルトリメトキシシラン、エチルトリメトキシシランとｐ−メトキシフェニルトリメトキシシラン、エチルトリメトキシシランとトリエトキシ−２−チエニルシラン、エチルトリメトキシシランと３−（トリエトキシシリル）フラン【００８８】
（３１）エチルトリエトキシシランとフェニルトリメトキシシラン、エチルトリエトキシシランとフェニルトリエトキシシラン、エチルトリエトキシシランとビニルトリメトキシシラン、エチルトリエトキシシランとビニルトリエトキシシラン、エチルトリエトキシシランと（トリエトキシシリル）シクロヘキサン、エチルトリエトキシシランとｐ−トリルトリメトキシシラン、エチルトリエトキシシランとｐ−メトキシフェニルトリメトキシシラン、エチルトリエトキシシランとトリエトキシ−２−チエニルシラン、エチルトリエトキシシランと３−（トリエトキシシリル）フラン【００８９】
（３２）プロピルトリメトキシシランとフェニルトリメトキシシラン、プロピルトリメトキシシランとフェニルトリエトキシシラン、プロピルトリメトキシシランとビニルトリメトキシシラン、プロピルトリメトキシシランとビニルトリエトキシシラン、プロピルトリメトキシシランと（トリエトキシシリル）シクロヘキサン、プロピルトリメトキシシランとｐ−トリルトリメトキシシラン、プロピルトリメトキシシランとｐ−メトキシフェニルトリメトキシシラン、プロピルトリメトキシシランとトリエトキシ−２−チエニルシラン、プロピルトリメトキシシランと３−（トリエトキシシリル）フラン【００９０】
（３３）プロピルトリエトキシシランとフェニルトリメトキシシラン、プロピルトリエトキシシランとフェニルトリエトキシシラン、プロピルトリエトキシシランとビニルトリメトキシシラン、プロピルトリエトキシシランとビニルトリエトキシシラン、プロピルトリエトキシシランと（トリエトキシシリル）シクロヘキサン、プロピルトリエトキシシランとｐ−トリルトリメトキシシラン、プロピルトリエトキシシランとｐ−メトキシフェニルトリメトキシシラン、プロピルトリエトキシシランとトリエトキシ−２−チエニルシラン、プロピルトリエトキシシランと３−（トリエトキシシリル）フラン【００９１】
（３４）ブチルトリメトキシシランとフェニルトリメトキシシラン、ブチルトリメトキシシランとフェニルトリエトキシシラン、ブチルトリメトキシシランとビニルトリメトキシシラン、ブチルトリメトキシシランとビニルトリエトキシシラン、ブチルトリメトキシシランと（トリエトキシシリル）シクロヘキサン、ブチルトリメトキシシランとｐ−トリルトリメトキシシラン、ブチルトリメトキシシランとｐ−メトキシフェニルトリメトキシシラン、ブチルトリメトキシシランとトリエトキシ−２−チエニルシラン、ブチルトリメトキシシランと３−（トリエトキシシリル）フラン【００９２】
（３５）ブチルトリエトキシシランとフェニルトリメトキシシラン、ブチルトリエトキシシランとフェニルトリエトキシシラン、ブチルトリエトキシシランとビニルトリメトキシシラン、ブチルトリエトキシシランとビニルトリエトキシシラン、ブチルトリエトキシシランと（トリエトキシシリル）シクロヘキサン、ブチルトリエトキシシランとｐ−トリルトリメトキシシラン、ブチルトリエトキシシランとｐ−メトキシフェニルトリメトキシシラン、ブチルトリエトキシシランとトリエトキシ−２−チエニルシラン、ブチルトリエトキシシランと３−（トリエトキシシリル）フラン【００９３】
（３６）トリエトキシ（４−（トリフルオロメチル）フェニル）シランとフェニルトリメトキシシラン、トリエトキシ（４−（トリフルオロメチル）フェニル）シランとフェニルトリエトキシシラン、トリエトキシ（４−（トリフルオロメチル）フェニル）シランとビニルトリメトキシシラン、トリエトキシ（４−（トリフルオロメチル）フェニル）シランとビニルトリエトキシシラン、トリエトキシ（４−（トリフルオロメチル）フェニル）シランと（トリエトキシシリル）シクロヘキサン、トリエトキシ（４−（トリフルオロメチル）フェニル）シランとｐ−トリルトリメトキシシラン、トリエトキシ（４−（トリフルオロメチル）フェニル）シランとｐ−メトキシフェニルトリメトキシシラン、トリエトキシ（４−（トリフルオロメチル）フェニル）シランとトリエトキシ−２−チエニルシラン、トリエトキシ（４−（トリフルオロメチル）フェニル）シランと３−（トリエトキシシリル）フラン【００９４】
（３７）ブチルトリエトキシシランとフェニルトリメトキシシラン、ブチルトリエトキシシランとフェニルトリエトキシシラン、ブチルトリエトキシシランとビニルトリメトキシシラン、ブチルトリエトキシシランとビニルトリエトキシシラン、ブチルトリエトキシシランと（トリエトキシシリル）シクロヘキサン、ブチルトリエトキシシランとｐ−トリルトリメトキシシラン、ブチルトリエトキシシランとｐ−メトキシフェニルトリメトキシシラン、ブチルトリエトキシシランとトリエトキシ−２−チエニルシラン、ブチルトリエトキシシランと３−（トリエトキシシリル）フラン【００９５】
（３８）３，３，３−トリフルオロプロピルトリメトキシシランとフェニルトリメトキシシラン、３，３，３−トリフルオロプロピルトリメトキシシランとフェニルトリエトキシシラン、３，３，３−トリフルオロプロピルトリメトキシシランとビニルトリメトキシシラン、３，３，３−トリフルオロプロピルトリメトキシシランとビニルトリエトキシシラン、３，３，３−トリフルオロプロピルトリメトキシシランと（トリエトキシシリル）シクロヘキサン、３，３，３−トリフルオロプロピルトリメトキシシランとｐ−トリルトリメトキシシラン、３，３，３−トリフルオロプロピルトリメトキシシランとｐ−メトキシフェニルトリメトキシシラン、３，３，３−トリフルオロプロピルトリメトキシシランとトリエトキシ−２−チエニルシラン、３，３，３−トリフルオロプロピルトリメトキシシランと３−（トリエトキシシリル）フラン【００９６】
（３９）パーフルオロオクチルエチルトリエトキシシランとフェニルトリメトキシシラン、パーフルオロオクチルエチルトリエトキシシランとフェニルトリエトキシシラン、パーフルオロオクチルエチルトリエトキシシランとビニルトリメトキシシラン、パーフルオロオクチルエチルトリエトキシシランとビニルトリエトキシシラン、パーフルオロオクチルエチルトリエトキシシランと（トリエトキシシリル）シクロヘキサン、パーフルオロオクチルエチルトリエトキシシランとｐ−トリルトリメトキシシラン、パーフルオロオクチルエチルトリエトキシシランとｐ−メトキシフェニルトリメトキシシラン、パーフルオロオクチルエチルトリエトキシシランとトリエトキシ−２−チエニルシラン、パーフルオロオクチルエチルトリエトキシシランと３−（トリエトキシシリル）フラン【００９７】
（４０）トリエトキシフルオロシランとフェニルトリメトキシシラン、トリエトキシフルオロシランとフェニルトリエトキシシラン、トリエトキシフルオロシランとビニルトリメトキシシラン、トリエトキシフルオロシランとビニルトリエトキシシラン、トリエトキシフルオロシランと（トリエトキシシリル）シクロヘキサン、トリエトキシフルオロシランとｐ−トリルトリメトキシシラン、トリエトキシフルオロシランとｐ−メトキシフェニルトリメトキシシラン、トリエトキシフルオロシランとトリエトキシ−２−チエニルシラン、トリエトキシフルオロシランと３−（トリエトキシシリル）フラン【００９８】
（４１）トリデカフルオロ−１，１，２，２−テトラヒドロオクチルトリエトキシシランとフェニルトリメトキシシラン、トリデカフルオロ−１，１，２，２−テトラヒドロオクチルトリエトキシシランとフェニルトリエトキシシラン、トリデカフルオロ−１，１，２，２−テトラヒドロオクチルトリエトキシシランとビニルトリメトキシシラン、トリデカフルオロ−１，１，２，２−テトラヒドロオクチルトリエトキシシランとビニルトリエトキシシラン、トリデカフルオロ−１，１，２，２−テトラヒドロオクチルトリエトキシシランと（トリエトキシシリル）シクロヘキサン、トリデカフルオロ−１，１，２，２−テトラヒドロオクチルトリエトキシシランとｐ−トリルトリメトキシシラン、トリデカフルオロ−１，１，２，２−テトラヒドロオクチルトリエトキシシランとｐ−メトキシフェニルトリメトキシシラン、トリデカフルオロ−１，１，２，２−テトラヒドロオクチルトリエトキシシランとトリエトキシ−２−チエニルシラン、トリデカフルオロ−１，１，２，２−テトラヒドロオクチルトリエトキシシランと３−（トリエトキシシリル）フラン【００９９】
（４２）３−（ヘプタフルオロイソプロポキシ）プロピルトリエトキシシランとフェニルトリメトキシシラン、３−（ヘプタフルオロイソプロポキシ）プロピルトリエトキシシランとフェニルトリエトキシシラン、３−（ヘプタフルオロイソプロポキシ）プロピルトリエトキシシランとビニルトリメトキシシラン、３−（ヘプタフルオロイソプロポキシ）プロピルトリエトキシシランとビニルトリエトキシシラン、３−（ヘプタフルオロイソプロポキシ）プロピルトリエトキシシランと（トリエトキシシリル）シクロヘキサン、３−（ヘプタフルオロイソプロポキシ）プロピルトリエトキシシランとｐ−トリルトリメトキシシラン、３−（ヘプタフルオロイソプロポキシ）プロピルトリエトキシシランとｐ−メトキシフェニルトリメトキシシラン、３−（ヘプタフルオロイソプロポキシ）プロピルトリエトキシシランとトリエトキシ−２−チエニルシラン、３−（ヘプタフルオロイソプロポキシ）プロピルトリエトキシシランと３−（トリエトキシシリル）フラン【０１００】
（４３）ヘプタデカフルオロ−１，１，２，２−テトラヒドロデシルトリエトキシシランとフェニルトリメトキシシラン、ヘプタデカフルオロ−１，１，２，２−テトラヒドロデシルトリエトキシシランとフェニルトリエトキシシラン、ヘプタデカフルオロ−１，１，２，２−テトラヒドロデシルトリエトキシシランとビニルトリメトキシシラン、ヘプタデカフルオロ−１，１，２，２−テトラヒドロデシルトリエトキシシランとビニルトリエトキシシラン、ヘプタデカフルオロ−１，１，２，２−テトラヒドロデシルトリエトキシシランと（トリエトキシシリル）シクロヘキサン、ヘプタデカフルオロ−１，１，２，２−テトラヒドロデシルトリエトキシシランとｐ−トリルトリメトキシシラン、ヘプタデカフルオロ−１，１，２，２−テトラヒドロデシルトリエトキシシランとｐ−メトキシフェニルトリメトキシシラン、ヘプタデカフルオロ−１，１，２，２−テトラヒドロデシルトリエトキシシランとトリエトキシ−２−チエニルシラン、３−（トリエトキシシリル）フラン【０１０１】
（４４）トリエトキシ−２−チエニルシランとフェニルトリメトキシシラン、トリエトキシ−２−チエニルシランとフェニルトリエトキシシラン、トリエトキシ−２−チエニルシランとビニルトリメトキシシラン、トリエトキシ−２−チエニルシランとビニルトリエトキシシラン、トリエトキシ−２−チエニルシランと（トリエトキシシリル）シクロヘキサン、トリエトキシ−２−チエニルシランとｐ−トリルトリメトキシシラン、トリエトキシ−２−チエニルシランとｐ−メトキシフェニルトリメトキシシラン、トリエトキシ−２−チエニルシランと３−（トリエトキシシリル）フラン【０１０２】
（４５）３−（トリエトキシシリル）フランとフェニルトリメトキシシラン、３−（トリエトキシシリル）フランとフェニルトリエトキシシラン、３−（トリエトキシシリル）フランとビニルトリメトキシシラン、３−（トリエトキシシリル）フランとビニルトリエトキシシラン、３−（トリエトキシシリル）フランと（トリエトキシシリル）シクロヘキサン、３−（トリエトキシシリル）フランとｐ−トリルトリメトキシシラン、３−（トリエトキシシリル）フランとｐ−メトキシフェニルトリメトキシシラン、３−（トリエトキシシリル）フランとトリエトキシ−２−チエニルシラン【０１０３】
（４６）フェニルトリメトキシシランとフェニルトリエトキシシラン、フェニルトリメトキシシランとビニルトリメトキシシラン、フェニルトリメトキシシランとビニルトリエトキシシラン、フェニルトリメトキシシランと（トリエトキシシリル）シクロヘキサン、フェニルトリメトキシシランとｐ−トリルトリメトキシシラン、フェニルトリメトキシシランとｐ−メトキシフェニルトリメトキシシラン、フェニルトリメトキシシランとトリエトキシ−２−チエニルシラン、フェニルトリメトキシシランと３−（トリエトキシシリル）フラン【０１０４】
（４７）フェニルトリエトキシシランとフェニルトリメトキシシラン、フェニルトリエトキシシランとビニルトリメトキシシラン、フェニルトリエトキシシランとビニルトリエトキシシラン、フェニルトリエトキシシランと（トリエトキシシリル）シクロヘキサン、フェニルトリエトキシシランとｐ−トリルトリメトキシシラン、フェニルトリエトキシシランとｐ−メトキシフェニルトリメトキシシラン、フェニルトリエトキシシランとトリエトキシ−２−チエニルシラン、フェニルトリエトキシシランと３−（トリエトキシシリル）フラン【０１０５】
（４８）ビニルトリメトキシシランとフェニルトリメトキシシラン、ビニルトリメトキシシランとフェニルトリエトキシシラン、ビニルトリメトキシシランとビニルトリエトキシシラン、ビニルトリメトキシシランと（トリエトキシシリル）シクロヘキサン、ビニルトリメトキシシランとｐ−トリルトリメトキシシラン、ビニルトリメトキシシランとｐ−メトキシフェニルトリメトキシシラン、ビニルトリメトキシシランとトリエトキシ−２−チエニルシラン、ビニルトリメトキシシランと３−（トリエトキシシリル）フラン【０１０６】
（４９）ビニルトリエトキシシランとフェニルトリメトキシシラン、ビニルトリエトキシシランとフェニルトリエトキシシラン、ビニルトリエトキシシランとビニルトリメトキシシラン、ビニルトリエトキシシランと（トリエトキシシリル）シクロヘキサン、ビニルトリエトキシシランとｐ−トリルトリメトキシシラン、ビニルトリエトキシシランとｐ−メトキシフェニルトリメトキシシラン、ビニルトリエトキシシランとトリエトキシ−２−チエニルシラン、ビニルトリエトキシシランと３−（トリエトキシシリル）フラン【０１０７】
（５０）（トリエトキシシリル）シクロヘキサンとフェニルトリメトキシシラン、（トリエトキシシリル）シクロヘキサンとフェニルトリエトキシシラン、（トリエトキシシリル）シクロヘキサンとビニルトリメトキシシラン、（トリエトキシシリル）シクロヘキサンとビニルトリエトキシシラン、（トリエトキシシリル）シクロヘキサンとｐ−トリルトリメトキシシラン、（トリエトキシシリル）シクロヘキサンとｐ−メトキシフェニルトリメトキシシラン、（トリエトキシシリル）シクロヘキサンとトリエトキシ−２−チエニルシラン、（トリエトキシシリル）シクロヘキサンと３−（トリエトキシシリル）フラン【０１０８】
（５１）ｐ−トリルトリメトキシシランとフェニルトリメトキシシラン、ｐ−トリルトリメトキシシランとフェニルトリエトキシシラン、ｐ−トリルトリメトキシシランとビニルトリメトキシシラン、ｐ−トリルトリメトキシシランとビニルトリエトキシシラン、ｐ−トリルトリメトキシシランと（トリエトキシシリル）シクロヘキサン、ｐ−トリルトリメトキシシランとｐ−メトキシフェニルトリメトキシシラン、ｐ−トリルトリメトキシシランとトリエトキシ−２−チエニルシラン、ｐ−トリルトリメトキシシランと３−（トリエトキシシリル）フラン【０１０９】
（５２）ｐ−メトキシフェニルトリメトキシシランとフェニルトリメトキシシラン、ｐ−メトキシフェニルトリメトキシシランとフェニルトリエトキシシラン、ｐ−メトキシフェニルトリメトキシシランとビニルトリメトキシシラン、ｐ−メトキシフェニルトリメトキシシランとビニルトリエトキシシラン、ｐ−メトキシフェニルトリメトキシシランと（トリエトキシシリル）シクロヘキサン、ｐ−メトキシフェニルトリメトキシシランとｐ−トリルトリメトキシシラン、ｐ−メトキシフェニルトリメトキシシランとトリエトキシ−２−チエニルシラン、ｐ−メトキシフェニルトリメトキシシランと３−（トリエトキシシリル）フラン【０１１０】
少なくとも１種のトリアルコキシシラン化合物と、少なくとも１種のテトラアルコキシシラン化合物とを併用する場合の好ましい組み合わせとしては以下の例が挙げられる。
（１）メチルトリメトキシシランとテトラメトキシシラン、メチルトリメトキシシランとテトラエトキシシラン、メチルトリメトキシシランとテトラプロポキシシラン
（２）メチルトリエトキシシランとテトラメトキシシラン、メチルトリエトキシシランとテトラエトキシシラン、メチルトリエトキシシランとテトラプロポキシシラン
（３）エチルトリメトキシシランとテトラメトキシシラン、エチルトリメトキシシランとテトラエトキシシラン、エチルトリメトキシシランとテトラプロポキシシラン【０１１１】
（４）エチルトリエトキシシランとテトラメトキシシラン、エチルトリエトキシシランとテトラエトキシシラン、エチルトリエトキシシランとテトラプロポキシシラン
（５）プロピルトリメトキシシランとテトラメトキシシラン、プロピルトリメトキシシランとテトラエトキシシラン、プロピルトリメトキシシランとテトラプロポキシシラン
（６）プロピルトリエトキシシランとテトラメトキシシラン、プロピルトリエトキシシランとテトラエトキシシラン、プロピルトリエトキシシランとテトラプロポキシシラン
（７）ブチルトリメトキシシランとテトラメトキシシラン、ブチルトリメトキシシランとテトラエトキシシラン、ブチルトリメトキシシランとテトラプロポキシシラン
（８）ブチルトリエトキシシランとテトラメトキシシラン、ブチルトリエトキシシランとテトラエトキシシラン、ブチルトリエトキシシランとテトラプロポキシシラン【０１１２】
（９）フェニルトリメトキシシランとテトラメトキシシラン、フェニルトリメトキシシランとテトラエトキシシラン、フェニルトリメトキシシランとテトラプロポキシシラン
（１０）フェニルトリエトキシシランとテトラメトキシシラン、フェニルトリエトキシシランとテトラエトキシシラン、フェニルトリエトキシシランとテトラプロポキシシラン
（１１）ｐ−トリルトリメトキシシランとテトラメトキシシラン、ｐ−トリルトリメトキシシランとテトラエトキシシラン、ｐ−トリルトリメトキシシランとテトラプロポキシシラン
（１２）ｐ−メトキシフェニルトリメトキシシランとテトラメトキシシラン、ｐ−メトキシフェニルトリメトキシシランとテトラエトキシシラン、ｐ−メトキシフェニルトリメトキシシランとテトラプロポキシシラン【０１１３】
（１３）ビニルトリメトキシシランとテトラメトキシシラン、ビニルトリメトキシシランとテトラエトキシシラン、ビニルトリメトキシシランとテトラプロポキシシラン
（１４）ビニルトリエトキシシランとテトラメトキシシラン、ビニルトリエトキシシランとテトラエトキシシラン、ビニルトリエトキシシランとテトラプロポキシシラン
（１５）γ−グリシドキシプロピルトリメトキシシランとテトラメトキシシラン、γ−グリシドキシプロピルトリメトキシシランとテトラエトキシシラン、γ−グリシドキシプロピルトリメトキシシランとテトラプロポキシシラン
（１６）γ−グリシドキシプロピルトリエトキシシランとテトラメトキシシラン、γ−グリシドキシプロピルトリエトキシシランとテトラエトキシシラン、γ−グリシドキシプロピルトリエトキシシランとテトラプロポキシシラン【０１１４】
（１７）トリエトキシ（４−（トリフルオロメチル）フェニル）シランとテトラメトキシシラン、トリエトキシ（４−（トリフルオロメチル）フェニル）シランとテトラエトキシシラン、トリエトキシ（４−（トリフルオロメチル）フェニル）シランとテトラプロポキシシラン
（１８）（トリエトキシシリル）シクロヘキサンとテトラメトキシシラン、（トリエトキシシリル）シクロヘキサンとテトラエトキシシラン、（トリエトキシシリル）シクロヘキサンとテトラプロポキシシラン
（１９）３，３，３−トリフルオロプロピルトリメトキシシランとテトラメトキシシラン、３，３，３−トリフルオロプロピルトリメトキシシランとテトラエトキシシラン、３，３，３−トリフルオロプロピルトリメトキシシランとテトラプロポキシシラン
（２０）パーフルオロオクチルエチルトリエトキシシランとテトラメトキシシラン、パーフルオロオクチルエチルトリエトキシシランとテトラエトキシシラン、パーフルオロオクチルエチルトリエトキシシランとテトラプロポキシシラン【０１１５】
（２１）トリエトキシフルオロシランとテトラメトキシシラン、トリエトキシフルオロシランとテトラエトキシシラン、トリエトキシフルオロシランとテトラプロポキシシラン
（２２）トリデカフルオロ−１，１，２，２−テトラヒドロオクチルトリエトキシシランとテトラメトキシシラン、トリデカフルオロ−１，１，２，２−テトラヒドロオクチルトリエトキシシランとテトラエトキシシラン、トリデカフルオロ−１，１，２，２−テトラヒドロオクチルトリエトキシシランとテトラプロポキシシラン
（２３）ペンタフルオロフェニルプロピルトリメトキシシランとテトラメトキシシラン、ペンタフルオロフェニルプロピルトリメトキシシランとテトラエトキシシラン、ペンタフルオロフェニルプロピルトリメトキシシランとテトラプロポキシシラン【０１１６】
（２４）３−（ヘプタフルオロイソプロポキシ）プロピルトリエトキシシランとテトラメトキシシラン、３−（ヘプタフルオロイソプロポキシ）プロピルトリエトキシシランとテトラエトキシシラン、３−（ヘプタフルオロイソプロポキシ）プロピルトリエトキシシランとテトラプロポキシシラン
（２５）ヘプタデカフルオロ−１，１，２，２−テトラヒドロデシルトリエトキシシランとテトラメトキシシラン、ヘプタデカフルオロ−１，１，２，２−テトラヒドロデシルトリエトキシシランとテトラエトキシシラン、ヘプタデカフルオロ−１，１，２，２−テトラヒドロデシルトリエトキシシランとテトラプロポキシシラン
（２６）トリエトキシ−２−チエニルシランとテトラメトキシシラン、トリエトキシ−２−チエニルシランとテトラエトキシシラン、トリエトキシ−２−チエニルシランとテトラプロポキシシラン
（２７）３−（トリエトキシシリル）フランとテトラメトキシシラン、３−（トリエトキシシリル）フランとテトラエトキシシラン、３−（トリエトキシシリル）フランとテトラプロポキシシラン【０１１７】
より好ましい組み合わせとしては、以下の例が挙げられる。
（２８）メチルトリメトキシシランとテトラメトキシシラン、メチルトリメトキシシランとテトラエトキシシラン、メチルトリメトキシシランとテトラプロポキシシラン
（２９）メチルトリエトキシシランとテトラメトキシシラン、メチルトリエトキシシランとテトラエトキシシラン、メチルトリエトキシシランとテトラプロポキシシラン
（３０）エチルトリメトキシシランとテトラメトキシシラン、エチルトリメトキシシランとテトラエトキシシラン、エチルトリメトキシシランとテトラプロポキシシラン
（３１）エチルトリエトキシシランとテトラメトキシシラン、エチルトリエトキシシランとテトラエトキシシラン、エチルトリエトキシシランとテトラプロポキシシラン【０１１８】
（３２）プロピルトリメトキシシランとテトラメトキシシラン、プロピルトリメトキシシランとテトラエトキシシラン、プロピルトリメトキシシランとテトラプロポキシシラン
（３３）プロピルトリエトキシシランとテトラメトキシシラン、プロピルトリエトキシシランとテトラエトキシシラン、プロピルトリエトキシシランとテトラプロポキシシラン
（３４）ブチルトリメトキシシランとテトラメトキシシラン、ブチルトリメトキシシランとテトラエトキシシラン、ブチルトリメトキシシランとテトラプロポキシシラン
（３５）ブチルトリエトキシシランとテトラメトキシシラン、ブチルトリエトキシシランとテトラエトキシシラン、ブチルトリエトキシシランとテトラプロポキシシラン【０１１９】
（３６）フェニルトリメトキシシランとテトラメトキシシラン、フェニルトリメトキシシランとテトラエトキシシラン、フェニルトリメトキシシランとテトラプロポキシシラン
（３７）フェニルトリエトキシシランとテトラメトキシシラン、フェニルトリエトキシシランとテトラエトキシシラン、フェニルトリエトキシシランとテトラプロポキシシラン
（３８）ｐ−トリルトリメトキシシランとテトラメトキシシラン、ｐ−トリルトリメトキシシランとテトラエトキシシラン、ｐ−トリルトリメトキシシランとテトラプロポキシシラン
（３９）ｐ−メトキシフェニルトリメトキシシランとテトラメトキシシラン、ｐ−メトキシフェニルトリメトキシシランとテトラエトキシシラン、ｐ−メトキシフェニルトリメトキシシランとテトラプロポキシシラン【０１２０】
（４０）ビニルトリメトキシシランとテトラメトキシシラン、ビニルトリメトキシシランとテトラエトキシシラン、ビニルトリメトキシシランとテトラプロポキシシラン
（４１）ビニルトリエトキシシランとテトラメトキシシラン、ビニルトリエトキシシランとテトラエトキシシラン、ビニルトリエトキシシランとテトラプロポキシシラン
（４２）トリエトキシ（４−（トリフルオロメチル）フェニル）シランとテトラメトキシシラン、トリエトキシ（４−（トリフルオロメチル）フェニル）シランとテトラエトキシシラン、トリエトキシ（４−（トリフルオロメチル）フェニル）シランとテトラプロポキシシラン
（４３）（トリエトキシシリル）シクロヘキサンとテトラメトキシシラン、（トリエトキシシリル）シクロヘキサンとテトラエトキシシラン、（トリエトキシシリル）シクロヘキサンとテトラプロポキシシラン【０１２１】
（４４）３，３，３−トリフルオロプロピルトリメトキシシランとテトラメトキシシラン、３，３，３−トリフルオロプロピルトリメトキシシランとテトラエトキシシラン、３，３，３−トリフルオロプロピルトリメトキシシランとテトラプロポキシシラン
（４５）パーフルオロオクチルエチルトリエトキシシランとテトラメトキシシラン、パーフルオロオクチルエチルトリエトキシシランとテトラエトキシシラン、パーフルオロオクチルエチルトリエトキシシランとテトラプロポキシシラン
（４６）トリエトキシフルオロシランとテトラメトキシシラン、トリエトキシフルオロシランとテトラエトキシシラン、トリエトキシフルオロシランとテトラプロポキシシラン
（４７）トリデカフルオロ−１，１，２，２−テトラヒドロオクチルトリエトキシシランとテトラメトキシシラン、トリデカフルオロ−１，１，２，２−テトラヒドロオクチルトリエトキシシランとテトラエトキシシラン、トリデカフルオロ−１，１，２，２−テトラヒドロオクチルトリエトキシシランとテトラプロポキシシラン【０１２２】
（４８）ペンタフルオロフェニルプロピルトリメトキシシランとテトラメトキシシラン、ペンタフルオロフェニルプロピルトリメトキシシランとテトラエトキシシラン、ペンタフルオロフェニルプロピルトリメトキシシランとテトラプロポキシシラン
（４９）３−（ヘプタフルオロイソプロポキシ）プロピルトリエトキシシランとテトラメトキシシラン、３−（ヘプタフルオロイソプロポキシ）プロピルトリエトキシシランとテトラエトキシシラン、３−（ヘプタフルオロイソプロポキシ）プロピルトリエトキシシランとテトラプロポキシシラン
（５０）ヘプタデカフルオロ−１，１，２，２−テトラヒドロデシルトリエトキシシランとテトラメトキシシラン、ヘプタデカフルオロ−１，１，２，２−テトラヒドロデシルトリエトキシシランとテトラエトキシシラン、ヘプタデカフルオロ−１，１，２，２−テトラヒドロデシルトリエトキシシランとテトラプロポキシシラン
（５１）トリエトキシ−２−チエニルシランとテトラメトキシシラン、トリエトキシ−２−チエニルシランとテトラエトキシシラン、トリエトキシ−２−チエニルシランとテトラプロポキシシラン
（５２）３−（トリエトキシシリル）フランとテトラメトキシシラン、３−（トリエトキシシリル）フランとテトラエトキシシラン、３−（トリエトキシシリル）フランとテトラプロポキシシラン【０１２３】
２種のジアルコキシシラン化合物を併用する場合の好ましい組み合わせとしては以下の例が挙げられる。
（１）メチルハイドロジェンジメトキシシランとメチルハイドロジェンジエトキシシラン、メチルハイドロジェンジメトキシシランとジメチルジメトキシシラン、メチルハイドロジェンジメトキシシランとジメチルジエトキシシラン、メチルハイドロジェンジメトキシシランとメチルエチルジメトキシシラン、メチルハイドロジェンジメトキシシランとジエチルジメトキシシラン、メチルハイドロジェンジメトキシシランとジエチルジエトキシシラン、メチルハイドロジェンジメトキシシランとメチルプロピルジメトキシシラン、メチルハイドロジェンジメトキシシランとメチルプロピルジエトキシシラン、メチルハイドロジェンジメトキシシランとジイソプロピルジメトキシシラン、メチルハイドロジェンジメトキシシランとフェニルメチルジメトキシシラン、メチルハイドロジェンジメトキシシランとビニルメチルジメトキシシラン、メチルハイドロジェンジメトキシシランとγ−グリシドキシプロピルメチルジメトキシシシラン、メチルハイドロジェンジメトキシシランとγ−グリシドキシプロピルメチルジエトキシシシラン、メチルハイドロジェンジメトキシシランとβ−（３，４−エポキシシクロヘキシル）エチルメチルジメトキシシラン、メチルハイドロジェンジメトキシシランとγ−メタクリロキシプロピルメチルジメトキシシラン、メチルハイドロジェンジメトキシシランとγ−メタクリロキシプロピルメチルジエトキシシラン、メチルハイドロジェンジメトキシシランとγ−メルカプトプロピルメチルジメトキシシラン、メチルハイドロジェンジメトキシシランとγ−アミノプロピルメチルジエトキシシラン、メチルハイドロジェンジメトキシシランとＮ−（２−アミノエチル）アミノプロピルメチルジメトキシシラン、メチルハイドロジェンジメトキシシランと３，３，３−トリフルオロプロピルメチルジメトキシシラン【０１２４】
（２）メチルハイドロジェンジエトキシシランとジメチルジメトキシシラン、メチルハイドロジェンジエトキシシランとジメチルジエトキシシラン、メチルハイドロジェンジエトキシシランとメチルエチルジメトキシシラン、メチルハイドロジェンジエトキシシランとジエチルジメトキシシラン、メチルハイドロジェンジエトキシシランとジエチルジエトキシシラン、メチルハイドロジェンジエトキシシランとメチルプロピルジメトキシシラン、メチルハイドロジェンジエトキシシランとメチルプロピルジエトキシシラン、メチルハイドロジェンジエトキシシランとジイソプロピルジメトキシシラン、メチルハイドロジェンジエトキシシランとフェニルメチルジメトキシシラン、メチルハイドロジェンジエトキシシランとビニルメチルジメトキシシラン、メチルハイドロジェンジエトキシシランとγ−グリシドキシプロピルメチルジメトキシシシラン、メチルハイドロジェンジエトキシシランとγ−グリシドキシプロピルメチルジエトキシシシラン、メチルハイドロジェンジエトキシシランとβ−（３，４−エポキシシクロヘキシル）エチルメチルジメトキシシラン、メチルハイドロジェンジエトキシシランとγ−メタクリロキシプロピルメチルジメトキシシラン、メチルハイドロジェンジエトキシシランとγ−メタクリロキシプロピルメチルジエトキシシラン、メチルハイドロジェンジエトキシシランとγ−メルカプトプロピルメチルジメトキシシラン、メチルハイドロジェンジエトキシシランとγ−アミノプロピルメチルジエトキシシラン、メチルハイドロジェンジエトキシシランとＮ−（２−アミノエチル）アミノプロピルメチルジメトキシシラン、メチルハイドロジェンジエトキシシランと３，３，３−トリフルオロプロピルメチルジメトキシシラン【０１２５】
（３）ジメチルジメトキシシランとジメチルジエトキシシラン、ジメチルジメトキシシランとメチルエチルジメトキシシラン、ジメチルジメトキシシランとジエチルジメトキシシラン、ジメチルジメトキシシランとジエチルジエトキシシラン、ジメチルジメトキシシランとメチルプロピルジメトキシシラン、ジメチルジメトキシシランとメチルプロピルジエトキシシラン、ジメチルジメトキシシランとジイソプロピルジメトキシシラン、ジメチルジメトキシシランとフェニルメチルジメトキシシラン、ジメチルジメトキシシランとビニルメチルジメトキシシラン、ジメチルジメトキシシランとγ−グリシドキシプロピルメチルジメトキシシシラン、ジメチルジメトキシシランとγ−グリシドキシプロピルメチルジエトキシシシラン、ジメチルジメトキシシランとβ−（３，４−エポキシシクロヘキシル）エチルメチルジメトキシシラン、ジメチルジメトキシシランとγ−メタクリロキシプロピルメチルジメトキシシラン、ジメチルジメトキシシランとγ−メタクリロキシプロピルメチルジエトキシシラン、ジメチルジメトキシシランとγ−メルカプトプロピルメチルジメトキシシラン、ジメチルジメトキシシランとγ−アミノプロピルメチルジエトキシシラン、ジメチルジメトキシシランとＮ−（２−アミノエチル）アミノプロピルメチルジメトキシシラン、ジメチルジメトキシシランと３，３，３−トリフルオロプロピルメチルジメトキシシラン【０１２６】
（４）ジメチルジエトキシシランとメチルエチルジメトキシシラン、ジメチルジエトキシシランとジエチルジメトキシシラン、ジメチルジエトキシシランとジエチルジエトキシシラン、ジメチルジエトキシシランとメチルプロピルジメトキシシラン、ジメチルジエトキシシランとメチルプロピルジエトキシシラン、ジメチルジエトキシシランとジイソプロピルジメトキシシラン、ジメチルジエトキシシランとフェニルメチルジメトキシシラン、ジメチルジエトキシシランとビニルメチルジメトキシシラン、ジメチルジエトキシシランとγ−グリシドキシプロピルメチルジメトキシシシラン、ジメチルジエトキシシランとγ−グリシドキシプロピルメチルジエトキシシシラン、ジメチルジエトキシシランとβ−（３，４−エポキシシクロヘキシル）エチルメチルジメトキシシラン、ジメチルジエトキシシランとγ−メタクリロキシプロピルメチルジメトキシシラン、ジメチルジエトキシシランとγ−メタクリロキシプロピルメチルジエトキシシラン、ジメチルジエトキシシランとγ−メルカプトプロピルメチルジメトキシシラン、ジメチルジエトキシシランとγ−アミノプロピルメチルジエトキシシラン、ジメチルジエトキシシランとＮ−（２−アミノエチル）アミノプロピルメチルジメトキシシラン、ジメチルジエトキシシランと３，３，３−トリフルオロプロピルメチルジメトキシシラン【０１２７】
（５）メチルエチルジメトキシシランとジエチルジメトキシシラン、メチルエチルジメトキシシランとジエチルジエトキシシラン、メチルエチルジメトキシシランとメチルプロピルジメトキシシラン、メチルエチルジメトキシシランとメチルプロピルジエトキシシラン、メチルエチルジメトキシシランとジイソプロピルジメトキシシラン、メチルエチルジメトキシシランとフェニルメチルジメトキシシラン、メチルエチルジメトキシシランとビニルメチルジメトキシシラン、メチルエチルジメトキシシランとγ−グリシドキシプロピルメチルジメトキシシシラン、メチルエチルジメトキシシランとγ−グリシドキシプロピルメチルジエトキシシシラン、メチルエチルジメトキシシランとβ−（３，４−エポキシシクロヘキシル）エチルメチルジメトキシシラン、メチルエチルジメトキシシランとγ−メタクリロキシプロピルメチルジメトキシシラン、メチルエチルジメトキシシランとγ−メタクリロキシプロピルメチルジエトキシシラン、メチルエチルジメトキシシランとγ−メルカプトプロピルメチルジメトキシシラン、メチルエチルジメトキシシランとγ−アミノプロピルメチルジエトキシシラン、メチルエチルジメトキシシランとＮ−（２−アミノエチル）アミノプロピルメチルジメトキシシラン、メチルエチルジメトキシシランと３，３，３−トリフルオロプロピルメチルジメトキシシラン【０１２８】
（６）ジエチルジメトキシシランとジエチルジエトキシシラン、ジエチルジメトキシシランとメチルプロピルジメトキシシラン、ジエチルジメトキシシランとメチルプロピルジエトキシシラン、ジエチルジメトキシシランとジイソプロピルジメトキシシラン、ジエチルジメトキシシランとフェニルメチルジメトキシシラン、ジエチルジメトキシシランとビニルメチルジメトキシシラン、ジエチルジメトキシシランとγ−グリシドキシプロピルメチルジメトキシシシラン、ジエチルジメトキシシランとγ−グリシドキシプロピルメチルジエトキシシシラン、ジエチルジメトキシシランとβ−（３，４−エポキシシクロヘキシル）エチルメチルジメトキシシラン、ジエチルジメトキシシランとγ−メタクリロキシプロピルメチルジメトキシシラン、ジエチルジメトキシシランとγ−メタクリロキシプロピルメチルジエトキシシラン、ジエチルジメトキシシランとγ−メルカプトプロピルメチルジメトキシシラン、ジエチルジメトキシシランとγ−アミノプロピルメチルジエトキシシラン、ジエチルジメトキシシランとＮ−（２−アミノエチル）アミノプロピルメチルジメトキシシラン、ジエチルジメトキシシランと３，３，３−トリフルオロプロピルメチルジメトキシシラン【０１２９】
（７）ジエチルジエトキシシランとメチルプロピルジメトキシシラン、ジエチルジエトキシシランとメチルプロピルジエトキシシラン、ジエチルジエトキシシランとジイソプロピルジメトキシシラン、ジエチルジエトキシシランとフェニルメチルジメトキシシラン、ジエチルジエトキシシランとビニルメチルジメトキシシラン、ジエチルジエトキシシランとγ−グリシドキシプロピルメチルジメトキシシシラン、ジエチルジエトキシシランとγ−グリシドキシプロピルメチルジエトキシシシラン、ジエチルジエトキシシランとβ−（３，４−エポキシシクロヘキシル）エチルメチルジメトキシシラン、ジエチルジエトキシシランとγ−メタクリロキシプロピルメチルジメトキシシラン、ジエチルジエトキシシランとγ−メタクリロキシプロピルメチルジエトキシシラン、ジエチルジエトキシシランとγ−メルカプトプロピルメチルジメトキシシラン、ジエチルジエトキシシランとγ−アミノプロピルメチルジエトキシシラン、ジエチルジエトキシシランとＮ−（２−アミノエチル）アミノプロピルメチルジメトキシシラン、ジエチルジエトキシシランと３，３，３−トリフルオロプロピルメチルジメトキシシラン【０１３０】
（８）メチルプロピルジメトキシシランとメチルプロピルジエトキシシラン、メチルプロピルジメトキシシランとジイソプロピルジメトキシシラン、メチルプロピルジメトキシシランとフェニルメチルジメトキシシラン、メチルプロピルジメトキシシランとビニルメチルジメトキシシラン、メチルプロピルジメトキシシランとγ−グリシドキシプロピルメチルジメトキシシシラン、メチルプロピルジメトキシシランとγ−グリシドキシプロピルメチルジエトキシシシラン、メチルプロピルジメトキシシランとβ−（３，４−エポキシシクロヘキシル）エチルメチルジメトキシシラン、メチルプロピルジメトキシシランとγ−メタクリロキシプロピルメチルジメトキシシラン、メチルプロピルジメトキシシランとγ−メタクリロキシプロピルメチルジエトキシシラン、メチルプロピルジメトキシシランとγ−メルカプトプロピルメチルジメトキシシラン、メチルプロピルジメトキシシランとγ−アミノプロピルメチルジエトキシシラン、メチルプロピルジメトキシシランとＮ−（２−アミノエチル）アミノプロピルメチルジメトキシシラン、メチルプロピルジメトキシシランと３，３，３−トリフルオロプロピルメチルジメトキシシラン【０１３１】
（９）メチルプロピルジエトキシシランとジイソプロピルジメトキシシラン、メチルプロピルジエトキシシランとフェニルメチルジメトキシシラン、メチルプロピルジエトキシシランとビニルメチルジメトキシシラン、メチルプロピルジエトキシシランとγ−グリシドキシプロピルメチルジメトキシシシラン、メチルプロピルジエトキシシランとγ−グリシドキシプロピルメチルジエトキシシシラン、メチルプロピルジエトキシシランとβ−（３，４−エポキシシクロヘキシル）エチルメチルジメトキシシラン、メチルプロピルジエトキシシランとγ−メタクリロキシプロピルメチルジメトキシシラン、メチルプロピルジエトキシシランとγ−メタクリロキシプロピルメチルジエトキシシラン、メチルプロピルジエトキシシランとγ−メルカプトプロピルメチルジメトキシシラン、メチルプロピルジエトキシシランとγ−アミノプロピルメチルジエトキシシラン、メチルプロピルジエトキシシランとＮ−（２−アミノエチル）アミノプロピルメチルジメトキシシラン、メチルプロピルジエトキシシランと３，３，３−トリフルオロプロピルメチルジメトキシシラン【０１３２】
（１０）ジイソプロピルジメトキシシランとフェニルメチルジメトキシシラン、ジイソプロピルジメトキシシランとビニルメチルジメトキシシラン、ジイソプロピルジメトキシシランとγ−グリシドキシプロピルメチルジメトキシシシラン、ジイソプロピルジメトキシシランとγ−グリシドキシプロピルメチルジエトキシシシラン、ジイソプロピルジメトキシシランとβ−（３，４−エポキシシクロヘキシル）エチルメチルジメトキシシラン、ジイソプロピルジメトキシシランとγ−メタクリロキシプロピルメチルジメトキシシラン、ジイソプロピルジメトキシシランとγ−メタクリロキシプロピルメチルジエトキシシラン、ジイソプロピルジメトキシシランとγ−メルカプトプロピルメチルジメトキシシラン、ジイソプロピルジメトキシシランとγ−アミノプロピルメチルジエトキシシラン、ジイソプロピルジメトキシシランとＮ−（２−アミノエチル）アミノプロピルメチルジメトキシシラン、ジイソプロピルジメトキシシランと３，３，３−トリフルオロプロピルメチルジメトキシシラン【０１３３】
（１１）フェニルメチルジメトキシシランとビニルメチルジメトキシシラン、フェニルメチルジメトキシシランとγ−グリシドキシプロピルメチルジメトキシシシラン、フェニルメチルジメトキシシランとγ−グリシドキシプロピルメチルジエトキシシシラン、フェニルメチルジメトキシシランとβ−（３，４−エポキシシクロヘキシル）エチルメチルジメトキシシラン、フェニルメチルジメトキシシランとγ−メタクリロキシプロピルメチルジメトキシシラン、フェニルメチルジメトキシシランとγ−メタクリロキシプロピルメチルジエトキシシラン、フェニルメチルジメトキシシランとγ−メルカプトプロピルメチルジメトキシシラン、フェニルメチルジメトキシシランとγ−アミノプロピルメチルジエトキシシラン、フェニルメチルジメトキシシランとＮ−（２−アミノエチル）アミノプロピルメチルジメトキシシラン、フェニルメチルジメトキシシランと３，３，３−トリフルオロプロピルメチルジメトキシシラン【０１３４】
（１２）ビニルメチルジメトキシシランとγ−グリシドキシプロピルメチルジメトキシシシラン、ビニルメチルジメトキシシランとγ−グリシドキシプロピルメチルジエトキシシシラン、ビニルメチルジメトキシシランとβ−（３，４−エポキシシクロヘキシル）エチルメチルジメトキシシラン、ビニルメチルジメトキシシランとγ−メタクリロキシプロピルメチルジメトキシシラン、ビニルメチルジメトキシシランとγ−メタクリロキシプロピルメチルジエトキシシラン、ビニルメチルジメトキシシランとγ−メルカプトプロピルメチルジメトキシシラン、ビニルメチルジメトキシシランとγ−アミノプロピルメチルジエトキシシラン、ビニルメチルジメトキシシランとＮ−（２−アミノエチル）アミノプロピルメチルジメトキシシラン、ビニルメチルジメトキシシランと３，３，３−トリフルオロプロピルメチルジメトキシシラン【０１３５】
（１３）γ−グリシドキシプロピルメチルジメトキシシシランとγ−グリシドキシプロピルメチルジエトキシシシラン、γ−グリシドキシプロピルメチルジメトキシシシランとβ−（３，４−エポキシシクロヘキシル）エチルメチルジメトキシシラン、γ−グリシドキシプロピルメチルジメトキシシシランとγ−メタクリロキシプロピルメチルジメトキシシラン、γ−グリシドキシプロピルメチルジメトキシシシランとγ−メタクリロキシプロピルメチルジエトキシシラン、γ−グリシドキシプロピルメチルジメトキシシシランとγ−メルカプトプロピルメチルジメトキシシラン、γ−グリシドキシプロピルメチルジメトキシシシランとγ−アミノプロピルメチルジエトキシシラン、γ−グリシドキシプロピルメチルジメトキシシシランとＮ−（２−アミノエチル）アミノプロピルメチルジメトキシシラン、γ−グリシドキシプロピルメチルジメトキシシシランと３，３，３−トリフルオロプロピルメチルジメトキシシラン【０１３６】
（１４）γ−グリシドキシプロピルメチルジエトキシシシランとβ−（３，４−エポキシシクロヘキシル）エチルメチルジメトキシシラン、γ−グリシドキシプロピルメチルジエトキシシシランとγ−メタクリロキシプロピルメチルジメトキシシラン、γ−グリシドキシプロピルメチルジエトキシシシランとγ−メタクリロキシプロピルメチルジエトキシシラン、γ−グリシドキシプロピルメチルジエトキシシシランとγ−メルカプトプロピルメチルジメトキシシラン、γ−グリシドキシプロピルメチルジエトキシシシランとγ−アミノプロピルメチルジエトキシシラン、γ−グリシドキシプロピルメチルジエトキシシシランとＮ−（２−アミノエチル）アミノプロピルメチルジメトキシシラン、γ−グリシドキシプロピルメチルジエトキシシシランと３，３，３−トリフルオロプロピルメチルジメトキシシラン【０１３７】
（１５）β−（３，４−エポキシシクロヘキシル）エチルメチルジメトキシシランとγ−メタクリロキシプロピルメチルジメトキシシラン、β−（３，４−エポキシシクロヘキシル）エチルメチルジメトキシシランとγ−メタクリロキシプロピルメチルジエトキシシラン、β−（３，４−エポキシシクロヘキシル）エチルメチルジメトキシシランとγ−メルカプトプロピルメチルジメトキシシラン、β−（３，４−エポキシシクロヘキシル）エチルメチルジメトキシシランとγ−アミノプロピルメチルジエトキシシラン、β−（３，４−エポキシシクロヘキシル）エチルメチルジメトキシシランとＮ−（２−アミノエチル）アミノプロピルメチルジメトキシシラン、β−（３，４−エポキシシクロヘキシル）エチルメチルジメトキシシランと３，３，３−トリフルオロプロピルメチルジメトキシシラン【０１３８】
（１６）γ−メタクリロキシプロピルメチルジメトキシシランとγ−メタクリロキシプロピルメチルジエトキシシラン、γ−メタクリロキシプロピルメチルジメトキシシランとγ−メルカプトプロピルメチルジメトキシシラン、γ−メタクリロキシプロピルメチルジメトキシシランとγ−アミノプロピルメチルジエトキシシラン、γ−メタクリロキシプロピルメチルジメトキシシランとＮ−（２−アミノエチル）アミノプロピルメチルジメトキシシラン、γ−メタクリロキシプロピルメチルジメトキシシランと３，３，３−トリフルオロプロピルメチルジメトキシシラン【０１３９】
（１７）γ−メタクリロキシプロピルメチルジエトキシシランとγ−メルカプトプロピルメチルジメトキシシラン、γ−メタクリロキシプロピルメチルジエトキシシランとγ−アミノプロピルメチルジエトキシシラン、γ−メタクリロキシプロピルメチルジエトキシシランとＮ−（２−アミノエチル）アミノプロピルメチルジメトキシシラン、γ−メタクリロキシプロピルメチルジエトキシシランと３，３，３−トリフルオロプロピルメチルジメトキシシラン【０１４０】
（１８）γ−メルカプトプロピルメチルジメトキシシランとγ−アミノプロピルメチルジエトキシシラン、γ−メルカプトプロピルメチルジメトキシシランとＮ−（２−アミノエチル）アミノプロピルメチルジメトキシシラン、γ−メルカプトプロピルメチルジメトキシシランと３，３，３−トリフルオロプロピルメチルジメトキシシラン
（１９）γ−アミノプロピルメチルジエトキシシランとＮ−（２−アミノエチル）アミノプロピルメチルジメトキシシラン、γ−アミノプロピルメチルジエトキシシランと３，３，３−トリフルオロプロピルメチルジメトキシシラン
（２０）Ｎ−（２−アミノエチル）アミノプロピルメチルジメトキシシランと３，３，３−トリフルオロプロピルメチルジメトキシシラン【０１４１】
少なくとも１種のジアルコキシシラン化合物と、少なくとも１種のトリアルコキシシラン化合物とを併用する場合の好ましい組み合わせとしては以下の例が挙げられる。
（１）メチルハイドロジェンジメトキシシランとメチルトリメトキシシラン、メチルハイドロジェンジメトキシシランとメチルトリエトキシシラン、メチルハイドロジェンジメトキシシランとエチルトリメトキシシラン、メチルハイドロジェンジメトキシシランとエチルトリエトキシシラン、メチルハイドロジェンジメトキシシランとプロピルトリメトキシシラン、メチルハイドロジェンジメトキシシランとプロピルトリエトキシシラン、メチルハイドロジェンジメトキシシランとブチルトリメトキシシラン、メチルハイドロジェンジメトキシシランとブチルトリエトキシシラン、メチルハイドロジェンジメトキシシランとペンチルトリメトキシシラン、メチルハイドロジェンジメトキシシランとペンチルトリエトキシシラン、メチルハイドロジェンジメトキシシランとヘプチルトリメトキシシラン、メチルハイドロジェンジメトキシシランとヘプチルトリエトキシシラン、メチルハイドロジェンジメトキシシランとオクチルトリメトキシシラン、メチルハイドロジェンジメトキシシランとオクチルトリエトキシシラン、メチルハイドロジェンジメトキシシランとドデシルトリメトキシシラン、メチルハイドロジェンジメトキシシランとドデシルトリエトキシシラン、メチルハイドロジェンジメトキシシランとヘキサデシルトリメトキシシラン、メチルハイドロジェンジメトキシシランとヘキサデシルトリエトキシシラン、メチルハイドロジェンジメトキシシランとオクタデシルトリメトキシシラン、メチルハイドロジェンジメトキシシランとオクタデシルトリエトキシシラン、メチルハイドロジェンジメトキシシランとフェニルトリメトキシシラン、メチルハイドロジェンジメトキシシランとフェニルトリエトキシシラン、メチルハイドロジェンジメトキシシランとビニルトリメトキシシラン、メチルハイドロジェンジメトキシシランとビニルトリエトキシシラン、メチルハイドロジェンジメトキシシランとγ−アミノプロピルトリメトキシシラン、メチルハイドロジェンジメトキシシランとγ−アミノプロピルトリエトキシシラン、メチルハイドロジェンジメトキシシランとγ−グリシドキシプロピルトリメトキシシラン、メチルハイドロジェンジメトキシシランとγ−グリシドキシプロピルトリエトキシシラン、メチルハイドロジェンジメトキシシランとγ−メタクリロキシプロピルトリメトキシシラン、メチルハイドロジェンジメトキシシランとγ−メタクリロキシプロピルトリエトキシシラン、メチルハイドロジェンジメトキシシランとトリエトキシ（４−（トリフルオロメチル）フェニル）シラン、メチルハイドロジェンジメトキシシランとドデシルトリエトキシシラン、メチルハイドロジェンジメトキシシランと３，３，３−トリフルオロプロピルトリメトキシシラン、メチルハイドロジェンジメトキシシランと（トリエトキシシリル）シクロヘキサン、メチルハイドロジェンジメトキシシランとパーフルオロオクチルエチルトリエトキシシラン、メチルハイドロジェンジメトキシシランとトリエトキシフルオロシラン、メチルハイドロジェンジメトキシシランとトリデカフルオロ−１，１，２，２−テトラヒドロオクチルトリエトキシシラン、メチルハイドロジェンジメトキシシランとペンタフルオロフェニルプロピルトリメトキシシラン、メチルハイドロジェンジメトキシシランと３−（ヘプタフルオロイソプロポキシ）プロピルトリエトキシシラン、メチルハイドロジェンジメトキシシランとヘプタデカフルオロ−１，１，２，２−テトラヒドロデシルトリエトキシシラン、メチルハイドロジェンジメトキシシランとトリエトキシ−２−チエニルシラン、メチルハイドロジェンジメトキシシランと３−（トリエトキシシリル）フラン【０１４２】
（２）メチルハイドロジェンジエトキシシランとメチルトリメトキシシラン、メチルハイドロジェンジエトキシシランとメチルトリエトキシシラン、メチルハイドロジェンジエトキシシランとエチルトリメトキシシラン、メチルハイドロジェンジエトキシシランとエチルトリエトキシシラン、メチルハイドロジェンジエトキシシランとプロピルトリメトキシシラン、メチルハイドロジェンジエトキシシランとプロピルトリエトキシシラン、メチルハイドロジェンジエトキシシランとブチルトリメトキシシラン、メチルハイドロジェンジエトキシシランとブチルトリエトキシシラン、メチルハイドロジェンジエトキシシランとペンチルトリメトキシシラン、メチルハイドロジェンジエトキシシランとペンチルトリエトキシシラン、メチルハイドロジェンジエトキシシランとヘプチルトリメトキシシラン、メチルハイドロジェンジエトキシシランとヘプチルトリエトキシシラン、メチルハイドロジェンジエトキシシランとオクチルトリメトキシシラン、メチルハイドロジェンジエトキシシランとオクチルトリエトキシシラン、メチルハイドロジェンジエトキシシランとドデシルトリメトキシシラン、メチルハイドロジェンジエトキシシランとドデシルトリエトキシシラン、メチルハイドロジェンジエトキシシランとヘキサデシルトリメトキシシラン、メチルハイドロジェンジエトキシシランとヘキサデシルトリエトキシシラン、メチルハイドロジェンジエトキシシランとオクタデシルトリメトキシシラン、メチルハイドロジェンジエトキシシランとオクタデシルトリエトキシシラン、メチルハイドロジェンジエトキシシランとフェニルトリメトキシシラン、メチルハイドロジェンジエトキシシランとフェニルトリエトキシシラン、メチルハイドロジェンジエトキシシランとビニルトリメトキシシラン、メチルハイドロジェンジエトキシシランとビニルトリエトキシシラン、メチルハイドロジェンジエトキシシランとγ−アミノプロピルトリメトキシシラン、メチルハイドロジェンジエトキシシランとγ−アミノプロピルトリエトキシシラン、メチルハイドロジェンジエトキシシランとγ−グリシドキシプロピルトリメトキシシラン、メチルハイドロジェンジエトキシシランとγ−グリシドキシプロピルトリエトキシシラン、メチルハイドロジェンジエトキシシランとγ−メタクリロキシプロピルトリメトキシシラン、メチルハイドロジェンジエトキシシランとγ−メタクリロキシプロピルトリエトキシシラン、メチルハイドロジェンジエトキシシランとトリエトキシ（４−（トリフルオロメチル）フェニル）シラン、メチルハイドロジェンジエトキシシランとドデシルトリエトキシシラン、メチルハイドロジェンジエトキシシランと３，３，３−トリフルオロプロピルトリメトキシシラン、メチルハイドロジェンジエトキシシランと（トリエトキシシリル）シクロヘキサン、メチルハイドロジェンジエトキシシランとパーフルオロオクチルエチルトリエトキシシラン、メチルハイドロジェンジエトキシシランとトリエトキシフルオロシラン、メチルハイドロジェンジエトキシシランとトリデカフルオロ−１，１，２，２−テトラヒドロオクチルトリエトキシシラン、メチルハイドロジェンジエトキシシランとペンタフルオロフェニルプロピルトリメトキシシラン、メチルハイドロジェンジエトキシシランと３−（ヘプタフルオロイソプロポキシ）プロピルトリエトキシシラン、メチルハイドロジェンジエトキシシランとヘプタデカフルオロ−１，１，２，２−テトラヒドロデシルトリエトキシシラン、メチルハイドロジェンジエトキシシランとトリエトキシ−２−チエニルシラン、３−（トリエトキシシリル）フラン【０１４３】
（３）ジメチルジメトキシシランとメチルトリメトキシシラン、ジメチルジメトキシシランとメチルトリエトキシシラン、ジメチルジメトキシシランとエチルトリメトキシシラン、ジメチルジメトキシシランとエチルトリエトキシシラン、ジメチルジメトキシシランとプロピルトリメトキシシラン、ジメチルジメトキシシランとプロピルトリエトキシシラン、ジメチルジメトキシシランとブチルトリメトキシシラン、ジメチルジメトキシシランとブチルトリエトキシシラン、ジメチルジメトキシシランとペンチルトリメトキシシラン、ジメチルジメトキシシランとペンチルトリエトキシシラン、ジメチルジメトキシシランとヘプチルトリメトキシシラン、ジメチルジメトキシシランとヘプチルトリエトキシシラン、ジメチルジメトキシシランとオクチルトリメトキシシラン、ジメチルジメトキシシランとオクチルトリエトキシシラン、ジメチルジメトキシシランとドデシルトリメトキシシラン、ジメチルジメトキシシランとドデシルトリエトキシシラン、ジメチルジメトキシシランとヘキサデシルトリメトキシシラン、ジメチルジメトキシシランとヘキサデシルトリエトキシシラン、ジメチルジメトキシシランとオクタデシルトリメトキシシラン、ジメチルジメトキシシランとオクタデシルトリエトキシシラン、ジメチルジメトキシシランとフェニルトリメトキシシラン、ジメチルジメトキシシランとフェニルトリエトキシシラン、ジメチルジメトキシシランとビニルトリメトキシシラン、ジメチルジメトキシシランとビニルトリエトキシシラン、ジメチルジメトキシシランとγ−アミノプロピルトリメトキシシラン、ジメチルジメトキシシランとγ−アミノプロピルトリエトキシシラン、ジメチルジメトキシシランとγ−グリシドキシプロピルトリメトキシシラン、ジメチルジメトキシシランとγ−グリシドキシプロピルトリエトキシシラン、ジメチルジメトキシシランとγ−メタクリロキシプロピルトリメトキシシラン、ジメチルジメトキシシランとγ−メタクリロキシプロピルトリエトキシシラン、ジメチルジメトキシシランとトリエトキシ（４−（トリフルオロメチル）フェニル）シラン、ジメチルジメトキシシランとドデシルトリエトキシシラン、ジメチルジメトキシシランと３，３，３−トリフルオロプロピルトリメトキシシラン、ジメチルジメトキシシランと（トリエトキシシリル）シクロヘキサン、ジメチルジメトキシシランとパーフルオロオクチルエチルトリエトキシシラン、ジメチルジメトキシシランとトリエトキシフルオロシラン、ジメチルジメトキシシランとトリデカフルオロ−１，１，２，２−テトラヒドロオクチルトリエトキシシラン、ジメチルジメトキシシランとペンタフルオロフェニルプロピルトリメトキシシラン、ジメチルジメトキシシランと３−（ヘプタフルオロイソプロポキシ）プロピルトリエトキシシラン、ジメチルジメトキシシランとヘプタデカフルオロ−１，１，２，２−テトラヒドロデシルトリエトキシシラン、ジメチルジメトキシシランとトリエトキシ−２−チエニルシラン、ジメチルジメトキシシランと３−（トリエトキシシリル）フラン【０１４４】
（４）ジメチルジエトキシシランとメチルトリメトキシシラン、ジメチルジエトキシシランとメチルトリエトキシシラン、ジメチルジエトキシシランとエチルトリメトキシシラン、ジメチルジエトキシシランとエチルトリエトキシシラン、ジメチルジエトキシシランとプロピルトリメトキシシラン、ジメチルジエトキシシランとプロピルトリエトキシシラン、ジメチルジエトキシシランとブチルトリメトキシシラン、ジメチルジエトキシシランとブチルトリエトキシシラン、ジメチルジエトキシシランとペンチルトリメトキシシラン、ジメチルジエトキシシランとペンチルトリエトキシシラン、ジメチルジエトキシシランとヘプチルトリメトキシシラン、ジメチルジエトキシシランとヘプチルトリエトキシシラン、ジメチルジエトキシシランとオクチルトリメトキシシラン、ジメチルジエトキシシランとオクチルトリエトキシシラン、ジメチルジエトキシシランとドデシルトリメトキシシラン、ジメチルジエトキシシランとドデシルトリエトキシシラン、ジメチルジエトキシシランとヘキサデシルトリメトキシシラン、ジメチルジエトキシシランとヘキサデシルトリエトキシシラン、ジメチルジエトキシシランとオクタデシルトリメトキシシラン、ジメチルジエトキシシランとオクタデシルトリエトキシシラン、ジメチルジエトキシシランとフェニルトリメトキシシラン、ジメチルジエトキシシランとフェニルトリエトキシシラン、ジメチルジエトキシシランとビニルトリメトキシシラン、ジメチルジエトキシシランとビニルトリエトキシシラン、ジメチルジエトキシシランとγ−アミノプロピルトリメトキシシラン、ジメチルジエトキシシランとγ−アミノプロピルトリエトキシシラン、ジメチルジエトキシシランとγ−グリシドキシプロピルトリメトキシシラン、ジメチルジエトキシシランとγ−グリシドキシプロピルトリエトキシシラン、ジメチルジエトキシシランとγ−メタクリロキシプロピルトリメトキシシラン、ジメチルジエトキシシランとγ−メタクリロキシプロピルトリエトキシシラン、ジメチルジエトキシシランとトリエトキシ（４−（トリフルオロメチル）フェニル）シラン、ジメチルジエトキシシランとドデシルトリエトキシシラン、ジメチルジエトキシシランと３，３，３−トリフルオロプロピルトリメトキシシラン、ジメチルジエトキシシランと（トリエトキシシリル）シクロヘキサン、ジメチルジエトキシシランとパーフルオロオクチルエチルトリエトキシシラン、ジメチルジエトキシシランとトリエトキシフルオロシラン、ジメチルジエトキシシランとトリデカフルオロ−１，１，２，２−テトラヒドロオクチルトリエトキシシラン、ジメチルジエトキシシランとペンタフルオロフェニルプロピルトリメトキシシラン、ジメチルジエトキシシランと３−（ヘプタフルオロイソプロポキシ）プロピルトリエトキシシラン、ジメチルジエトキシシランとヘプタデカフルオロ−１，１，２，２−テトラヒドロデシルトリエトキシシラン、ジメチルジエトキシシランとトリエトキシ−２−チエニルシラン、３−（トリエトキシシリル）フラン【０１４５】
（５）メチルエチルジメトキシシランとメチルトリメトキシシラン、メチルエチルジメトキシシランとメチルトリエトキシシラン、メチルエチルジメトキシシランとエチルトリメトキシシラン、メチルエチルジメトキシシランとエチルトリエトキシシラン、メチルエチルジメトキシシランとプロピルトリメトキシシラン、メチルエチルジメトキシシランとプロピルトリエトキシシラン、メチルエチルジメトキシシランとブチルトリメトキシシラン、メチルエチルジメトキシシランとブチルトリエトキシシラン、メチルエチルジメトキシシランとペンチルトリメトキシシラン、メチルエチルジメトキシシランとペンチルトリエトキシシラン、メチルエチルジメトキシシランとヘプチルトリメトキシシラン、メチルエチルジメトキシシランとヘプチルトリエトキシシラン、メチルエチルジメトキシシランとオクチルトリメトキシシラン、メチルエチルジメトキシシランとオクチルトリエトキシシラン、メチルエチルジメトキシシランとドデシルトリメトキシシラン、メチルエチルジメトキシシランとドデシルトリエトキシシラン、メチルエチルジメトキシシランとヘキサデシルトリメトキシシラン、メチルエチルジメトキシシランとヘキサデシルトリエトキシシラン、メチルエチルジメトキシシランとオクタデシルトリメトキシシラン、メチルエチルジメトキシシランとオクタデシルトリエトキシシラン、メチルエチルジメトキシシランとフェニルトリメトキシシラン、メチルエチルジメトキシシランとフェニルトリエトキシシラン、メチルエチルジメトキシシランとビニルトリメトキシシラン、メチルエチルジメトキシシランとビニルトリエトキシシラン、メチルエチルジメトキシシランとγ−アミノプロピルトリメトキシシラン、メチルエチルジメトキシシランとγ−アミノプロピルトリエトキシシラン、メチルエチルジメトキシシランとγ−グリシドキシプロピルトリメトキシシラン、メチルエチルジメトキシシランとγ−グリシドキシプロピルトリエトキシシラン、メチルエチルジメトキシシランとγ−メタクリロキシプロピルトリメトキシシラン、メチルエチルジメトキシシランとγ−メタクリロキシプロピルトリエトキシシラン、メチルエチルジメトキシシランとトリエトキシ（４−（トリフルオロメチル）フェニル）シラン、メチルエチルジメトキシシランとドデシルトリエトキシシラン、メチルエチルジメトキシシランと３，３，３−トリフルオロプロピルトリメトキシシラン、メチルエチルジメトキシシランと（トリエトキシシリル）シクロヘキサン、メチルエチルジメトキシシランとパーフルオロオクチルエチルトリエトキシシラン、メチルエチルジメトキシシランとトリエトキシフルオロシラン、メチルエチルジメトキシシランとトリデカフルオロ−１，１，２，２−テトラヒドロオクチルトリエトキシシラン、メチルエチルジメトキシシランとペンタフルオロフェニルプロピルトリメトキシシラン、メチルエチルジメトキシシランと３−（ヘプタフルオロイソプロポキシ）プロピルトリエトキシシラン、メチルエチルジメトキシシランとヘプタデカフルオロ−１，１，２，２−テトラヒドロデシルトリエトキシシラン、メチルエチルジメトキシシランとトリエトキシ−２−チエニルシラン、メチルエチルジメトキシシランと３−（トリエトキシシリル）フラン【０１４６】
（６）ジエチルジメトキシシランとメチルトリメトキシシラン、ジエチルジメトキシシランとメチルトリエトキシシラン、ジエチルジメトキシシランとエチルトリメトキシシラン、ジエチルジメトキシシランとエチルトリエトキシシラン、ジエチルジメトキシシランとプロピルトリメトキシシラン、ジエチルジメトキシシランとプロピルトリエトキシシラン、ジエチルジメトキシシランとブチルトリメトキシシラン、ジエチルジメトキシシランとブチルトリエトキシシラン、ジエチルジメトキシシランとペンチルトリメトキシシラン、ジエチルジメトキシシランとペンチルトリエトキシシラン、ジエチルジメトキシシランとヘプチルトリメトキシシラン、ジエチルジメトキシシランとヘプチルトリエトキシシラン、ジエチルジメトキシシランとオクチルトリメトキシシラン、ジエチルジメトキシシランとオクチルトリエトキシシラン、ジエチルジメトキシシランとドデシルトリメトキシシラン、ジエチルジメトキシシランとドデシルトリエトキシシラン、ジエチルジメトキシシランとヘキサデシルトリメトキシシラン、ジエチルジメトキシシランとヘキサデシルトリエトキシシラン、ジエチルジメトキシシランとオクタデシルトリメトキシシラン、ジエチルジメトキシシランとオクタデシルトリエトキシシラン、ジエチルジメトキシシランとフェニルトリメトキシシラン、ジエチルジメトキシシランとフェニルトリエトキシシラン、ジエチルジメトキシシランとビニルトリメトキシシラン、ジエチルジメトキシシランとビニルトリエトキシシラン、ジエチルジメトキシシランとγ−アミノプロピルトリメトキシシラン、ジエチルジメトキシシランとγ−アミノプロピルトリエトキシシラン、ジエチルジメトキシシランとγ−グリシドキシプロピルトリメトキシシラン、ジエチルジメトキシシランとγ−グリシドキシプロピルトリエトキシシラン、ジエチルジメトキシシランとγ−メタクリロキシプロピルトリメトキシシラン、ジエチルジメトキシシランとγ−メタクリロキシプロピルトリエトキシシラン、ジエチルジメトキシシランとトリエトキシ（４−（トリフルオロメチル）フェニル）シラン、ジエチルジメトキシシランとドデシルトリエトキシシラン、ジエチルジメトキシシランと３，３，３−トリフルオロプロピルトリメトキシシラン、ジエチルジメトキシシランと（トリエトキシシリル）シクロヘキサン、ジエチルジメトキシシランとパーフルオロオクチルエチルトリエトキシシラン、ジエチルジメトキシシランとトリエトキシフルオロシラン、ジエチルジメトキシシランとトリデカフルオロ−１，１，２，２−テトラヒドロオクチルトリエトキシシラン、ジエチルジメトキシシランとペンタフルオロフェニルプロピルトリメトキシシラン、ジエチルジメトキシシランと３−（ヘプタフルオロイソプロポキシ）プロピルトリエトキシシラン、ジエチルジメトキシシランとヘプタデカフルオロ−１，１，２，２−テトラヒドロデシルトリエトキシシラン、ジエチルジメトキシシランとトリエトキシ−２−チエニルシラン、３−（トリエトキシシリル）フラン【０１４７】
（７）ジエチルジエトキシシランとメチルトリメトキシシラン、ジエチルジエトキシシランとメチルトリエトキシシラン、ジエチルジエトキシシランとエチルトリメトキシシラン、ジエチルジエトキシシランとエチルトリエトキシシラン、ジエチルジエトキシシランとプロピルトリメトキシシラン、ジエチルジエトキシシランとプロピルトリエトキシシラン、ジエチルジエトキシシランとブチルトリメトキシシラン、ジエチルジエトキシシランとブチルトリエトキシシラン、ジエチルジエトキシシランとペンチルトリメトキシシラン、ジエチルジエトキシシランとペンチルトリエトキシシラン、ジエチルジエトキシシランとヘプチルトリメトキシシラン、ジエチルジエトキシシランとヘプチルトリエトキシシラン、ジエチルジエトキシシランとオクチルトリメトキシシラン、ジエチルジエトキシシランとオクチルトリエトキシシラン、ジエチルジエトキシシランとドデシルトリメトキシシラン、ジエチルジエトキシシランとドデシルトリエトキシシラン、ジエチルジエトキシシランとヘキサデシルトリメトキシシラン、ジエチルジエトキシシランとヘキサデシルトリエトキシシラン、ジエチルジエトキシシランとオクタデシルトリメトキシシラン、ジエチルジエトキシシランとオクタデシルトリエトキシシラン、ジエチルジエトキシシランとフェニルトリメトキシシラン、ジエチルジエトキシシランとフェニルトリエトキシシラン、ジエチルジエトキシシランとビニルトリメトキシシラン、ジエチルジエトキシシランとビニルトリエトキシシラン、ジエチルジエトキシシランとγ−アミノプロピルトリメトキシシラン、ジエチルジエトキシシランとγ−アミノプロピルトリエトキシシラン、ジエチルジエトキシシランとγ−グリシドキシプロピルトリメトキシシラン、ジエチルジエトキシシランとγ−グリシドキシプロピルトリエトキシシラン、ジエチルジエトキシシランとγ−メタクリロキシプロピルトリメトキシシラン、ジエチルジエトキシシランとγ−メタクリロキシプロピルトリエトキシシラン、ジエチルジエトキシシランとトリエトキシ（４−（トリフルオロメチル）フェニル）シラン、ジエチルジエトキシシランとドデシルトリエトキシシラン、ジエチルジエトキシシランと３，３，３−トリフルオロプロピルトリメトキシシラン、ジエチルジエトキシシランと（トリエトキシシリル）シクロヘキサン、ジエチルジエトキシシランとパーフルオロオクチルエチルトリエトキシシラン、ジエチルジエトキシシランとトリエトキシフルオロシラン、ジエチルジエトキシシランとトリデカフルオロ−１，１，２，２−テトラヒドロオクチルトリエトキシシラン、ジエチルジエトキシシランとペンタフルオロフェニルプロピルトリメトキシシラン、ジエチルジエトキシシランと３−（ヘプタフルオロイソプロポキシ）プロピルトリエトキシシラン、ジエチルジエトキシシランとヘプタデカフルオロ−１，１，２，２−テトラヒドロデシルトリエトキシシラン、ジエチルジエトキシシランとトリエトキシ−２−チエニルシラン、３−（トリエトキシシリル）フラン【０１４８】
（８）メチルプロピルジメトキシシランとメチルトリメトキシシラン、メチルプロピルジメトキシシランとメチルトリエトキシシラン、メチルプロピルジメトキシシランとエチルトリメトキシシラン、メチルプロピルジメトキシシランとエチルトリエトキシシラン、メチルプロピルジメトキシシランとプロピルトリメトキシシラン、メチルプロピルジメトキシシランとプロピルトリエトキシシラン、メチルプロピルジメトキシシランとブチルトリメトキシシラン、メチルプロピルジメトキシシランとブチルトリエトキシシラン、メチルプロピルジメトキシシランとペンチルトリメトキシシラン、メチルプロピルジメトキシシランとペンチルトリエトキシシラン、メチルプロピルジメトキシシランとヘプチルトリメトキシシラン、メチルプロピルジメトキシシランとヘプチルトリエトキシシラン、メチルプロピルジメトキシシランとオクチルトリメトキシシラン、メチルプロピルジメトキシシランとオクチルトリエトキシシラン、メチルプロピルジメトキシシランとドデシルトリメトキシシラン、メチルプロピルジメトキシシランとドデシルトリエトキシシラン、メチルプロピルジメトキシシランとヘキサデシルトリメトキシシラン、メチルプロピルジメトキシシランとヘキサデシルトリエトキシシラン、メチルプロピルジメトキシシランとオクタデシルトリメトキシシラン、メチルプロピルジメトキシシランとオクタデシルトリエトキシシラン、メチルプロピルジメトキシシランとフェニルトリメトキシシラン、メチルプロピルジメトキシシランとフェニルトリエトキシシラン、メチルプロピルジメトキシシランとビニルトリメトキシシラン、メチルプロピルジメトキシシランとビニルトリエトキシシラン、メチルプロピルジメトキシシランとγ−アミノプロピルトリメトキシシラン、メチルプロピルジメトキシシランとγ−アミノプロピルトリエトキシシラン、メチルプロピルジメトキシシランとγ−グリシドキシプロピルトリメトキシシラン、メチルプロピルジメトキシシランとγ−グリシドキシプロピルトリエトキシシラン、メチルプロピルジメトキシシランとγ−メタクリロキシプロピルトリメトキシシラン、メチルプロピルジメトキシシランとγ−メタクリロキシプロピルトリエトキシシラン、メチルプロピルジメトキシシランとトリエトキシ（４−（トリフルオロメチル）フェニル）シラン、メチルプロピルジメトキシシランとドデシルトリエトキシシラン、メチルプロピルジメトキシシランと３，３，３−トリフルオロプロピルトリメトキシシラン、メチルプロピルジメトキシシランと（トリエトキシシリル）シクロヘキサン、メチルプロピルジメトキシシランとパーフルオロオクチルエチルトリエトキシシラン、メチルプロピルジメトキシシランとトリエトキシフルオロシラン、メチルプロピルジメトキシシランとトリデカフルオロ−１，１，２，２−テトラヒドロオクチルトリエトキシシラン、メチルプロピルジメトキシシランとペンタフルオロフェニルプロピルトリメトキシシラン、メチルプロピルジメトキシシランと３−（ヘプタフルオロイソプロポキシ）プロピルトリエトキシシラン、メチルプロピルジメトキシシランとヘプタデカフルオロ−１，１，２，２−テトラヒドロデシルトリエトキシシラン、メチルプロピルジメトキシシランとトリエトキシ−２−チエニルシラン、メチルプロピルジメトキシシランと３−（トリエトキシシリル）フラン【０１４９】
（９）メチルプロピルジエトキシシランとメチルトリメトキシシラン、メチルプロピルジエトキシシランとメチルトリエトキシシラン、メチルプロピルジエトキシシランとエチルトリメトキシシラン、メチルプロピルジエトキシシランとエチルトリエトキシシラン、メチルプロピルジエトキシシランとプロピルトリメトキシシラン、メチルプロピルジエトキシシランとプロピルトリエトキシシラン、メチルプロピルジエトキシシランとブチルトリメトキシシラン、メチルプロピルジエトキシシランとブチルトリエトキシシラン、メチルプロピルジエトキシシランとペンチルトリメトキシシラン、メチルプロピルジエトキシシランとペンチルトリエトキシシラン、メチルプロピルジエトキシシランとヘプチルトリメトキシシラン、メチルプロピルジエトキシシランとヘプチルトリエトキシシラン、メチルプロピルジエトキシシランとオクチルトリメトキシシラン、メチルプロピルジエトキシシランとオクチルトリエトキシシラン、メチルプロピルジエトキシシランとドデシルトリメトキシシラン、メチルプロピルジエトキシシランとドデシルトリエトキシシラン、メチルプロピルジエトキシシランとヘキサデシルトリメトキシシラン、メチルプロピルジエトキシシランとヘキサデシルトリエトキシシラン、メチルプロピルジエトキシシランとオクタデシルトリメトキシシラン、メチルプロピルジエトキシシランとオクタデシルトリエトキシシラン、メチルプロピルジエトキシシランとフェニルトリメトキシシラン、メチルプロピルジエトキシシランとフェニルトリエトキシシラン、メチルプロピルジエトキシシランとビニルトリメトキシシラン、メチルプロピルジエトキシシランとビニルトリエトキシシラン、メチルプロピルジエトキシシランとγ−アミノプロピルトリメトキシシラン、メチルプロピルジエトキシシランとγ−アミノプロピルトリエトキシシラン、メチルプロピルジエトキシシランとγ−グリシドキシプロピルトリメトキシシラン、メチルプロピルジエトキシシランとγ−グリシドキシプロピルトリエトキシシラン、メチルプロピルジエトキシシランとγ−メタクリロキシプロピルトリメトキシシラン、メチルプロピルジエトキシシランとγ−メタクリロキシプロピルトリエトキシシラン、メチルプロピルジエトキシシランとトリエトキシ（４−（トリフルオロメチル）フェニル）シラン、メチルプロピルジエトキシシランとドデシルトリエトキシシラン、メチルプロピルジエトキシシランと３，３，３−トリフルオロプロピルトリメトキシシラン、メチルプロピルジエトキシシランと（トリエトキシシリル）シクロヘキサン、メチルプロピルジエトキシシランとパーフルオロオクチルエチルトリエトキシシラン、メチルプロピルジエトキシシランとトリエトキシフルオロシラン、メチルプロピルジエトキシシランとトリデカフルオロ−１，１，２，２−テトラヒドロオクチルトリエトキシシラン、メチルプロピルジエトキシシランとペンタフルオロフェニルプロピルトリメトキシシラン、メチルプロピルジエトキシシランと３−（ヘプタフルオロイソプロポキシ）プロピルトリエトキシシラン、メチルプロピルジエトキシシランとヘプタデカフルオロ−１，１，２，２−テトラヒドロデシルトリエトキシシラン、メチルプロピルジエトキシシランとトリエトキシ−２−チエニルシラン、メチルプロピルジエトキシシランと３−（トリエトキシシリル）フラン【０１５０】
（１０）ジイソプロピルジメトキシシランとメチルトリメトキシシラン、ジイソプロピルジメトキシシランとメチルトリエトキシシラン、ジイソプロピルジメトキシシランとエチルトリメトキシシラン、ジイソプロピルジメトキシシランとエチルトリエトキシシラン、ジイソプロピルジメトキシシランとプロピルトリメトキシシラン、ジイソプロピルジメトキシシランとプロピルトリエトキシシラン、ジイソプロピルジメトキシシランとブチルトリメトキシシラン、ジイソプロピルジメトキシシランとブチルトリエトキシシラン、ジイソプロピルジメトキシシランとペンチルトリメトキシシラン、ジイソプロピルジメトキシシランとペンチルトリエトキシシラン、ジイソプロピルジメトキシシランとヘプチルトリメトキシシラン、ジイソプロピルジメトキシシランとヘプチルトリエトキシシラン、ジイソプロピルジメトキシシランとオクチルトリメトキシシラン、ジイソプロピルジメトキシシランとオクチルトリエトキシシラン、ジイソプロピルジメトキシシランとドデシルトリメトキシシラン、ジイソプロピルジメトキシシランとドデシルトリエトキシシラン、ジイソプロピルジメトキシシランとヘキサデシルトリメトキシシラン、ジイソプロピルジメトキシシランとヘキサデシルトリエトキシシラン、ジイソプロピルジメトキシシランとオクタデシルトリメトキシシラン、ジイソプロピルジメトキシシランとオクタデシルトリエトキシシラン、ジイソプロピルジメトキシシランとフェニルトリメトキシシラン、ジイソプロピルジメトキシシランとフェニルトリエトキシシラン、ジイソプロピルジメトキシシランとビニルトリメトキシシラン、ジイソプロピルジメトキシシランとビニルトリエトキシシラン、ジイソプロピルジメトキシシランとγ−アミノプロピルトリメトキシシラン、ジイソプロピルジメトキシシランとγ−アミノプロピルトリエトキシシラン、ジイソプロピルジメトキシシランとγ−グリシドキシプロピルトリメトキシシラン、ジイソプロピルジメトキシシランとγ−グリシドキシプロピルトリエトキシシラン、ジイソプロピルジメトキシシランとγ−メタクリロキシプロピルトリメトキシシラン、ジイソプロピルジメトキシシランとγ−メタクリロキシプロピルトリエトキシシラン、ジイソプロピルジメトキシシランとトリエトキシ（４−（トリフルオロメチル）フェニル）シラン、ジイソプロピルジメトキシシランとドデシルトリエトキシシラン、ジイソプロピルジメトキシシランと３，３，３−トリフルオロプロピルトリメトキシシラン、ジイソプロピルジメトキシシランと（トリエトキシシリル）シクロヘキサン、ジイソプロピルジメトキシシランとパーフルオロオクチルエチルトリエトキシシラン、ジイソプロピルジメトキシシランとトリエトキシフルオロシラン、ジイソプロピルジメトキシシランとトリデカフルオロ−１，１，２，２−テトラヒドロオクチルトリエトキシシラン、ジイソプロピルジメトキシシランとペンタフルオロフェニルプロピルトリメトキシシラン、ジイソプロピルジメトキシシランと３−（ヘプタフルオロイソプロポキシ）プロピルトリエトキシシラン、ジイソプロピルジメトキシシランとヘプタデカフルオロ−１，１，２，２−テトラヒドロデシルトリエトキシシラン、ジイソプロピルジメトキシシランとトリエトキシ−２−チエニルシラン、ジイソプロピルジメトキシシランと３−（トリエトキシシリル）フラン【０１５１】
（１１）フェニルメチルジメトキシシランとメチルトリメトキシシラン、フェニルメチルジメトキシシランとメチルトリエトキシシラン、フェニルメチルジメトキシシランとエチルトリメトキシシラン、フェニルメチルジメトキシシランとエチルトリエトキシシラン、フェニルメチルジメトキシシランとプロピルトリメトキシシラン、フェニルメチルジメトキシシランとプロピルトリエトキシシラン、フェニルメチルジメトキシシランとブチルトリメトキシシラン、フェニルメチルジメトキシシランとブチルトリエトキシシラン、フェニルメチルジメトキシシランとペンチルトリメトキシシラン、フェニルメチルジメトキシシランとペンチルトリエトキシシラン、フェニルメチルジメトキシシランとヘプチルトリメトキシシラン、フェニルメチルジメトキシシランとヘプチルトリエトキシシラン、フェニルメチルジメトキシシランとオクチルトリメトキシシラン、フェニルメチルジメトキシシランとオクチルトリエトキシシラン、フェニルメチルジメトキシシランとドデシルトリメトキシシラン、フェニルメチルジメトキシシランとドデシルトリエトキシシラン、フェニルメチルジメトキシシランとヘキサデシルトリメトキシシラン、フェニルメチルジメトキシシランとヘキサデシルトリエトキシシラン、フェニルメチルジメトキシシランとオクタデシルトリメトキシシラン、フェニルメチルジメトキシシランとオクタデシルトリエトキシシラン、フェニルメチルジメトキシシランとフェニルトリメトキシシラン、フェニルメチルジメトキシシランとフェニルトリエトキシシラン、フェニルメチルジメトキシシランとビニルトリメトキシシラン、フェニルメチルジメトキシシランとビニルトリエトキシシラン、フェニルメチルジメトキシシランとγ−アミノプロピルトリメトキシシラン、フェニルメチルジメトキシシランとγ−アミノプロピルトリエトキシシラン、フェニルメチルジメトキシシランとγ−グリシドキシプロピルトリメトキシシラン、フェニルメチルジメトキシシランとγ−グリシドキシプロピルトリエトキシシラン、フェニルメチルジメトキシシランとγ−メタクリロキシプロピルトリメトキシシラン、フェニルメチルジメトキシシランとγ−メタクリロキシプロピルトリエトキシシラン、フェニルメチルジメトキシシランとトリエトキシ（４−（トリフルオロメチル）フェニル）シラン、フェニルメチルジメトキシシランとドデシルトリエトキシシラン、フェニルメチルジメトキシシランと３，３，３−トリフルオロプロピルトリメトキシシラン、フェニルメチルジメトキシシランと（トリエトキシシリル）シクロヘキサン、フェニルメチルジメトキシシランとパーフルオロオクチルエチルトリエトキシシラン、フェニルメチルジメトキシシランとトリエトキシフルオロシラン、フェニルメチルジメトキシシランとトリデカフルオロ−１，１，２，２−テトラヒドロオクチルトリエトキシシラン、フェニルメチルジメトキシシランとペンタフルオロフェニルプロピルトリメトキシシラン、フェニルメチルジメトキシシランと３−（ヘプタフルオロイソプロポキシ）プロピルトリエトキシシラン、フェニルメチルジメトキシシランとヘプタデカフルオロ−１，１，２，２−テトラヒドロデシルトリエトキシシラン、フェニルメチルジメトキシシランとトリエトキシ−２−チエニルシラン、フェニルメチルジメトキシシランと３−（トリエトキシシリル）フラン【０１５２】
（１２）ビニルメチルジメトキシシランとメチルトリメトキシシラン、ビニルメチルジメトキシシランとメチルトリエトキシシラン、ビニルメチルジメトキシシランとエチルトリメトキシシラン、ビニルメチルジメトキシシランとエチルトリエトキシシラン、ビニルメチルジメトキシシランとプロピルトリメトキシシラン、ビニルメチルジメトキシシランとプロピルトリエトキシシラン、ビニルメチルジメトキシシランとブチルトリメトキシシラン、ビニルメチルジメトキシシランとブチルトリエトキシシラン、ビニルメチルジメトキシシランとペンチルトリメトキシシラン、ビニルメチルジメトキシシランとペンチルトリエトキシシラン、ビニルメチルジメトキシシランとヘプチルトリメトキシシラン、ビニルメチルジメトキシシランとヘプチルトリエトキシシラン、ビニルメチルジメトキシシランとオクチルトリメトキシシラン、ビニルメチルジメトキシシランとオクチルトリエトキシシラン、ビニルメチルジメトキシシランとドデシルトリメトキシシラン、ビニルメチルジメトキシシランとドデシルトリエトキシシラン、ビニルメチルジメトキシシランとヘキサデシルトリメトキシシラン、ビニルメチルジメトキシシランとヘキサデシルトリエトキシシラン、ビニルメチルジメトキシシランとオクタデシルトリメトキシシラン、ビニルメチルジメトキシシランとオクタデシルトリエトキシシラン、ビニルメチルジメトキシシランとフェニルトリメトキシシラン、ビニルメチルジメトキシシランとフェニルトリエトキシシラン、ビニルメチルジメトキシシランとビニルトリメトキシシラン、ビニルメチルジメトキシシランとビニルトリエトキシシラン、ビニルメチルジメトキシシランとγ−アミノプロピルトリメトキシシラン、ビニルメチルジメトキシシランとγ−アミノプロピルトリエトキシシラン、ビニルメチルジメトキシシランとγ−グリシドキシプロピルトリメトキシシラン、ビニルメチルジメトキシシランとγ−グリシドキシプロピルトリエトキシシラン、ビニルメチルジメトキシシランとγ−メタクリロキシプロピルトリメトキシシラン、ビニルメチルジメトキシシランとγ−メタクリロキシプロピルトリエトキシシラン、ビニルメチルジメトキシシランとトリエトキシ（４−（トリフルオロメチル）フェニル）シラン、ビニルメチルジメトキシシランとドデシルトリエトキシシラン、ビニルメチルジメトキシシランと３，３，３−トリフルオロプロピルトリメトキシシラン、ビニルメチルジメトキシシランと（トリエトキシシリル）シクロヘキサン、ビニルメチルジメトキシシランとパーフルオロオクチルエチルトリエトキシシラン、ビニルメチルジメトキシシランとトリエトキシフルオロシラン、ビニルメチルジメトキシシランとトリデカフルオロ−１，１，２，２−テトラヒドロオクチルトリエトキシシラン、ビニルメチルジメトキシシランとペンタフルオロフェニルプロピルトリメトキシシラン、ビニルメチルジメトキシシランと３−（ヘプタフルオロイソプロポキシ）プロピルトリエトキシシラン、ビニルメチルジメトキシシランとヘプタデカフルオロ−１，１，２，２−テトラヒドロデシルトリエトキシシラン、ビニルメチルジメトキシシランとトリエトキシ−２−チエニルシラン、ビニルメチルジメトキシシランと３−（トリエトキシシリル）フラン【０１５３】
（１３）γ−グリシドキシプロピルメチルジメトキシシシランとメチルトリメトキシシラン、γ−グリシドキシプロピルメチルジメトキシシシランとメチルトリエトキシシラン、γ−グリシドキシプロピルメチルジメトキシシシランとエチルトリメトキシシラン、γ−グリシドキシプロピルメチルジメトキシシシランとエチルトリエトキシシラン、γ−グリシドキシプロピルメチルジメトキシシシランとプロピルトリメトキシシラン、γ−グリシドキシプロピルメチルジメトキシシシランとプロピルトリエトキシシラン、γ−グリシドキシプロピルメチルジメトキシシシランとブチルトリメトキシシラン、γ−グリシドキシプロピルメチルジメトキシシシランとブチルトリエトキシシラン、γ−グリシドキシプロピルメチルジメトキシシシランとペンチルトリメトキシシラン、γ−グリシドキシプロピルメチルジメトキシシシランとペンチルトリエトキシシラン、γ−グリシドキシプロピルメチルジメトキシシシランとヘプチルトリメトキシシラン、γ−グリシドキシプロピルメチルジメトキシシシランとヘプチルトリエトキシシラン、γ−グリシドキシプロピルメチルジメトキシシシランとオクチルトリメトキシシラン、γ−グリシドキシプロピルメチルジメトキシシシランとオクチルトリエトキシシラン、γ−グリシドキシプロピルメチルジメトキシシシランとドデシルトリメトキシシラン、γ−グリシドキシプロピルメチルジメトキシシシランとドデシルトリエトキシシラン、γ−グリシドキシプロピルメチルジメトキシシシランとヘキサデシルトリメトキシシラン、γ−グリシドキシプロピルメチルジメトキシシシランとヘキサデシルトリエトキシシラン、γ−グリシドキシプロピルメチルジメトキシシシランとオクタデシルトリメトキシシラン、γ−グリシドキシプロピルメチルジメトキシシシランとオクタデシルトリエトキシシラン、γ−グリシドキシプロピルメチルジメトキシシシランとフェニルトリメトキシシラン、γ−グリシドキシプロピルメチルジメトキシシシランとフェニルトリエトキシシラン、γ−グリシドキシプロピルメチルジメトキシシシランとビニルトリメトキシシラン、γ−グリシドキシプロピルメチルジメトキシシシランとビニルトリエトキシシラン、γ−グリシドキシプロピルメチルジメトキシシシランとγ−アミノプロピルトリメトキシシラン、γ−グリシドキシプロピルメチルジメトキシシシランとγ−アミノプロピルトリエトキシシラン、γ−グリシドキシプロピルメチルジメトキシシシランとγ−グリシドキシプロピルトリメトキシシラン、γ−グリシドキシプロピルメチルジメトキシシシランとγ−グリシドキシプロピルトリエトキシシラン、γ−グリシドキシプロピルメチルジメトキシシシランとγ−メタクリロキシプロピルトリメトキシシラン、γ−グリシドキシプロピルメチルジメトキシシシランとγ−メタクリロキシプロピルトリエトキシシラン、γ−グリシドキシプロピルメチルジメトキシシシランとトリエトキシ（４−（トリフルオロメチル）フェニル）シラン、γ−グリシドキシプロピルメチルジメトキシシシランとドデシルトリエトキシシラン、γ−グリシドキシプロピルメチルジメトキシシシランと３，３，３−トリフルオロプロピルトリメトキシシラン、γ−グリシドキシプロピルメチルジ���トキシシシランと（トリエトキシシリル）シクロヘキサン、γ−グリシドキシプロピルメチルジメトキシシシランとパーフルオロオクチルエチルトリエトキシシラン、γ−グリシドキシプロピルメチルジメトキシシシランとトリエトキシフルオロシラン、γ−グリシドキシプロピルメチルジメトキシシシランとトリデカフルオロ−１，１，２，２−テトラヒドロオクチルトリエトキシシラン、γ−グリシドキシプロピルメチルジメトキシシシランとペンタフルオロフェニルプロピルトリメトキシシラン、γ−グリシドキシプロピルメチルジメトキシシシランと３−（ヘプタフルオロイソプロポキシ）プロピルトリエトキシシラン、γ−グリシドキシプロピルメチルジメトキシシシランとヘプタデカフルオロ−１，１，２，２−テトラヒドロデシルトリエトキシシラン、γ−グリシドキシプロピルメチルジメトキシシシランとトリエトキシ−２−チエニルシラン、γ−グリシドキシプロピルメチルジメトキシシシランと３−（トリエトキシシリル）フラン【０１５４】
（１４）γ−グリシドキシプロピルメチルジエトキシシシランとメチルトリメトキシシラン、γ−グリシドキシプロピルメチルジエトキシシシランとメチルトリエトキシシラン、γ−グリシドキシプロピルメチルジエトキシシシランとエチルトリメトキシシラン、γ−グリシドキシプロピルメチルジエトキシシシランとエチルトリエトキシシラン、γ−グリシドキシプロピルメチルジエトキシシシランとプロピルトリメトキシシラン、γ−グリシドキシプロピルメチルジエトキシシシランとプロピルトリエトキシシラン、γ−グリシドキシプロピルメチルジエトキシシシランとブチルトリメトキシシラン、γ−グリシドキシプロピルメチルジエトキシシシランとブチルトリエトキシシラン、γ−グリシドキシプロピルメチルジエトキシシシランとペンチルトリメトキシシラン、γ−グリシドキシプロピルメチルジエトキシシシランとペンチルトリエトキシシラン、γ−グリシドキシプロピルメチルジエトキシシシランとヘプチルトリメトキシシラン、γ−グリシドキシプロピルメチルジエトキシシシランとヘプチルトリエトキシシラン、γ−グリシドキシプロピルメチルジエトキシシシランとオクチルトリメトキシシラン、γ−グリシドキシプロピルメチルジエトキシシシランとオクチルトリエトキシシラン、γ−グリシドキシプロピルメチルジエトキシシシランとドデシルトリメトキシシラン、γ−グリシドキシプロピルメチルジエトキシシシランとドデシルトリエトキシシラン、γ−グリシドキシプロピルメチルジエトキシシシランとヘキサデシルトリメトキシシラン、γ−グリシドキシプロピルメチルジエトキシシシランとヘキサデシルトリエトキシシラン、γ−グリシドキシプロピルメチルジエトキシシシランとオクタデシルトリメトキシシラン、γ−グリシドキシプロピルメチルジエトキシシシランとオクタデシルトリエトキシシラン、γ−グリシドキシプロピルメチルジエトキシシシランとフェニルトリメトキシシラン、γ−グリシドキシプロピルメチルジエトキシシシランとフェニルトリエトキシシラン、γ−グリシドキシプロピルメチルジエトキシシシランとビニルトリメトキシシラン、γ−グリシドキシプロピルメチルジエトキシシシランとビニルトリエトキシシラン、γ−グリシドキシプロピルメチルジエトキシシシランとγ−アミノプロピルトリメトキシシラン、γ−グリシドキシプロピルメチルジエトキシシシランとγ−アミノプロピルトリエトキシシラン、γ−グリシドキシプロピルメチルジエトキシシシランとγ−グリシドキシプロピルトリメトキシシラン、γ−グリシドキシプロピルメチルジエトキシシシランとγ−グリシドキシプロピルトリエトキシシラン、γ−グリシドキシプロピルメチルジエトキシシシランとγ−メタクリロキシプロピルトリメトキシシラン、γ−グリシドキシプロピルメチルジエトキシシシランとγ−メタクリロキシプロピルトリエトキシシラン、γ−グリシドキシプロピルメチルジエトキシシシランとトリエトキシ（４−（トリフルオロメチル）フェニル）シラン、γ−グリシドキシプロピルメチルジエトキシシシランとドデシルトリエトキシシラン、γ−グリシドキシプロピルメチルジエトキシシシランと３，３，３−トリフルオロプロピルトリメトキシシラン、γ−グリシドキシプロピルメチルジ���トキシシシランと（トリエトキシシリル）シクロヘキサン、γ−グリシドキシプロピルメチルジエトキシシシランとパーフルオロオクチルエチルトリエトキシシラン、γ−グリシドキシプロピルメチルジエトキシシシランとトリエトキシフルオロシラン、γ−グリシドキシプロピルメチルジエトキシシシランとトリデカフルオロ−１，１，２，２−テトラヒドロオクチルトリエトキシシラン、γ−グリシドキシプロピルメチルジエトキシシシランとペンタフルオロフェニルプロピルトリメトキシシラン、γ−グリシドキシプロピルメチルジエトキシシシランと３−（ヘプタフルオロイソプロポキシ）プロピルトリエトキシシラン、γ−グリシドキシプロピルメチルジエトキシシシランとヘプタデカフルオロ−１，１，２，２−テトラヒドロデシルトリエトキシシラン、γ−グリシドキシプロピルメチルジエトキシシシランとトリエトキシ−２−チエニルシラン、γ−グリシドキシプロピルメチルジエトキシシシランと３−（トリエトキシシリル）フラン【０１５５】
（１５）β−（３，４−エポキシシクロヘキシル）エチルメチルジメトキシシランとメチルトリメトキシシラン、β−（３，４−エポキシシクロヘキシル）エチルメチルジメトキシシランとメチルトリエトキシシラン、β−（３，４−エポキシシクロヘキシル）エチルメチルジメトキシシランとエチルトリメトキシシラン、β−（３，４−エポキシシクロヘキシル）エチルメチルジメトキシシランとエチルトリエトキシシラン、β−（３，４−エポキシシクロヘキシル）エチルメチルジメトキシシランとプロピルトリメトキシシラン、β−（３，４−エポキシシクロヘキシル）エチルメチルジメトキシシランとプロピルトリエトキシシラン、β−（３，４−エポキシシクロヘキシル）エチルメチルジメトキシシランとブチルトリメトキシシラン、β−（３，４−エポキシシクロヘキシル）エチルメチルジメトキシシランとブチルトリエトキシシラン、β−（３，４−エポキシシクロヘキシル）エチルメチルジメトキシシランとペンチルトリメトキシシラン、β−（３，４−エポキシシクロヘキシル）エチルメチルジメトキシシランとペンチルトリエトキシシラン、β−（３，４−エポキシシクロヘキシル）エチルメチルジメトキシシランとヘプチルトリメトキシシラン、β−（３，４−エポキシシクロヘキシル）エチルメチルジメトキシシランとヘプチルトリエトキシシラン、β−（３，４−エポキシシクロヘキシル）エチルメチルジメトキシシランとオクチルトリメトキシシラン、β−（３，４−エポキシシクロヘキシル）エチルメチルジメトキシシランとオクチルトリエトキシシラン、β−（３，４−エポキシシクロヘキシル）エチルメチルジメトキシシランとドデシルトリメトキシシラン、β−（３，４−エポキシシクロヘキシル）エチルメチルジメトキシシランとドデシルトリエトキシシラン、β−（３，４−エポキシシクロヘキシル）エチルメチルジメトキシシランとヘキサデシルトリメトキシシラン、β−（３，４−エポキシシクロヘキシル）エチルメチルジメトキシシランとヘキサデシルトリエトキシシラン、β−（３，４−エポキシシクロヘキシル）エチルメチルジメトキシシランとオクタデシルトリメトキシシラン、β−（３，４−エポキシシクロヘキシル）エチルメチルジメトキシシランとオクタデシルトリエトキシシラン、β−（３，４−エポキシシクロヘキシル）エチルメチルジメトキシシランとフェニルトリメトキシシラン、β−（３，４−エポキシシクロヘキシル）エチルメチルジメトキシシランとフェニルトリエトキシシラン、β−（３，４−エポキシシクロヘキシル）エチルメチルジメトキシシランとビニルトリメトキシシラン、β−（３，４−エポキシシクロヘキシル）エチルメチルジメトキシシランとビニルトリエトキシシラン、β−（３，４−エポキシシクロヘキシル）エチルメチルジメトキシシランとγ−アミノプロピルトリメトキシシラン、β−（３，４−エポキシシクロヘキシル）エチルメチルジメトキシシランとγ−アミノプロピルトリエトキシシラン、β−（３，４−エポキシシクロヘキシル）エチルメチルジメトキシシランとγ−グリシドキシプロピルトリメトキシシラン、β−（３，４−エポキシシクロヘキシル）エチルメチルジメトキシシランとγ−グリシドキシプロピルトリエトキシシラン、β−（３，４−エポキシシクロヘキシル）エチルメチルジメトキシシランとγ−メタクリロキシプロピルトリメトキシシラン、β−（３，４−エポキシシクロヘキシル）エチルメチルジメトキシシランとγ−メタクリロキシプロピルトリエトキシシラン、β−（３，４−エポキシシクロヘキシル）エチルメチルジメトキシシランとトリエトキシ（４−（トリフルオロメチル）フェニル）シラン、β−（３，４−エポキシシクロヘキシル）エチルメチルジメトキシシランとドデシルトリエトキシシラン、β−（３，４−エポキシシクロヘキシル）エチルメチルジメトキシシランと３，３，３−トリフルオロプロピルトリメトキシシラン、β−（３，４−エポキシシクロヘキシル）エチルメチルジメトキシシランと（トリエトキシシリル）シクロヘキサン、β−（３，４−エポキシシクロヘキシル）エチルメチルジメトキシシランとパーフルオロオクチルエチルトリエトキシシラン、β−（３，４−エポキシシクロヘキシル）エチルメチルジメトキシシランとトリエトキシフルオロシラン、β−（３，４−エポキシシクロヘキシル）エチルメチルジメトキシシランとトリデカフルオロ−１，１，２，２−テトラヒドロオクチルトリエトキシシラン、β−（３，４−エポキシシクロヘキシル）エチルメチルジメトキシシランとペンタフルオロフェニルプロピルトリメトキシシラン、β−（３，４−エポキシシクロヘキシル）エチルメチルジメトキシシランと３−（ヘプタフルオロイソプロポキシ）プロピルトリエトキシシラン、β−（３，４−エポキシシクロヘキシル）エチルメチルジメトキシシランとヘプタデカフルオロ−１，１，２，２−テトラヒドロデシルトリエトキシシラン、β−（３，４−エポキシシクロヘキシル）エチルメチルジメトキシシランとトリエトキシ−２−チエニルシラン、β−（３，４−エポキシシクロヘキシル）エチルメチルジメトキシシランと３−（トリエトキシシリル）フラン【０１５６】
（１６）γ−メタクリロキシプロピルメチルジメトキシシランとメチルトリメトキシシラン、γ−メタクリロキシプロピルメチルジメトキシシランとメチルトリエトキシシラン、γ−メタクリロキシプロピルメチルジメトキシシランとエチルトリメトキシシラン、γ−メタクリロキシプロピルメチルジメトキシシランとエチルトリエトキシシラン、γ−メタクリロキシプロピルメチルジメトキシシランとプロピルトリメトキシシラン、γ−メタクリロキシプロピルメチルジメトキシシランとプロピルトリエトキシシラン、γ−メタクリロキシプロピルメチルジメトキシシランとブチルトリメトキシシラン、γ−メタクリロキシプロピルメチルジメトキシシランとブチルトリエトキシシラン、γ−メタクリロキシプロピルメチルジメトキシシランとペンチルトリメトキシシラン、γ−メタクリロキシプロピルメチルジメトキシシランとペンチルトリエトキシシラン、γ−メタクリロキシプロピルメチルジメトキシシランとヘプチルトリメトキシシラン、γ−メタクリロキシプロピルメチルジメトキシシランとヘプチルトリエトキシシラン、γ−メタクリロキシプロピルメチルジメトキシシランとオクチルトリメトキシシラン、γ−メタクリロキシプロピルメチルジメトキシシランとオクチルトリエトキシシラン、γ−メタクリロキシプロピルメチルジメトキシシランとドデシルトリメトキシシラン、γ−メタクリロキシプロピルメチルジメトキシシランとドデシルトリエトキシシラン、γ−メタクリロキシプロピルメチルジメトキシシランとヘキサデシルトリメトキシシラン、γ−メタクリロキシプロピルメチルジメトキシシランとヘキサデシルトリエトキシシラン、γ−メタクリロキシプロピルメチルジメトキシシランとオクタデシルトリメトキシシラン、γ−メタクリロキシプロピルメチルジメトキシシランとオクタデシルトリエトキシシラン、γ−メタクリロキシプロピルメチルジメトキシシランとフェニルトリメトキシシラン、γ−メタクリロキシプロピルメチルジメトキシシランとフェニルトリエトキシシラン、γ−メタクリロキシプロピルメチルジメトキシシランとビニルトリメトキシシラン、γ−メタクリロキシプロピルメチルジメトキシシランとビニルトリエトキシシラン、γ−メタクリロキシプロピルメチルジメトキシシランとγ−アミノプロピルトリメトキシシラン、γ−メタクリロキシプロピルメチルジメトキシシランとγ−アミノプロピルトリエトキシシラン、γ−メタクリロキシプロピルメチルジメトキシシランとγ−グリシドキシプロピルトリメトキシシラン、γ−メタクリロキシプロピルメチルジメトキシシランとγ−グリシドキシプロピルトリエトキシシラン、γ−メタクリロキシプロピルメチルジメトキシシランとγ−メタクリロキシプロピルトリメトキシシラン、γ−メタクリロキシプロピルメチルジメトキシシランとγ−メタクリロキシプロピルトリエトキシシラン、γ−メタクリロキシプロピルメチルジメトキシシランとトリエトキシ（４−（トリフルオロメチル）フェニル）シラン、γ−メタクリロキシプロピルメチルジメトキシシランとドデシルトリエトキシシラン、γ−メタクリロキシプロピルメチルジメトキシシランと３，３，３−トリフルオロプロピルトリメトキシシラン、γ−メタクリロキシプロピルメチル���メトキシシランと（トリエトキシシリル）シクロヘキサン、γ−メタクリロキシプロピルメチルジメトキシシランとパーフルオロオクチルエチルトリエトキシシラン、γ−メタクリロキシプロピルメチルジメトキシシランとトリエトキシフルオロシラン、γ−メタクリロキシプロピルメチルジメトキシシランとトリデカフルオロ−１，１，２，２−テトラヒドロオクチルトリエトキシシラン、γ−メタクリロキシプロピルメチルジメトキシシランとペンタフルオロフェニルプロピルトリメトキシシラン、γ−メタクリロキシプロピルメチルジメトキシシランと３−（ヘプタフルオロイソプロポキシ）プロピルトリエトキシシラン、γ−メタクリロキシプロピルメチルジメトキシシランとヘプタデカフルオロ−１，１，２，２−テトラヒドロデシルトリエトキシシラン、γ−メタクリロキシプロピルメチルジメトキシシランとトリエトキシ−２−チエニルシラン、γ−メタクリロキシプロピルメチルジメトキシシランと３−（トリエトキシシリル）フラン【０１５７】
（１７）γ−メタクリロキシプロピルメチルジエトキシシランとメチルトリメトキシシラン、γ−メタクリロキシプロピルメチルジエトキシシランとメチルトリエトキシシラン、γ−メタクリロキシプロピルメチルジエトキシシランとエチルトリメトキシシラン、γ−メタクリロキシプロピルメチルジエトキシシランとエチルトリエトキシシラン、γ−メタクリロキシプロピルメチルジエトキシシランとプロピルトリメトキシシラン、γ−メタクリロキシプロピルメチルジエトキシシランとプロピルトリエトキシシラン、γ−メタクリロキシプロピルメチルジエトキシシランとブチルトリメトキシシラン、γ−メタクリロキシプロピルメチルジエトキシシランとブチルトリエトキシシラン、γ−メタクリロキシプロピルメチルジエトキシシランとペンチルトリメトキシシラン、γ−メタクリロキシプロピルメチルジエトキシシランとペンチルトリエトキシシラン、γ−メタクリロキシプロピルメチルジエトキシシランとヘプチルトリメトキシシラン、γ−メタクリロキシプロピルメチルジエトキシシランとヘプチルトリエトキシシラン、γ−メタクリロキシプロピルメチルジエトキシシランとオクチルトリメトキシシラン、γ−メタクリロキシプロピルメチルジエトキシシランとオクチルトリエトキシシラン、γ−メタクリロキシプロピルメチルジエトキシシランとドデシルトリメトキシシラン、γ−メタクリロキシプロピルメチルジエトキシシランとドデシルトリエトキシシラン、γ−メタクリロキシプロピルメチルジエトキシシランとヘキサデシルトリメトキシシラン、γ−メタクリロキシプロピルメチルジエトキシシランとヘキサデシルトリエトキシシラン、γ−メタクリロキシプロピルメチルジエトキシシランとオクタデシルトリメトキシシラン、γ−メタクリロキシプロピルメチルジエトキシシランとオクタデシルトリエトキシシラン、γ−メタクリロキシプロピルメチルジエトキシシランとフェニルトリメトキシシラン、γ−メタクリロキシプロピルメチルジエトキシシランとフェニルトリエトキシシラン、γ−メタクリロキシプロピルメチルジエトキシシランとビニルトリメトキシシラン、γ−メタクリロキシプロピルメチルジエトキシシランとビニルトリエトキシシラン、γ−メタクリロキシプロピルメチルジエトキシシランとγ−アミノプロピルトリメトキシシラン、γ−メタクリロキシプロピルメチルジエトキシシランとγ−アミノプロピルトリエトキシシラン、γ−メタクリロキシプロピルメチルジエトキシシランとγ−グリシドキシプロピルトリメトキシシラン、γ−メタクリロキシプロピルメチルジエトキシシランとγ−グリシドキシプロピルトリエトキシシラン、γ−メタクリロキシプロピルメチルジエトキシシランとγ−メタクリロキシプロピルトリメトキシシラン、γ−メタクリロキシプロピルメチルジエトキシシランとγ−メタクリロキシプロピルトリエトキシシラン、γ−メタクリロキシプロピルメチルジエトキシシランとトリエトキシ（４−（トリフルオロメチル）フェニル）シラン、γ−メタクリロキシプロピルメチルジエトキシシランとドデシルトリエトキシシラン、γ−メタクリロキシプロピルメチルジエトキシシランと３，３，３−トリフルオロプロピルトリメトキシシラン、γ−メタクリロキシプロピルメチル���エトキシシランと（トリエトキシシリル）シクロヘキサン、γ−メタクリロキシプロピルメチルジエトキシシランとパーフルオロオクチルエチルトリエトキシシラン、γ−メタクリロキシプロピルメチルジエトキシシランとトリエトキシフルオロシラン、γ−メタクリロキシプロピルメチルジエトキシシランとトリデカフルオロ−１，１，２，２−テトラヒドロオクチルトリエトキシシラン、γ−メタクリロキシプロピルメチルジエトキシシランとペンタフルオロフェニルプロピルトリメトキシシラン、γ−メタクリロキシプロピルメチルジエトキシシランと３−（ヘプタフルオロイソプロポキシ）プロピルトリエトキシシラン、γ−メタクリロキシプロピルメチルジエトキシシランとヘプタデカフルオロ−１，１，２，２−テトラヒドロデシルトリエトキシシラン、γ−メタクリロキシプロピルメチルジエトキシシランとトリエトキシ−２−チエニルシラン、γ−メタクリロキシプロピルメチルジエトキシシランと３−（トリエトキシシリル）フラン【０１５８】
（１８）γ−メルカプトプロピルメチルジメトキシシランとメチルトリメトキシシラン、γ−メルカプトプロピルメチルジメトキシシランとメチルトリエトキシシラン、γ−メルカプトプロピルメチルジメトキシシランとエチルトリメトキシシラン、γ−メルカプトプロピルメチルジメトキシシランとエチルトリエトキシシラン、γ−メルカプトプロピルメチルジメトキシシランとプロピルトリメトキシシラン、γ−メルカプトプロピルメチルジメトキシシランとプロピルトリエトキシシラン、γ−メルカプトプロピルメチルジメトキシシランとブチルトリメトキシシラン、γ−メルカプトプロピルメチルジメトキシシランとブチルトリエトキシシラン、γ−メルカプトプロピルメチルジメトキシシランとペンチルトリメトキシシラン、γ−メルカプトプロピルメチルジメトキシシランとペンチルトリエトキシシラン、γ−メルカプトプロピルメチルジメトキシシランとヘプチルトリメトキシシラン、γ−メルカプトプロピルメチルジメトキシシランとヘプチルトリエトキシシラン、γ−メルカプトプロピルメチルジメトキシシランとオクチルトリメトキシシラン、γ−メルカプトプロピルメチルジメトキシシランとオクチルトリエトキシシラン、γ−メルカプトプロピルメチルジメトキシシランとドデシルトリメトキシシラン、γ−メルカプトプロピルメチルジメトキシシランとドデシルトリエトキシシラン、γ−メルカプトプロピルメチルジメトキシシランとヘキサデシルトリメトキシシラン、γ−メルカプトプロピルメチルジメトキシシランとヘキサデシルトリエトキシシラン、γ−メルカプトプロピルメチルジメトキシシランとオクタデシルトリメトキシシラン、γ−メルカプトプロピルメチルジメトキシシランとオクタデシルトリエトキシシラン、γ−メルカプトプロピルメチルジメトキシシランとフェニルトリメトキシシラン、γ−メルカプトプロピルメチルジメトキシシランとフェニルトリエトキシシラン、γ−メルカプトプロピルメチルジメトキシシランとビニルトリメトキシシラン、γ−メルカプトプロピルメチルジメトキシシランとビニルトリエトキシシラン、γ−メルカプトプロピルメチルジメトキシシランとγ−アミノプロピルトリメトキシシラン、γ−メルカプトプロピルメチルジメトキシシランとγ−アミノプロピルトリエトキシシラン、γ−メルカプトプロピルメチルジメトキシシランとγ−グリシドキシプロピルトリメトキシシラン、γ−メルカプトプロピルメチルジメトキシシランとγ−グリシドキシプロピルトリエトキシシラン、γ−メルカプトプロピルメチルジメトキシシランとγ−メタクリロキシプロピルトリメトキシシラン、γ−メルカプトプロピルメチルジメトキシシランとγ−メタクリロキシプロピルトリエトキシシラン、γ−メルカプトプロピルメチルジメトキシシランとトリエトキシ（４−（トリフルオロメチル）フェニル）シラン、γ−メルカプトプロピルメチルジメトキシシランとドデシルトリエトキシシラン、γ−メルカプトプロピルメチルジメトキシシランと３，３，３−トリフルオロプロピルトリメトキシシラン、γ−メルカプトプロピルメチルジメトキシシランと（トリエトキシシリル）シクロヘキサン、γ−メルカプトプロピルメチルジメトキシシランとパーフルオロオクチルエチルトリエト��シシラン、γ−メルカプトプロピルメチルジメトキシシランとトリエトキシフルオロシラン、γ−メルカプトプロピルメチルジメトキシシランとトリデカフルオロ−１，１，２，２−テトラヒドロオクチルトリエトキシシラン、γ−メルカプトプロピルメチルジメトキシシランとペンタフルオロフェニルプロピルトリメトキシシラン、γ−メルカプトプロピルメチルジメトキシシランと３−（ヘプタフルオロイソプロポキシ）プロピルトリエトキシシラン、γ−メルカプトプロピルメチルジメトキシシランとヘプタデカフルオロ−１，１，２，２−テトラヒドロデシルトリエトキシシラン、γ−メルカプトプロピルメチルジメトキシシランとトリエトキシ−２−チエニルシラン、γ−メルカプトプロピルメチルジメトキシシランと３−（トリエトキシシリル）フラン【０１５９】
（１９）γ−アミノプロピルメチルジエトキシシランとメチルトリメトキシシラン、γ−アミノプロピルメチルジエトキシシランとメチルトリエトキシシラン、γ−アミノプロピルメチルジエトキシシランとエチルトリメトキシシラン、γ−アミノプロピルメチルジエトキシシランとエチルトリエトキシシラン、γ−アミノプロピルメチルジエトキシシランとプロピルトリメトキシシラン、γ−アミノプロピルメチルジエトキシシランとプロピルトリエトキシシラン、γ−アミノプロピルメチルジエトキシシランとブチルトリメトキシシラン、γ−アミノプロピルメチルジエトキシシランとブチルトリエトキシシラン、γ−アミノプロピルメチルジエトキシシランとペンチルトリメトキシシラン、γ−アミノプロピルメチルジエトキシシランとペンチルトリエトキシシラン、γ−アミノプロピルメチルジエトキシシランとヘプチルトリメトキシシラン、γ−アミノプロピルメチルジエトキシシランとヘプチルトリエトキシシラン、γ−アミノプロピルメチルジエトキシシランとオクチルトリメトキシシラン、γ−アミノプロピルメチルジエトキシシランとオクチルトリエトキシシラン、γ−アミノプロピルメチルジエトキシシランとドデシルトリメトキシシラン、γ−アミノプロピルメチルジエトキシシランとドデシルトリエトキシシラン、γ−アミノプロピルメチルジエトキシシランとヘキサデシルトリメトキシシラン、γ−アミノプロピルメチルジエトキシシランとヘキサデシルトリエトキシシラン、γ−アミノプロピルメチルジエトキシシランとオクタデシルトリメトキシシラン、γ−アミノプロピルメチルジエトキシシランとオクタデシルトリエトキシシラン、γ−アミノプロピルメチルジエトキシシランとフェニルトリメトキシシラン、γ−アミノプロピルメチルジエトキシシランとフェニルトリエトキシシラン、γ−アミノプロピルメチルジエトキシシランとビニルトリメトキシシラン、γ−アミノプロピルメチルジエトキシシランとビニルトリエトキシシラン、γ−アミノプロピルメチルジエトキシシランとγ−アミノプロピルトリメトキシシラン、γ−アミノプロピルメチルジエトキシシランとγ−アミノプロピルトリエトキシシラン、γ−アミノプロピルメチルジエトキシシランとγ−グリシドキシプロピルトリメトキシシラン、γ−アミノプロピルメチルジエトキシシランとγ−グリシドキシプロピルトリエトキシシラン、γ−アミノプロピルメチルジエトキシシランとγ−メタクリロキシプロピルトリメトキシシラン、γ−アミノプロピルメチルジエトキシシランとγ−メタクリロキシプロピルトリエトキシシラン、γ−アミノプロピルメチルジエトキシシランとトリエトキシ（４−（トリフルオロメチル）フェニル）シラン、γ−アミノプロピルメチルジエトキシシランとドデシルトリエトキシシラン、γ−アミノプロピルメチルジエトキシシランと３，３，３−トリフルオロプロピルトリメトキシシラン、γ−アミノプロピルメチルジエトキシシランと（トリエトキシシリル）シクロヘキサン、γ−アミノプロピルメチルジエトキシシランとパーフルオロオクチルエチルトリエトキシシラン、γ−アミノプロピルメチルジエトキシシランとトリエトキシフルオロシラン、γ−アミノプロピルメチルジエトキシシランとトリデカフルオロ−���，１，２，２−テトラヒドロオクチルトリエトキシシラン、γ−アミノプロピルメチルジエトキシシランとペンタフルオロフェニルプロピルトリメトキシシラン、γ−アミノプロピルメチルジエトキシシランと３−（ヘプタフルオロイソプロポキシ）プロピルトリエトキシシラン、γ−アミノプロピルメチルジエトキシシランとヘプタデカフルオロ−１，１，２，２−テトラヒドロデシルトリエトキシシラン、γ−アミノプロピルメチルジエトキシシランとトリエトキシ−２−チエニルシラン、γ−アミノプロピルメチルジエトキシシランと３−（トリエトキシシリル）フラン【０１６０】
（２０）Ｎ−（２−アミノエチル）アミノプロピルメチルジメトキシシランとメチルトリメトキシシラン、Ｎ−（２−アミノエチル）アミノプロピルメチルジメトキシシランとメチルトリエトキシシラン、Ｎ−（２−アミノエチル）アミノプロピルメチルジメトキシシランとエチルトリメトキシシラン、Ｎ−（２−アミノエチル）アミノプロピルメチルジメトキシシランとエチルトリエトキシシラン、Ｎ−（２−アミノエチル）アミノプロピルメチルジメトキシシランとプロピルトリメトキシシラン、Ｎ−（２−アミノエチル）アミノプロピルメチルジメトキシシランとプロピルトリエトキシシラン、Ｎ−（２−アミノエチル）アミノプロピルメチルジメトキシシランとブチルトリメトキシシラン、Ｎ−（２−アミノエチル）アミノプロピルメチルジメトキシシランとブチルトリエトキシシラン、Ｎ−（２−アミノエチル）アミノプロピルメチルジメトキシシランとペンチルトリメトキシシラン、Ｎ−（２−アミノエチル）アミノプロピルメチルジメトキシシランとペンチルトリエトキシシラン、Ｎ−（２−アミノエチル）アミノプロピルメチルジメトキシシランとヘプチルトリメトキシシラン、Ｎ−（２−アミノエチル）アミノプロピルメチルジメトキシシランとヘプチルトリエトキシシラン、Ｎ−（２−アミノエチル）アミノプロピルメチルジメトキシシランとオクチルトリメトキシシラン、Ｎ−（２−アミノエチル）アミノプロピルメチルジメトキシシランとオクチルトリエトキシシラン、Ｎ−（２−アミノエチル）アミノプロピルメチルジメトキシシランとドデシルトリメトキシシラン、Ｎ−（２−アミノエチル）アミノプロピルメチルジメトキシシランとドデシルトリエトキシシラン、Ｎ−（２−アミノエチル）アミノプロピルメチルジメトキシシランとヘキサデシルトリメトキシシラン、Ｎ−（２−アミノエチル）アミノプロピルメチルジメトキシシランとヘキサデシルトリエトキシシラン、Ｎ−（２−アミノエチル）アミノプロピルメチルジメトキシシランとオクタデシルトリメトキシシラン、Ｎ−（２−アミノエチル）アミノプロピルメチルジメトキシシランとオクタデシルトリエトキシシラン、Ｎ−（２−アミノエチル）アミノプロピルメチルジメトキシシランとフェニルトリメトキシシラン、Ｎ−（２−アミノエチル）アミノプロピルメチルジメトキシシランとフェニルトリエトキシシラン、Ｎ−（２−アミノエチル）アミノプロピルメチルジメトキシシランとビニルトリメトキシシラン、Ｎ−（２−アミノエチル）アミノプロピルメチルジメトキシシランとビニルトリエトキシシラン、Ｎ−（２−アミノエチル）アミノプロピルメチルジメトキシシランとγ−アミノプロピルトリメトキシシラン、Ｎ−（２−アミノエチル）アミノプロピルメチルジメトキシシランとγ−アミノプロピルトリエトキシシラン、Ｎ−（２−アミノエチル）アミノプロピルメチルジメトキシシランとγ−グリシドキシプロピルトリメトキシシラン、Ｎ−（２−アミノエチル）アミノプロピルメチルジメトキシシランとγ−グリシドキシプロピルトリエトキシシラン、Ｎ−（２−アミノエチル）アミノプロピルメチルジメトキシシランとγ−メタクリロキシプロピルトリメトキシシラン、Ｎ−（２−アミノエチル）アミノプロピルメチル��メトキシシランとγ−メタクリロキシプロピルトリエトキシシラン、Ｎ−（２−アミノエチル）アミノプロピルメチルジメトキシシランとトリエトキシ（４−（トリフルオロメチル）フェニル）シラン、Ｎ−（２−アミノエチル）アミノプロピルメチルジメトキシシランとドデシルトリエトキシシラン、Ｎ−（２−アミノエチル）アミノプロピルメチルジメトキシシランと３，３，３−トリフルオロプロピルトリメトキシシラン、Ｎ−（２−アミノエチル）アミノプロピルメチルジメトキシシランと（トリエトキシシリル）シクロヘキサン、Ｎ−（２−アミノエチル）アミノプロピルメチルジメトキシシランとパーフルオロオクチルエチルトリエトキシシラン、Ｎ−（２−アミノエチル）アミノプロピルメチルジメトキシシランとトリエトキシフルオロシラン、Ｎ−（２−アミノエチル）アミノプロピルメチルジメトキシシランとトリデカフルオロ−１，１，２，２−テトラヒドロオクチルトリエトキシシラン、Ｎ−（２−アミノエチル）アミノプロピルメチルジメトキシシランとペンタフルオロフェニルプロピルトリメトキシシラン、Ｎ−（２−アミノエチル）アミノプロピルメチルジメトキシシランと３−（ヘプタフルオロイソプロポキシ）プロピルトリエトキシシラン、Ｎ−（２−アミノエチル）アミノプロピルメチルジメトキシシランとヘプタデカフルオロ−１，１，２，２−テトラヒドロデシルトリエトキシシラン、Ｎ−（２−アミノエチル）アミノプロピルメチルジメトキシシランとトリエトキシ−２−チエニルシラン、Ｎ−（２−アミノエチル）アミノプロピルメチルジメトキシシランと３−（トリエトキシシリル）フラン【０１６１】
（２１）３，３，３−トリフルオロプロピルメチルジメトキシシランとメチルトリメトキシシラン、３，３，３−トリフルオロプロピルメチルジメトキシシランとメチルトリエトキシシラン、３，３，３−トリフルオロプロピルメチルジメトキシシランとエチルトリメトキシシラン、３，３，３−トリフルオロプロピルメチルジメトキシシランとエチルトリエトキシシラン、３，３，３−トリフルオロプロピルメチルジメトキシシランとプロピルトリメトキシシラン、３，３，３−トリフルオロプロピルメチルジメトキシシランとプロピルトリエトキシシラン、３，３，３−トリフルオロプロピルメチルジメトキシシランとブチルトリメトキシシラン、３，３，３−トリフルオロプロピルメチルジメトキシシランとブチルトリエトキシシラン、３，３，３−トリフルオロプロピルメチルジメトキシシランとペンチルトリメトキシシラン、３，３，３−トリフルオロプロピルメチルジメトキシシランとペンチルトリエトキシシラン、３，３，３−トリフルオロプロピルメチルジメトキシシランとヘプチルトリメトキシシラン、３，３，３−トリフルオロプロピルメチルジメトキシシランとヘプチルトリエトキシシラン、３，３，３−トリフルオロプロピルメチルジメトキシシランとオクチルトリメトキシシラン、３，３，３−トリフルオロプロピルメチルジメトキシシランとオクチルトリエトキシシラン、３，３，３−トリフルオロプロピルメチルジメトキシシランとドデシルトリメトキシシラン、３，３，３−トリフルオロプロピルメチルジメトキシシランとドデシルトリエトキシシラン、３，３，３−トリフルオロプロピルメチルジメトキシシランとヘキサデシルトリメトキシシラン、３，３，３−トリフルオロプロピルメチルジメトキシシランとヘキサデシルトリエトキシシラン、３，３，３−トリフルオロプロピルメチルジメトキシシランとオクタデシルトリメトキシシラン、３，３，３−トリフルオロプロピルメチルジメトキシシランとオクタデシルトリエトキシシラン、３，３，３−トリフルオロプロピルメチルジメトキシシランとフェニルトリメトキシシラン、３，３，３−トリフルオロプロピルメチルジメトキシシランとフェニルトリエトキシシラン、３，３，３−トリフルオロプロピルメチルジメトキシシランとビニルトリメトキシシラン、３，３，３−トリフルオロプロピルメチルジメトキシシランとビニルトリエトキシシラン、３，３，３−トリフルオロプロピルメチルジメトキシシランとγ−アミノプロピルトリメトキシシラン、３，３，３−トリフルオロプロピルメチルジメトキシシランとγ−アミノプロピルトリエトキシシラン、３，３，３−トリフルオロプロピルメチルジメトキシシランとγ−グリシドキシプロピルトリメトキシシラン、３，３，３−トリフルオロプロピルメチルジメトキシシランとγ−グリシドキシプロピルトリエトキシシラン、３，３，３−トリフルオロプロピルメチルジメトキシシランとγ−メタクリロキシプロピルトリメトキシシラン、３，３，３−トリフルオロプロピルメチルジメトキシシランとγ−メタクリロキシプロピルトリエトキシシラン、３，３，３−トリフルオロプロピルメチルジメトキシシランとトリエトキシ（４−（トリフルオロメチル）フェニル）シラン、３，３，３−トリフルオロプロピルメチルジメトキシシランとドデシルトリエトキシシラン、３，３，３−トリフルオロプロピルメチルジメトキシシランと３，３，３−トリフルオロプロピルトリメトキシシラン、３，３，３−トリフルオロプロピルメチルジメトキシシランと（トリエトキシシリル）シクロヘキサン、３，３，３−トリフルオロプロピルメチルジメトキシシランとパーフルオロオクチルエチルトリエトキシシラン、３，３，３−トリフルオロプロピルメチルジメトキシシランとトリエトキシフルオロシラン、３，３，３−トリフルオロプロピルメチルジメトキシシランとトリデカフルオロ−１，１，２，２−テトラヒドロオクチルトリエトキシシラン、３，３，３−トリフルオロプロピルメチルジメトキシシランとペンタフルオロフェニルプロピルトリメトキシシラン、３，３，３−トリフルオロプロピルメチルジメトキシシランと３−（ヘプタフルオロイソプロポキシ）プロピルトリエトキシシラン、３，３，３−トリフルオロプロピルメチルジメトキシシランとヘプタデカフルオロ−１，１，２，２−テトラヒドロデシルトリエトキシシラン、３，３，３−トリフルオロプロピルメチルジメトキシシランとトリエトキシ−２−チエニルシラン、３，３，３−トリフルオロプロピルメチルジメトキシシランと３−（トリエトキシシリル）フラン【０１６２】
少なくとも１種のジアルコキシシラン化合物と、少なくとも１種のテトラアルコキシシラン化合物とを併用する場合の好ましい組み合わせとしては以下の例が挙げられる。
（１）テトラメチルシランとメチルハイドロジェンジメトキシシラン、テトラメチルシランとメチルハイドロジェンジエトキシシラン、テトラメチルシランとジメチルジメトキシシラン、テトラメチルシランとジメチルジエトキシシラン、テトラメチルシランとメチルエチルジメトキシシラン、テトラメチルシランとジエチルジメトキシシラン、テトラメチルシランとジエチルジエトキシシラン、テトラメチルシランとメチルプロピルジメトキシシラン、テトラメチルシランとメチルプロピルジエトキシシラン、テトラメチルシランとジイソプロピルジメトキシシラン、テトラメチルシランとフェニルメチルジメトキシシラン、テトラメチルシランとビニルメチルジメトキシシラン、テトラメチルシランとγ−グリシドキシプロピルメチルジメトキシシシラン、テトラメチルシランとγ−グリシドキシプロピルメチルジエトキシシシラン、テトラメチルシランとβ−（３，４−エポキシシクロヘキシル）エチルメチルジメトキシシラン、テトラメチルシランとγ−メタクリロキシプロピルメチルジメトキシシラン、テトラメチルシランとγ−メタクリロキシプロピルメチルジエトキシシラン、テトラメチルシランとγ−メルカプトプロピルメチルジメトキシシラン、テトラメチルシランとγ−アミノプロピルメチルジエトキシシラン、テトラメチルシランとＮ−（２−アミノエチル）アミノプロピルメチルジメトキシシラン、テトラメチルシランと３，３，３−トリフルオロプロピルメチルジメトキシシラン【０１６３】
（２）テトラエチルシランとメチルハイドロジェンジメトキシシラン、テトラエチルシランとメチルハイドロジェンジエトキシシラン、テトラエチルシランとジメチルジメトキシシラン、テトラエチルシランとジメチルジエトキシシラン、テトラエチルシランとメチルエチルジメトキシシラン、テトラエチルシランとジエチルジメトキシシラン、テトラエチルシランとジエチルジエトキシシラン、テトラエチルシランとメチルプロピルジメトキシシラン、テトラエチルシランとメチルプロピルジエトキシシラン、テトラエチルシランとジイソプロピルジメトキシシラン、テトラエチルシランとフェニルメチルジメトキシシラン、テトラエチルシランとビニルメチルジメトキシシラン、テトラエチルシランとγ−グリシドキシプロピルメチルジメトキシシシラン、テトラエチルシランとγ−グリシドキシプロピルメチルジエトキシシシラン、テトラエチルシランとβ−（３，４−エポキシシクロヘキシル）エチルメチルジメトキシシラン、テトラエチルシランとγ−メタクリロキシプロピルメチルジメトキシシラン、テトラエチルシランとγ−メタクリロキシプロピルメチルジエトキシシラン、テトラエチルシランとγ−メルカプトプロピルメチルジメトキシシラン、テトラエチルシランとγ−アミノプロピルメチルジエトキシシラン、テトラエチルシランとＮ−（２−アミノエチル）アミノプロピルメチルジメトキシシラン、３，３，３−トリフルオロプロピルメチルジメトキシシラン【０１６４】
（３）テトラプロポキシシランとメチルハイドロジェンジメトキシシラン、テトラプロポキシシランとメチルハイドロジェンジエトキシシラン、テトラプロポキシシランとジメチルジメトキシシラン、テトラプロポキシシランとジメチルジエトキシシラン、テトラプロポキシシランとメチルエチルジメトキシシラン、テトラプロポキシシランとジエチルジメトキシシラン、テトラプロポキシシランとジエチルジエトキシシラン、テトラプロポキシシランとメチルプロピルジメトキシシラン、テトラプロポキシシランとメチルプロピルジエトキシシラン、テトラプロポキシシランとジイソプロピルジメトキシシラン、テトラプロポキシシランとフェニルメチルジメトキシシラン、テトラプロポキシシランとビニルメチルジメトキシシラン、テトラプロポキシシランとγ−グリシドキシプロピルメチルジメトキシシシラン、テトラプロポキシシランとγ−グリシドキシプロピルメチルジエトキシシシラン、テトラプロポキシシランとβ−（３，４−エポキシシクロヘキシル）エチルメチルジメトキシシラン、テトラプロポキシシランとγ−メタクリロキシプロピルメチルジメトキシシラン、テトラプロポキシシランとγ−メタクリロキシプロピルメチルジエトキシシラン、テトラプロポキシシランとγ−メルカプトプロピルメチルジメトキシシラン、テトラプロポキシシランとγ−アミノプロピルメチルジエトキシシラン、テトラプロポキシシランとＮ−（２−アミノエチル）アミノプロピルメチルジメトキシシラン、テトラプロポキシシランと３，３，３−トリフルオロプロピルメチルジメトキシシラン【０１６５】
電荷輸送性ワニスに用いられる有機溶媒としては、例えば、Ｎ，Ｎ−ジメチルホルムアミド（１５３℃）、Ｎ，Ｎ−ジメチルアセトアミド（１６５℃）、Ｎ−メチルピロリドン（２０２℃）、１，３−ジメチル−２−イミダゾリジノン（２２５℃）、ジメチルスルホキシド（１８９℃）、Ｎ−シクロヘキシル−２−ピロリジノン（２８４℃）、芳香族炭化水素〔ベンゼン（８０℃）、トルエン（１１１℃）、エチルベンゼン（１３６℃）、ｐ−キシレン（１３８℃）、ｏ−キシレン（１３８℃）、スチレン（１４５℃）等〕、ケトン類〔アセトン（５６℃）、メチルエチルケトン（８０℃）、メチルイソプロピルケトン（９４℃）、ジエチルケトン（１０２℃）、メチルイソブチルケトン（１１７℃）、メチルノーマルブチルケトン（１２７℃）、シクロヘキサノン（１５５℃）、エチルノーマルアミルケトン（１６７℃）〕、エステル類〔酢酸エチル（７７℃）、酢酸イソプロピルケトン（８５℃）、酢酸ノーマルプロピル（１０１℃）、酢酸イソブチル（１１６℃）、酢酸ノーマルブチル（１２５℃）、酢酸ノーマルアミル（１４２℃）、カプロン酸メチル（１５１℃）、酢酸−２−メチルペンチル（１６２℃）、乳酸ノーマルブチル（１８６℃）等〕、グリコールエステルおよびグリコールエーテル類〔エチレングリコールジメチルエーテル（８５℃）、プロピレングリコールモノメチルエーテル（１１９℃）、エチレングリコールモノメチルエーテル（１２４℃）、プロピレングリコールモノエチルエーテル（１３２℃）、エチレングリコールモノエチルエーテル（１３６℃）、エチレングリコールモノイソプロピルエーテル（１４４℃）、エチレングリコールメチルエーテルアセテート（１４５℃）、プロピレングリコールモノメチルエーテルアセテート（１４６℃）、エチレングリコールエチルエーテルアセテート（１５６℃）、ジエチレングリコールジメチルエーテル（１６２℃）、プロピレングリコールモノブチルエーテル（１７０℃）、エチレングリコールモノブチルエーテル（１７１℃）、ジエチレングリコールジエチルエーテル（１８８℃）、ジプロピレングリコールモノメチルエーテル（１８９℃）、ジエチレングリコールモノメチルエーテル（１９４℃）、ジプロピレングリコールモノエチルエーテル（１９８℃）、ジエチレングリコールモノエチルエーテル（２０２℃）、トリエチレングリコールジメチルエーテル（２１６℃）、ジエチレングリコールモノエチルエーテルアセテート（２１７℃）、ジエチレングリコール（２４４℃）等〕、アルコール類〔メタノール（６５℃）、エタノール（７８℃）、イソプロパノール（８２℃）、ｔｅｒｔ−ブタノール（８３℃）、アリルアルコール（９７℃）、ノーマルプロパノール（９７℃）、２−メチル−２−ブタノール（１０２℃）、イソブタノール（１０８℃）、ノーマルブタノール（１１７℃）、２−メチル−１−ブタノール（１３０℃）、１−ペンタノール（１３７℃）、２−メチル−１−ペンタノール（１４８℃）、２−エチルヘキサノール（１８５℃）、１−オクタノール（１９６℃）、エチレングリコール（１９７℃）、ヘキシレングリコール（１９８℃）、トリメチレングリコール（２１４℃）、１−メトキシ−２−ブタノール（１３５℃）、シクロヘキサノール（１６１℃）、ジアセトンアルコール（１６６℃）、フルフリルアルコール（１７０℃）、テトラヒドロフルフリルアルコール（１７８℃）、プロピレングリコール（１８７℃）、ベンジルアルコール（２０５℃）、１，３−ブタンジオール（２０８℃）等〕、フェノール類〔アニソール（１５４℃）、フェノール（１８２℃）、ｍ−クレゾール（２０２℃）等〕、エーテルおよびカルボン酸類〔イソプロピルエーテル（６８℃）、１，４−ジオキサン（１０１℃）、酢酸（１１７℃）、γ−ブチルラクトン（２０４℃）等〕が挙げられる。
これらの有機溶媒は、単独で、または２種以上組み合わせて用いることができる。【０１６６】
本発明においては、電荷輸送性物質および電荷受容性物質を良好に溶解し得る高溶解性溶媒を用いることができる。このような高溶解性溶媒としては、例えば、水；メタノール、Ｎ，Ｎ−ジメチルホルムアミド、Ｎ，Ｎ−ジメチルアセトアミド、Ｎ−メチルピロリドン、１，３−ジメチル−２−イミダゾリジノン、ジメチルスルホキシド、クロロホルム、トルエン等が挙げられる。これらの溶媒は１種単独で、または２種以上混合して用いることができ、その使用量は、ワニスに使用する溶媒全体に対して５〜１００質量％とすることができる。
なお、電荷輸送性ワニスは、上記溶媒に完全に溶解しているか、均一に分散している状態となっていることが好ましい。【０１６７】
また、本発明の電荷輸送性ワニスは、２０℃で１０〜２００ｍＰａ・ｓ、特に５０〜１５０ｍＰａ・ｓの粘度を有し、常圧で沸点５０〜３００℃、特に１５０〜２５０℃の高粘度有機溶媒を、少なくとも一種類含有することが好適である。
高粘度有機溶媒としては、例えば、シクロヘキサノール、エチレングリコール、エチレングリコールジクリシジルエーテル、１，３−オクチレングリコール、ジエチレングリコール、ジプロピレングリコール、トリエチレングリコール、トリプロピレングリコール、１，３−ブタンジオール、２，３−ブタンジオール、１，４−ブタンジオール、プロピレングリコール、へキシレングリコール等が挙げられる。
本発明のワニスに用いられる溶媒全体に対する高粘度有機溶媒の添加割合は、固体が析出しない範囲内であることが好ましく、固体が析出しない限りにおいて、添加割合は、５〜８０質量％であることが好ましい。【０１６８】
さらに、基板に対する濡れ性の向上、溶媒の表面張力の調整、極性の調整、沸点の調整等の目的で、焼成時に膜の平坦性を付与し得るその他の溶媒を、ワニスに使用する溶媒全体に対して１〜９０質量％、好ましくは１〜５０質量％の割合で混合することもできる。
このような溶媒としては、例えば、ブチルセロソルブ、ジエチレングリコールジエチルエーテル、ジプロピレングリコールモノメチルエーテル、エチルカルビトール、ジアセトンアルコール、γ−ブチロラクトン、乳酸エチル等が挙げられる。【０１６９】
電荷輸送性ワニスの固形分は、ワニスを塗布する場合の操作性を考慮すると、０．００１〜５０質量％が好ましく、０．０１〜２０質量％がより好ましい。
本発明の電荷輸送性ワニスが、上述したシラン化合物を含む場合、シランモノマーよりも、数量体や、オリゴマーまたはポリマーの状態で存在する方がワニスの保存安定性が良好になる場合がある。このため、本発明の電荷輸送性ワニスは、シラン化合物を加水分解・縮合させる水を含んでもよい。
その場合、用いられる水の量はワニスの全有機溶媒に対して、０．０００１〜１０質量％が好ましく、０．００１〜５質量％がより好ましい。【０１７０】
以上で説明した電荷輸送性ワニスを基材上に塗布し、溶媒を蒸発させることで基材上に電荷輸送性薄膜を形成させることができる。
ワニスの塗布方法としては、特に限定されるものではなく、ディップ法、スピンコート法、転写印刷法、ロールコート法、刷毛塗り、インクジェット法、スプレー法等が挙げられる。
溶媒の蒸発法としては、特に限定されるものではなく、例えば、ホットプレートやオーブンを用いて、適切な雰囲気下、即ち大気、窒素等の不活性ガス、真空中等で蒸発させればよい。これにより、均一な成膜面を有する薄膜を得ることが可能である。
焼成温度は、溶媒を蒸発させることができれば特に限定されないが、４０〜２５０℃で行うことが好ましい。この場合、より高い均一成膜性を発現させたり、基材上で反応を進行させたりする目的で、２段階以上の温度変化をつけてもよい。【０１７１】
電荷輸送性薄膜の膜厚は、特に限定されないが、有機ＥＬ素子内で電荷注入層として用いる場合、５〜２００ｎｍであることが望ましい。膜厚を変化させる方法としては、ワニス中の固形分濃度を変化させたり、塗布時の基板上の溶液量を変化させたりする等の方法がある。【０１７２】
本発明の電荷輸送性ワニスを用いてＯＬＥＤ素子を作製する場合の使用材料や、作製方法としては、下記のようなものが挙げられるが、これらに限定されるものではない。
使用する電極基板は、洗剤、アルコール、純水等による液体洗浄を予め行って浄化しておくことが好ましく、例えば、陽極基板では使用直前にオゾン処理、酸素−プラズマ処理等の表面処理を行うことが好ましい。ただし陽極材料が有機物を主成分とする場合、表面処理を行わなくともよい。【０１７３】
正孔輸送性ワニスをＯＬＥＤ素子に使用する場合、以下の方法を挙げることができる。
陽極基板上に当該正孔輸送性ワニスを塗布し、上記の方法により蒸発、焼成を行い、電極上に正孔輸送性薄膜を作製する。これを真空蒸着装置内に導入し、正孔輸送層、発光層、電子輸送層、電子注入層、陰極金属を順次蒸着してＯＬＥＤ素子とする。発光領域をコントロールするために任意の層間にキャリアブロック層を設けてもよい。
陽極材料としては、インジウム錫酸化物（ＩＴＯ）、インジウム亜鉛酸化物（ＩＺＯ）に代表される透明電極が挙げられ、平坦化処理を行ったものが好ましい。高電荷輸送性を有するポリチオフェン誘導体やポリアニリン誘導体を用いることもできる。【０１７４】
正孔輸送層を形成する材料としては、（トリフェニルアミン）ダイマー誘導体（ＴＰＤ）、（α−ナフチルジフェニルアミン）ダイマー（α−ＮＰＤ）、［（トリフェニルアミン）ダイマー］スピロダイマー（Ｓｐｉｒｏ−ＴＡＤ）等のトリアリールアミン類、４，４’，４”−トリス［３−メチルフェニル（フェニル）アミノ］トリフェニルアミン（ｍ−ＭＴＤＡＴＡ）、４，４’，４”−トリス［１−ナフチル（フェニル）アミノ］トリフェニルアミン（１−ＴＮＡＴＡ）等のスターバーストアミン類、５，５”−ビス−｛４−［ビス（４−メチルフェニル）アミノ］フェニル｝−２，２’：５’，２”−ターチオフェン（ＢＭＡ−３Ｔ）等のオリゴチオフェン類を挙げることができる。【０１７５】
発光層を形成する材料としては、トリス（８−キノリノラート）アルミニウム（ＩＩＩ）（Ａｌｑ3）、ビス（８−キノリノラート）亜鉛（ＩＩ）（Ｚｎｑ2）、ビス（２−メチル−８−キノリノラート）（ｐ−フェニルフェノラート）アルミニウム（ＩＩＩ）（ＢＡｌｑ）および４，４’−ビス（２，２−ジフェニルビニル）ビフェニル（ＤＰＶＢｉ）等が挙げられ、電子輸送材料または正孔輸送材料と発光性ドーパントとを共蒸着することによって、発光層を形成してもよい。
電子輸送材料としては、Ａｌｑ3、ＢＡｌｑ、ＤＰＶＢｉ、（２−（４−ビフェニル）−５−（４−ｔ−ブチルフェニル）−１，３，４−オキサジアゾール）（ＰＢＤ）、トリアゾール誘導体（ＴＡＺ）、バソクプロイン（ＢＣＰ）、シロール誘導体等が挙げられる。【０１７６】
発光性ドーパントとしては、キナクリドン、ルブレン、クマリン５４０、４−（ジシアノメチレン）−２−メチル−６−（ｐ−ジメチルアミノスチリル）−４Ｈ−ピラン（ＤＣＭ）、トリス（２−フェニルピリジン）イリジウム（ＩＩＩ）（Ｉｒ（ｐｐｙ）3）、（１，１０−フェナントロリン）−トリス（４，４，４−トリフルオロ−１−（２−チエニル）−ブタン−１，３−ジオナート）ユーロピウム（ＩＩＩ）（Ｅｕ（ＴＴＡ）3ｐｈｅｎ）等が挙げられる。【０１７７】
キャリアブロック層を形成する材料としては、ＰＢＤ、ＴＡＺ、ＢＣＰ等が挙げられる。
電子注入層を形成する材料としては、酸化リチウム（Ｌｉ2Ｏ）、酸化マグネシウム（ＭｇＯ）、アルミナ（Ａｌ2Ｏ3）、フッ化リチウム（ＬｉＦ）、フッ化マグネシウム（ＭｇＦ2）、フッ化ストロンチウム（ＳｒＦ2）、Ｌｉｑ、Ｌｉ（ａｃａｃ）、酢酸リチウム、安息香酸リチウム等が挙げられる。
陰極材料としては、アルミニウム、マグネシウム−銀合金、アルミニウム−リチウム合金、リチウム、ナトリウム、カリウム、セシウム等が挙げられる。【０１７８】
また、電子輸送性ワニスをＯＬＥＤ素子に使用する場合、以下の方法を挙げることができる。
陰極基板上に当該電子輸送性ワニスを塗布して電子輸送性薄膜を作製し、これを真空蒸着装置内に導入し、上記と同様の材料を用いて電子輸送層、発光層、正孔輸送層、正孔注入層を形成した後、陽極材料をスパッタリング等の方法により成膜してＯＬＥＤ素子とする。【０１７９】
本発明の電荷輸送性ワニスを用いたＰＬＥＤ素子の作製方法は、特に限定されないが、以下の方法が挙げられる。
上記ＯＬＥＤ素子作製において、正孔輸送層、発光層、電子輸送層、電子注入層の真空蒸着操作を行う代わりに、発光性電荷輸送性高分子層を形成することによって本発明の電荷輸送性ワニスによって形成される電荷輸送性薄膜を含むＰＬＥＤ素子を作製することができる。
具体的には、陽極基板上に、電荷輸送性ワニス（正孔輸送性ワニス）を塗布して上記の方法により正孔輸送性薄膜を作製し、その上部に発光性電荷輸送性高分子層を形成し、さらに陰極電極を蒸着してＰＬＥＤ素子とする。
あるいは、陰極基板上に、電荷輸送性ワニス（電子輸送性ワニス）を塗布して上記の方法により電子輸送性薄膜を作製し、その上部に発光性電荷輸送性高分子層を形成し、さらにスパッタリング、蒸着、スピンコート等の方法により陽極電極を作製してＰＬＥＤ素子とする。【０１８０】
使用する陰極および陽極材料としては、上記ＯＬＥＤ素子作製時と同様の物質が使用でき、同様の洗浄処理、表面処理を行うことができる。
発光性電荷輸送性高分子層の形成法としては、発光性電荷輸送性高分子材料、またはこれに発光性ドーパントを加えた材料に溶媒を加えて溶解するか、均一に分散し、正孔注入層を形成してある電極基板に塗布した後、溶媒の蒸発により成膜する方法が挙げられる。
発光性電荷輸送性高分子材料としては、ポリ（９，９−ジアルキルフルオレン）（ＰＤＡＦ）等のポリフルオレン誘導体、ポリ（２−メトキシ−５−（２’−エチルヘキソキシ）−１，４−フェニレンビニレン）（ＭＥＨ−ＰＰＶ）等のポリフェニレンビニレン誘導体、ポリ（３−アルキルチオフェン）（ＰＡＴ）などのポリチオフェン誘導体、ポリビニルカルバゾール（ＰＶＣｚ）等を挙げることができる。【０１８１】
溶媒としては、トルエン、キシレン、クロロホルム等を挙げることができ、溶解または均一分散法としては攪拌、加熱攪拌、超音波分散等の方法が挙げられる。
塗布方法としては、特に限定されるものではなく、インクジェット法、スプレー法、ディップ法、スピンコート法、転写印刷法、ロールコート法、刷毛塗り等が挙げられる。なお、塗布は、窒素、アルゴン等の不活性ガス下で行うことが望ましい。
溶媒の蒸発法としては、不活性ガス下または真空中、オーブンまたはホットプレートで加熱する方法を挙げることができる。
【実施例】
【０１８２】
以下、実施例および比較例を挙げて、本発明をより具体的に説明するが、本発明は下記の実施例に限定されるものではない。なお、実施例で用いた各測定装置は以下のとおりである。
［ＭＳスペクトル］
装置（ＭＡＬＤＩ−ＴＯＦ）：Ａｐｐｌｉｅｄ  Ｂｉｏｓｙｓｔｅｍｓ社製  Ｖｏｙａｇｅｒ−ＤＥTM  ＰＲＯ
［ＮＭＲスペクトル］
日本電子株式会社製 ＥＣＰ３００【０１８３】
［１］オリゴアニリン化合物の合成
［比較例１］
下記に示すフェニルテトラアニリン（以下ＰＴＡと略す）は、ブレティン・オブ・ケミカル・ソサエティ・オブ・ジャパン（Ｂｕｌｌｅｔｉｎ ｏｆ Ｃｈｅｍｉｃａｌ Ｓｏｃｉｅｔｙ ｏｆ Ｊａｐａｎ）、１９９４年、第６７巻、ｐ１７４９−１７５２に従って、ｐ−ヒドロキシジフェニルアミンとｐ−フェニレンジアミンとから合成した（薄青色固体、収率８５％）。
【化９】
2008129947.tif 000011
【０１８４】
得られたＰＴＡ ２０ｇ（０．０４５２ｍｍｏｌ）と、活性炭 ２ｇ（ＰＴＡの１０質量％）と、超音波を用いて脱気した脱水１，４−ジオキサン５００ｇとを窒素雰囲気下にて１Ｌ三口丸底フラスコに加えた。次いで、オイルバスを使用して内温を９０℃に保持したまま１時間加熱攪拌し、ＰＴＡを完全に溶解させた。その後、桐山ガラスＳ−６０、桐山ろ紙３Ｃ、固定相としてセライト５４５を用いて、温度コントローラ付き水循環装置を９０℃に保温したまま熱時ろ過を行い、活性炭を除去した。得られたろ液を内温が２０℃になるまで放冷した。放冷後、ＰＴＡが析出した薄紫色溶液を、反応容器に入れたままグローブボックスに移し、相対湿度が５％になるまで窒素フローを行った。相対湿度５％を保持し、グローブボックス中で析出したＰＴＡを吸引ろ過した。ブフナーロート上のＰＴＡを、１，４−ジオキサン２００ｍＬ、脱水トルエン２００ｍＬ、ジエチルエーテル２００ｍＬの順序で洗浄した。グローブボックス中でフッ素樹脂ミクロスパーテルを用いてＰＴＡを１００ｍＬ丸底フラスコに移し取り、３方コックを用いて減圧後、窒素パージした。その後、１２０℃に保持した真空乾燥機中で２４時間減圧乾燥して白色固体のＰＴＡ１９．３４ｇを得た（回収率９６％）。
なお、脱水１，４−ジオキサンは関東化学製、ヒドラジン１水和物は和光純薬製、活性炭素は純正化学製、セライトは純正化学製（セライト５４５）を使用した。
１Ｈ−ＮＭＲ；δ ６．６−７．２（Ａｒ，２２Ｈ，ｍ）、７．６−７．８（−ＮＨ，４Ｈ）ｐｐｍ
分子量；４４２．５５
ＭＡＬＤＩ−ＴＯＦ；４４２．４３[Ｍ]+【０１８５】
［実施例１］
〔１−１〕ジブロモフェニルテトラアニリンの合成
【化１０】
2008129947.tif 000012
【０１８６】
５００ｍＬ三角フラスコに、ＰＴＡ２０ｇ（４１．１９ｍｍｏｌ）、およびクロロホルム３００ｍＬを投入し、さらにラグビーボール型の攪拌子を入れて攪拌した（ＰＴＡはクロロホルムに溶解しないので懸濁状であった）。次に、２００ｍＬのビーカにテトラブチルアンモニウムトリブロミド（ＴＢＡＢｒ3）３９．７２ｇ（８２．３８ｍｍｏｌ）を投入し、これにクロロホルム５０ｍＬ加えて溶解させた。この溶液をクロロホルム−ＰＴＡ溶液へ滴下した後、２０時間、室温、大気中で攪拌した。撹拌後、クロロホルム−ＰＴＡ溶液を１０００ｍＬの分液ロートへ移し、飽和チオ硫酸ナトリウム水溶液１００ｍＬを加えて分液洗浄を５回行った。分液後のクロロホルム層を５００ｍＬの三角フラスコに移し、無水硫酸マグネシウム２０ｇを入れて脱水を行った。ろ過により無水硫酸マグネシウムを除去した後、クロロホルム溶液を５００ｍＬのナスフラスコに移し、エバポレーターによりクロロホルムを除去した。比較例１に準じ、粗生成物を活性炭処理・再結晶して精製した（回収率８５％）。
１Ｈ−ＮＭＲ；δ ６．８−７．２（Ａｒ，２０Ｈ，ｍ）、７．６−７．８（−ＮＨ，４Ｈ）ｐｐｍ【０１８７】
〔１−２〕ＢＯＣ化
【化１１】
2008129947.tif 000013
【０１８８】
５００ｍＬナスフラスコに、〔１−１〕で得られた化合物（９） １０ｇ（１６．６５ｍｍｏｌ）、４−ジメチルアミノピリジン０．２ｇ（１．６６ｍｍｏｌ）、二炭酸ジ−ｔ−ブチル１５．２６ｇ（６９．９５ｍｍｏｌ）、およびテトラヒドロフラン（ＴＨＦ）４００ｍＬを投入し、６５℃で５時間反応させた。反応終了後、エバポレーターによりＴＨＦを除去した。残渣にメタノール４００ｍＬを加え、室温で２０分間攪拌後、析出物をブフナーロートでろ別回収し、５０℃で真空乾燥して目的物を得た（収率８０％）。
１Ｈ−ＮＭＲ；δ １．３６（ＣＨ3，３６Ｈ，ｓ）、７．１−７．６（Ａｒ，２０Ｈ，ｍ）ｐｐｍ【０１８９】
〔１−３〕カップリング反応
【化１２】
2008129947.tif 000014
【０１９０】
３００ｍＬ三口フラスコに、トルエン２００ｍＬおよび酢酸パラジウム６７．２ｍｇ（０．３ｍｍｏｌ）を投入し、さらにラグビーボール型の攪拌子を入れた。続いて、フラスコ両側の口にセプタムキャップをセットし、中央の口に還流蛇管、その上に３方コックと窒素ガスを封入した風船をセットし、真空ポンプを用いて風船内の窒素ガスでフラスコ内を３回置換した。次に、トリス−ｔ−ブチルホスフィン１．２ｇ（６ｍｍｏｌ）をシリンジ注入し、５〜１０分間室温で攪拌した。その後、〔１−２〕で得られた化合物（１０） １０ｇ（９．９９ｍｍｏｌ）、ジフェニルアミン３．３８ｇ（２０ｍｍｏｌ）、およびｔ−ブトキシナトリウム２ｇ（２０．９８ｍｍｏｌ）を加えた。フラスコをオイルバスにセットし、溶液を攪拌しながら徐々に１２０℃まで昇温した。２０時間後、オイルバスからフラスコをはずして反応を終了させ、さらに窒素雰囲気下で空冷して室温まで戻した。
反応溶液を分液ロートに移し、ジエチルエーテル７０ｍＬを加え、飽和食塩水１００ｍＬで数回洗浄した。有機層を取り出し、無水硫酸マグネシウムで乾燥した。無水硫酸マグネシウムをろ別して得られた有機層からエバポレーターにより溶媒を除去し、粗生成物を得た（収率７５％）。単離精製が困難であったため、粗生成物を用いて次の反応を進めた。【０１９１】
〔１−４〕脱ＢＯＣ化
【化１３】
2008129947.tif 000015
【０１９２】
５００ｍＬナスフラスコに、〔１−３〕で得られた化合物（１１） １０g（８．４９ｍｍｏｌ）、テトラヒドロフラン２００ｍＬ、および４規定塩酸水溶液５０ｍＬを投入し、さらにラグビーボール型攪拌子を入れた。続いて、フラスコの口に還流蛇管を付け、大気中、６５℃で５時間反応させた後、反応容器を空冷して反応を終了させた。反応液を分液ロートに移し、飽和水酸化ナトリム溶液５０ｍＬを加えて数回、さらに水で数回洗浄を行った。有機層を無水硫酸マグネシウムで脱水した後、硫酸マグネシウムをろ過にて除去し、エバポレーターでろ液から溶媒を除去し、粗生成物を得た（収率７０％）。比較例１に準じ、粗生成物を活性炭処理・再結晶して精製した（回収率９０％）。
１Ｈ−ＮＭＲ；δ ６．８−７．３（Ａｒ，４０Ｈ，ｍ）、７．５５−７．８５（−ＮＨ，４Ｈ）ｐｐｍ
分子量；７７６．９７
ＭＡＬＤＩ−ＴＯＦ；７７５．８７[Ｍ]+【０１９３】
［実施例２］
〔２−１〕Ｎ，Ｎ−ジ−（４−ビフェニリル）−ベンジルアミンの合成
【化１４】
2008129947.tif 000016
【０１９４】
１００ｍＬ三口フラスコに、トルエン８０ｍＬおよび酢酸パラジウム４２．０ｍｇ（０．１８７ｍｍｏｌ）を投入し、さらにラグビーボール型の攪拌子を入れた。続いて、フラスコ両側の口にセプタムキャップをセットし、中央の口に還流蛇管、その上に３方コックと窒素ガスを封入した風船をセットし、真空ポンプを用いて風船内の窒素ガスでフラスコ内を３回置換した。次に、トリス−ｔ−ブチルホスフィン０．６ｇ（３ｍｍｏｌ）をシリンジ注入し、５〜１０分間室温で攪拌した。その後、ベンジルアミン２．０４ｍＬ（１８．７ｍｍｏｌ）、４−ジブロモフェニル１０．０ｇ（４２．９ｍｍｏｌ）、およびｔ−ブトキシナトリウム４．３ｇ（４４．９ｍｍｏｌ）を加えた。フラスコをオイルバスにセットし、溶液を攪拌しながら徐々に１２０℃まで昇温した。２０時間後、オイルバスからフラスコをはずして反応を終了させ、さらに窒素雰囲気下で空冷して室温まで戻した。反応溶液を分液ロートに移し、ジエチルエーテル１０ｍＬを加え、飽和食塩水５０ｍＬで数回洗浄した。有機層を取り出し、無水硫酸マグネシウムで乾燥した。無水硫酸マグネシウムをろ別して得られた有機層からエバポレーターにより溶媒を除去し、粗生成物を得た。粗生成物をトルエン５０ｍＬで数回洗浄し、精製した（収率９０％）。
１Ｈ−ＮＭＲ；δ ５．０７（ＣＨ2，２Ｈ，ｓ）、７．０−７．７（Ａｒ，２３Ｈ，ｍ）ｐｐｍ【０１９５】
〔２−２〕脱ベンジル化
【化１５】
2008129947.tif 000017
【０１９６】
３００ｍＬナスフラスコに、〔２−１〕で得られた化合物（１３） １．３５ｇ（３．２８ｍｍｏｌ）、およびパラジウム−活性炭素（パラジウム含有量１０重量％）１３５ｍｇ（１０重量％）を投入し、これにクロロホルム１００ｍＬ、エタノール２０ｍＬを加えて化合物（１３）を溶解させた。次に、フラスコにラクビーボール型の攪拌子を入れた後、水素ガスが充填された風船を装着した３方コックをフラスコに取り付け、真空ポンプを用いてフラスコ内を水素ガスで３回置換した。置換に使用した分の水素ガスを風船に新たに充填し、５０℃で２４時間反応させた。反応終了後、ジクロロメタン１００ｍＬを加え、触媒をろ別した。次に、得られた溶液を分液ロートに移し、飽和炭酸水素ナトリウム水溶液５０ｍＬで洗浄後、有機層を分別し、無水硫酸マグネシウムで脱水した。ろ別後、溶媒をエバポレーターで除去し、得られた粗生成物を、トルエン５０ｍＬで再結晶して精製した（収率９０％）。
１Ｈ−ＮＭＲ；δ ５．８３（１Ｈ，ｓ）、７．０−７．８（１８Ｈ，ｍ）ｐｐｍ【０１９７】
〔２−３〕カップリング反応
【化１６】
2008129947.tif 000018
【０１９８】
３００ｍＬ三口フラスコに、トルエン２００ｍＬ、および酢酸パラジウム６７．２ｍｇ（０．３ｍｍｏｌ）を投入し、さらにラグビーボール型の攪拌子を入れた。続いて、フラスコ両側の口にセプタムキャップをセットし、中央の口に還流蛇管、その上に３方コックと窒素ガスを封入した風船をセットし、真空ポンプを用いて風船内の窒素ガスでフラスコ内を３回置換した。次に、トリス−ｔ−ブチルホスフィン１．２ｇ（６ｍｍｏｌ）をシリンジ注入し、５〜１０分間室温で攪拌した。その後、〔１−２〕で得られた化合物（１０） １０ｇ（９．９９ｍｍｏｌ）、〔２−２〕で得られた化合物（１４）６．４２ｇ（２０ｍｍｏｌ）、およびｔ−ブトキシナトリウム２．１ｇ（２２ｍｍｏｌ）を加えた。フラスコをオイルバスにセットし、溶液を攪拌しながら徐々に１２０℃まで昇温した。２０時間後、オイルバスからフラスコをはずして反応を終了させ、さらに窒素雰囲気下で空冷して室温まで戻した。反応溶液を分液ロートに移し、ジエチルエーテル７０ｍＬを加え、飽和食塩水１００ｍＬで数回洗浄した。有機層を取り出し、無水硫酸マグネシウムで乾燥した。無水硫酸マグネシウムをろ別して得られた有機層からエバポレーターにより溶媒を除去し、粗生成物を得た（収率８５％）。単離精製が困難であったため、粗生成物を用いて次の反応を進めた。【０１９９】
〔２−４〕脱ＢＯＣ化
【化１７】
2008129947.tif 000019
【０２００】
５００ｍＬナスフラスコに、〔２−３〕で得られた化合物（１５） １０g（６．７５ｍｍｏｌ）、テトラヒドロフラン２００ｍＬ、および４規定塩酸水溶液５０ｍＬを投入し、さらにラグビーボール型攪拌子を入れた。続いて、フラスコの口に還流蛇管を付け、大気中、６５℃で５時間反応させた後、反応容器を空冷して反応を終了させた。反応液を分液ロートに移し、飽和水酸化ナトリム溶液５０ｍＬを加えて数回、さらに水で数回洗浄を行った。有機層を無水硫酸マグネシウムで脱水し、ろ過で硫酸マグネシウムを除去した後、エバポレーターでろ液から溶媒を除去し、粗生成物を得た（収率８０％）。比較例１に準じ、粗生成物を活性炭処理・再結晶して精製した（回収率９５％）。
１Ｈ−ＮＭＲ；δ ６．９−７．５（Ａｒ，５６Ｈ，ｍ）、７．５５−７．６５（−ＮＨ，４Ｈ）ｐｐｍ
分子量；１０８１．３５
ＭＡＬＤＩ−ＴＯＦ；１０７９．６９[Ｍ]+【０２０１】
［実施例３］
〔３−１〕４−ブロモジフェニルアミンの合成
【化１８】
2008129947.tif 000020
【０２０２】
１０００ｍＬ三角フラスコに、ジフェニルアミン２０ｇ（１１８．１ｍｍｏｌ）、およびクロロホルム５００ｍＬを投入し、さらにラグビーボール型の攪拌子を入れて攪拌した。次に５００ｍＬビーカに、テトラブチルアンモニウムトリブロミド（ＴＢＡＢｒ3）１１３．８ｇ（２３６．２ｍｍｏｌ）を投入し、クロロホルム２００ｍＬを加えて溶解させた。この溶液をクロロホルム−ジフェニルアミン溶液へ滴下し、２０時間、室温、大気中で攪拌後、１０００ｍＬの分液ロートへクロロホルム−ジフェニルアミン溶液を移し、飽和チオ硫酸ナトリウム水溶液１００ｍＬ加えて分液洗浄を７回行った。有機層を、１００００ｍＬの三角フラスコに移し、無水硫酸マグネシウム１００ｇを入れて脱水を行った。ろ過により無水硫酸マグネシウムを除去した後、クロロホルム溶液を１０００ｍＬのナスフラスコに移し、エバポレーターによりクロロホルムを除去した。得られた粗生成物をシリカゲルカラム（ヘキサン：クロロホルム＝１：１）により精製した（収率７０％）。
１Ｈ−ＮＭＲ；δ ５．８（−ＮＨ，１Ｈ，ｓ）、７．０−７．６（Ａｒ，８Ｈ，ｄ）ｐｐｍ【０２０３】
〔３−２〕ＢＯＣ化
【化１９】
2008129947.tif 000021
【０２０４】
５００ｍＬナスフラスコに、〔３−１〕で得られた化合物（１７） １０ｇ（３０．５８ｍｍｏｌ）、４−ジメチルアミノピリジン０．７４ｇ（６．１ｍｍｏｌ）、二炭酸ジ−ｔ−ブチル８．０ｇ（３６．７ｍｍｏｌ）、およびＴＨＦ４００ｍＬを加え、６５℃で５時間反応させた。反応終了後、エバポレーターでＴＨＦを除去した。得られた粗生成物をシリカゲルカラム（ヘキサン：クロロホルム：酢酸エチル＝１０：１０：１）により精製した（収率８０％）。
１Ｈ−ＮＭＲ；δ １．３８（ＣＨ3，９Ｈ、ｓ）、７．０−７．６（Ａｒ，８Ｈ，ｄ）ｐｐｍ【０２０５】
〔３−３〕カップリング反応
【化２０】
2008129947.tif 000022
【０２０６】
３００ｍＬ三口フラスコに、トルエン２００ｍＬおよび酢酸パラジウム１５７．３ｍｇ（０．７０２ｍｍｏｌ）を投入し、さらにラグビーボール型の攪拌子を入れた。続いて、フラスコ両側の口にセプタムキャップをセットし、中央の口に還流蛇管、その上に３方コックと窒素ガスを封入した風船をセットし、真空ポンプを用いて風船内の窒素ガスでフラスコ内を３回置換した。次に、トリス−ｔ−ブチルホスフィン２．８４ｇ（１４ｍｍｏｌ）をシリンジ注入し、５〜１０分間室温で攪拌した。その後、〔３−２〕で得られた化合物（１８） １０ｇ（２３．４１ｍｍｏｌ）、ジフェニルアミン７．９２ｇ（４６．８２ｍｍｏｌ）、およびｔ−ブトキシナトリウム４．６ｇ（４８ｍｍｏｌ）を加えた。フラスコをオイルバスにセットし、溶液を攪拌しながら徐々に１２０℃まで昇温した。２０時間後、オイルバスからフラスコをはずして反応を終了させ、さらに、窒素雰囲気下で空冷して室温まで戻した。反応溶液を分液ロートに移し、ジエチルエーテル７０ｍＬを加え、飽和食塩水１００ｍＬで数回洗浄した。有機層を取り出し、無水硫酸マグネシウムで乾燥した。無水硫酸マグネシウムをろ別して得られた有機層からエバポレーターにより溶媒を除去し、粗生成物を得た（収率９０％）。
１Ｈ−ＮＭＲ；δ １．３８（ＣＨ3，９Ｈ，ｓ）、６．９−７．８（Ａｒ，２８Ｈ，ｍ）ｐｐｍ【０２０７】
〔３−４〕脱ＢＯＣ化
【化２１】
2008129947.tif 000023
【０２０８】
５００ｍＬナスフラスコに、〔３−３〕で得られた化合物（１９） １０g（１６．５６ｍｍｏｌ）、テトラヒドロフラン２００ｍＬ、および４規定塩酸水溶液２０ｍＬを投入し、さらにラグビーボール型攪拌子を入れた。続いて、フラスコの口に還流蛇管を付け、大気中、６５℃で５時間反応させ、反応容器を空冷して反応を終了させた。反応液を分液ロートに移し、飽和水酸化ナトリム溶液５０ｍＬを加えて数回、さらに水で数回洗浄した。有機層を無水硫酸マグネシウムで脱水し、ろ過で硫酸マグネシウムを除去した後、エバポレーターでろ液から溶媒を除去し、粗生成物を得た。得られた粗生成物を、シリカゲルカラム（ヘキサン：クロロホルム＝１：１）により精製した（収率８０％）。
１Ｈ−ＮＭＲ；δ ６．９−７．８（Ａｒ，２８Ｈ，ｍ）ｐｐｍ【０２０９】
〔３−５〕カップリング反応
【化２２】
2008129947.tif 000024
【０２１０】
３００ｍＬ三口フラスコに、トルエン２００ｍＬおよび酢酸パラジウム０．６７ｇ（０．３ｍｍｏｌ）を投入し、さらにラグビーボール型の攪拌子を入れた。続いて、フラスコ両側の口にセプタムキャップをセットし、中央の口に還流蛇管、その上に３方コックと窒素ガスを封入した風船をセットし、真空ポンプを用いて風船内の窒素ガスでフラスコ内を３回置換した。次に、トリス−ｔ−ブチルホスフィン１．２ｇ（６ｍｍｏｌ）をシリンジ注入し、５〜１０分間室温で攪拌した。その後、〔１−２〕で得られた化合物（１０） １０ｇ（９．９９ｍｍｏｌ）、〔３−４〕で得られた化合物（２０） １０．０７ｇ（２０ｍｍｏｌ）、およびｔ−ブトキシナトリウム２ｇ（２０．９８ｍｍｏｌ）を加えた。フラスコをオイルバスにセットし、溶液を攪拌しながら徐々に１２０℃まで昇温した。２０時間後、オイルバスからフラスコをはずして反応を終了させ、さらに窒素雰囲気下で空冷して室温まで戻した。反応溶液を分液ロートに移し、ジエチルエーテル７０ｍＬを加え、飽和食塩水１００ｍＬで数回洗浄した。有機層を取り出し、無水硫酸マグネシウムで乾燥した。無水硫酸マグネシウムをろ別して得られた有機層からエバポレーターにより溶媒を除去し、粗生成物を得た（収率８５％）。単離精製が困難であったため、粗生成物を用いて次の反応を進めた。【０２１１】
〔３−６〕脱ＢＯＣ化
【化２３】
2008129947.tif 000025
【０２１２】
５００ｍＬナスフラスコに、〔３−５〕で得られた化合物（２１） １０g（５．４１ｍｍｏｌ）、テトラヒドロフラン２００ｍＬ、および４規定塩酸水溶液５０ｍＬを投入し、さらにラグビーボール型攪拌子を入れた。続いて、フラスコに還流蛇管を付け、大気中、６５℃で５時間反応させた後、反応容器を空冷して反応を終了させた。反応液を分液ロートに移し、飽和水酸化ナトリム溶液５０ｍＬを加えて数回、さらに水で数回洗浄した。有機層を無水硫酸マグネシウムで脱水し、ろ過で硫酸マグネシウムを除去した後、エバポレーターでろ液から溶媒を除去し、粗生成物を得た（収率８０％）。比較例１に準じ、粗生成物を活性炭処理・再結晶して精製した（回収率９５％）。
１Ｈ−ＮＭＲ；δ ６．９−７．３（Ａｒ，７２Ｈ，ｍ）ｐｐｍ
分子量；１４４５．７９
ＭＡＬＤＩ−ＴＯＦ；１４４３．５３[Ｍ]+【０２１３】
［実施例４］
〔４−１〕３，４−ジフルオロフェニルフェニルアミンの合成
【化２４】
2008129947.tif 000026
【０２１４】
３００ｍＬ三口フラスコに、トルエン２００ｍＬおよび酢酸パラジウム０．２１ｇ（０．９６ｍｍｏｌ）を投入し、さらにラグビーボール型の攪拌子を入れた。続いて、フラスコ両側の口にセプタムキャップをセットし、中央の口に還流蛇管、その上に３方コックと窒素ガスを封入した風船をセットし、真空ポンプを用いて風船内の窒素ガスでフラスコ内を３回置換した。次に、トリス−ｔ−ブチルホスフィン３．８ｇ（１８．９ｍｍｏｌ）をシリンジ注入し、５〜１０分間室温で攪拌した。その後、４−ブロモベンゼン１０ｇ（６３．７ｍｍｏｌ）、３，４−ジフルオロアニリン４．１１ｇ（３１．８ｍｍｏｌ）、およびｔ−ブトキシナトリウム６．１ｇ（６３．７ｍｍｏｌ）を加えた。フラスコをオイルバスにセットし、溶液を攪拌しながら徐々に１２０℃まで昇温した。２０時間後、オイルバスからフラスコをはずして反応を終了させ、さらに、窒素雰囲気下で空冷して室温まで戻した。反応溶液を分液ロートに移し、ジエチルエーテル７０ｍＬを加え、飽和食塩水１００ｍＬで数回洗浄した。有機層を取り出し、無水硫酸マグネシウムで乾燥した。無水硫酸マグネシウムをろ別して得られた有機層からエバポレーターにより溶媒を除去し、粗生成物を得た。粗生成物をシリカゲルカラム（ヘキサン：クロロホルム＝２：１）により精製した（収率９２％）。
１Ｈ−ＮＭＲ；δ ５．８（−ＮＨ，１Ｈ，ｓ）、６．９−７．８（Ａｒ，８Ｈ，ｍ）ｐｐｍ【０２１５】
〔４−２〕カップリング反応
【化２５】
2008129947.tif 000027
【０２１６】
３００ｍＬ三口フラスコに、トルエン２００ｍＬおよび酢酸パラジウム６７．２ｍｇ（０．３ｍｍｏｌ）を投入し、さらにラグビーボール型攪拌子を入れた。続いて、フラスコ両側の口にセプタムキャップをセットし、中央の口に還流蛇管、その上に３方コックと窒素ガスを封入した風船をセットし、真空ポンプを用いて風船内の窒素ガスでフラスコ内を３回置換した。次に、トリス−ｔ−ブチルホスフィン１．２ｇ（６ｍｍｏｌ）をシリンジ注入し、５〜１０分間室温で攪拌した。その後、〔１−２〕で得られた化合物（１０） １０ｇ（９．９９ｍｍｏｌ）、〔４−１〕で得られた化合物（２３） ４．１ｇ（２０ｍｍｏｌ）、およびｔ−ブトキシナトリウム２ｇ（２０．９８ｍｍｏｌ）を加えた。フラスコをオイルバスにセットし、溶液を攪拌しながら徐々に１２０℃まで昇温した。２０時間後、オイルバスからフラスコをはずして反応を終了させ、さらに窒素雰囲気下で空冷して室温まで戻した。反応溶液を分液ロートに移し、ジエチルエーテル７０ｍＬを加え、飽和食塩水１００ｍＬで数回洗浄した。有機層を取り出し、無水硫酸マグネシウムで乾燥した。無水硫酸マグネシウムをろ別して得られた有機層からエバポレーターにより溶媒を除去し、粗生成物を得た（収率７２％）。単離精製が困難であったため、粗生成物を用いて次の反応を進めた。【０２１７】
〔４−３〕脱ＢＯＣ化
【化２６】
2008129947.tif 000028
【０２１８】
５００ｍＬナスフラスコに、〔４−３〕で得られた化合物（２４） １０ｇ（８．０ｍｍｏｌ）、テトラヒドロフラン２００ｍＬ、および４規定塩酸水溶液５０ｍＬを投入し、さらにラグビーボール型攪拌子を入れた。続いて、フラスコの口に還流蛇管を付け、大気中、６５℃で５時間反応させた後、反応容器を空冷して反応を終了させた。反応液を分液ロートに移し、飽和水酸化ナトリム溶液５０ｍＬを加えて数回、さらに水で数回洗浄した。有機層を無水硫酸マグネシウムで脱水し、ろ過で硫酸マグネシウムを除去した後、エバポレーターでろ液から溶媒を除去し、粗生成物を得た（収率８０％）。比較例１に準じ、粗生成物を活性炭処理・再結晶して精製した（回収率９５％）。
１Ｈ−ＮＭＲ；δ ６．８−７．３（Ａｒ，３６Ｈ、ｍ）、７．５５−７．８５（−ＮＨ，４Ｈ）ｐｐｍ
分子量；８４８．９３
ＭＡＬＤＩ−ＴＯＦ；８４８．０１[Ｍ]+【０２１９】
［２］電荷輸送性ワニスおよび電荷輸送性薄膜の作製
［比較例２］
比較例１で得られたＰＴＡと、これに対して１２モル当量の５−スルホサリチル酸とを、１，３−ジメチル−２−イミダゾリジノン（ＤＭＩ）：シクロヘキサノール＝２：４（質量比）の割合の溶媒に、固形分１５質量％になるように溶解させてワニスを調製した。このワニスを用いてＩＴＯガラス基板上へスピンコート法により薄膜を作製した。【０２２０】
［実施例５］
実施例１で得られた化合物（１２）と、これに対して１２モル当量の５−スルホサリチル酸とを、１，３−ジメチル−２−イミダゾリジノン（ＤＭＩ）：シクロヘキサノール＝２：４（質量比）の割合の溶媒に、固形分１５質量％になるように溶解させてワニスを調製した。このワニスを用いてＩＴＯガラス基板上へスピンコート法により薄膜を作製した。【０２２１】
［実施例６］
実施例２で得られた化合物（１６）を用いた以外は、実施例５と同様にして、ワニスおよび薄膜を作製した。【０２２２】
［実施例７］
実施例３で得られた化合物（２２）を用いた以外は、実施例５と同様にして、ワニスおよび薄膜を作製した。【０２２３】
［実施例８］
実施例４で得られた化合物（２５）を用いた以外は、実施例５と同様にして、ワニスおよび薄膜を作製した。【０２２４】
上記比較例２および実施例５〜８で作製した薄膜の膜厚およびその導電率を測定した。結果を表１に示す。
なお、膜厚は、日本真空技術社製、表面形状測定装置  ＤＥＫＴＡＫ３ＳＴを用いて測定し、導電率は、アジレント社製、半導体パラメータアナライザ  ４１５６Ｃを用いて測定した。【０２２５】
【表１】
2008129947.tif 000029
【０２２６】
表１に示されるように、実施例５〜８で得られた薄膜の導電率は、比較例２よりも大きな値を示していることから、実施例１〜４で得られたトリフェニルアミン構造を有するオリゴアニリンはＰＴＡより優れた導電性を有していることがわかる。【０２２７】
［３］高分子ＥＬ素子の作製
［実施例９］
実施例１で得られた化合物（１２）と、これに対して２．５モル当量の上記式（２６）で示されるナフタレンジスルホン酸オリゴマー（ＮＳＯ−２）とを、１，３−ジメチル−２−イミダゾリジノン（ＤＭＩ）：シクロヘキサノール＝２：４（質量比）の割合の溶媒に、固形分３質量％になるように溶解させてワニスを調製した。このワニスを用いてＩＴＯガラス基板上へスピンコート法により約５０ｎｍの均一な薄膜を作製した。次にキシレン溶媒に高分子青色発光材料（メルク社製，ＳＰＢ−０２Ｔ）を固形分約１．５質量％になるように溶解させたワニスを用いて、先に作製した薄膜上にスピンコート法により約７０ｎｍの膜を成膜した後、真空蒸着装置内に導入し、陰極としてバリウム（０．１ｎｍ）、銀（１００ｎｍ）をそれぞれ８×１０-4Ｐａ以下の圧力となってから蒸着操作（蒸着レート０．５ｎｍ／ｓ）を行って成膜し、高分子ＥＬ素子を得た。
なお、ＮＳＯ−２は、国際公開第２００６／０２５３４２号パンフレットに従って合成した（収率８１％）。【０２２８】
［実施例１０］
化合物（１２）に換えて、実施例２で得られた化合物（１６）を用いた以外は実施例９と同様にして、高分子ＥＬ素子を得た。【０２２９】
［実施例１１］
化合物（１２）に換えて、実施例４で得られた化合物（２５）を用いた以外は実施例９と同様にして、高分子ＥＬ素子を得た。【０２３０】
上記実施例９〜１１で得られた高分子ＥＬ素子の特性を評価した。結果を表２に示す。
なお、高分子ＥＬ素子の特性は、有機ＥＬ発光効率測定装置（ＥＬ１００３、プレサイスゲージ(株)製）を使用して測定した（以下同じ）。【０２３１】
【表２】
2008129947.tif 000030
【０２３２】
表２に示されるように、実施例１，２および４で得られた化合物は正孔輸送性材料として機能することがわかった。【０２３３】
［４］低分子ＥＬ素子の作製
［比較例３］
比較例１で得られた化合物（８）と、これに対して１．０モル当量のＮＳＯ−２とを、１，３−ジメチル−２−イミダゾリジノン（ＤＭＩ）：シクロヘキサノール＝２：４（質量比）の割合の溶媒に、固形分３質量％になるように溶解させてワニスを調製した。このワニスを用いてＩＴＯガラス基板上へスピンコート法により約３０ｎｍの均一な薄膜を作製した後、真空蒸着装置内に導入し、α−ＮＰＤ、Ａｌｑ3、ＬｉＦ、Ａｌを順次蒸着し、ＯＬＥＤ素子を得た。膜厚はそれぞれ、４０ｎｍ、４５ｎｍ、０．５ｎｍ、１００ｎｍとし、それぞれ８×１０-4Ｐａ以下の圧力となってから蒸着操作を行い、蒸着レートはＬｉＦを除いて、０．３〜０．４ｎｍ／ｓとし、ＬｉＦについては、０．０２〜０．０４ｎｍ／ｓとした。蒸着操作間の移動操作は真空中で行った。【０２３４】
［実施例１２］
実施例１で得られた化合物（１２）と、これに対して２．０モル当量のＮＳＯ−２とを、１，３−ジメチル−２−イミダゾリジノン（ＤＭＩ）：シクロヘキサノール＝２：４（質量比）の割合の溶媒に、固形分３質量％になるように溶解させてワニスを調製した。このワニスを用いてＩＴＯガラス基板上へスピンコート法により約３０ｎｍの均一な薄膜を作製した後、比較例３と同様の方法で真空蒸着を行い、ＯＬＥＤ素子を得た。【０２３５】
［実施例１３］
実施例２で得られた化合物（１６）と、これに対して２．５モル当量のＮＳＯ−２とを、１，３−ジメチル−２−イミダゾリジノン（ＤＭＩ）：シクロヘキサノール＝２：４（質量比）の割合の溶媒に、固形分３質量％になるように溶解させてワニスを調製した。このワニスを用いてＩＴＯガラス基板上へスピンコート法により約３０ｎｍの均一な薄膜を作製した後、比較例３と同様の方法で真空蒸着を行い、ＯＬＥＤ素子を得た。【０２３６】
［実施例１４］
実施例３で得られた化合物（２２）と、これに対して３．０モル当量のＮＳＯ−２とを、１，３−ジメチル−２−イミダゾリジノン（ＤＭＩ）：シクロヘキサノール＝２：４（質量比）の割合の溶媒に、固形分３質量％になるように溶解させてワニスを調製した。このワニスを用いてＩＴＯガラス基板上へスピンコート法により約３０ｎｍの均一な薄膜を作製した後、比較例３と同様の方法で真空蒸着を行い、ＯＬＥＤ素子を得た。【０２３７】
上記実施例１２〜１４および比較例３で得られたＯＬＥＤ素子の特性を評価した。結果を表３に示す。
なお、高分子ＥＬ素子の特性は、有機ＥＬ発光効率測定装置（ＥＬ１００３、プレサイスゲージ(株)製）を使用して測定した。【０２３８】
【表３】
2008129947.tif 000031
【０２３９】
表３に示されるように、実施例１２〜１４で得られたＯＬＥＤ素子は、比較例３の素子と比べ、一定電圧下で、電流密度、輝度特性に優れていることがわかる。【０２４０】
［５］オリゴアニリン化合物とドーパント（ＮＳＯ−２）との比率検討
［実施例１５］
ＮＳＯ−２の使用量を、化合物（１２）に対して２．０モル当量とした以外は、実施例９と同様にして高分子ＥＬ素子を作製した。【０２４１】
［実施例１６］
ＮＳＯ−２の使用量を、化合物（１２）に対して３．０モル当量とした以外は、実施例９と同様にして高分子ＥＬ素子を作製した。【０２４２】
上記実施例１５および１６で得られた高分子ＥＬ素子の特性を評価した。結果を表４に示す。なお、実施例９の結果も併せて示す。【０２４３】
【表４】
2008129947.tif 000032
【０２４４】
［６］シラン化合物の配合
［比較例４］
上記化合物（１２）と、これに対して１．５モル当量のＮＳＯ−２とを、１，３−ジメチル−２−イミダゾリジノン（ＤＭＩ）：シクロヘキサノール＝２：４（質量比）の割合の溶媒に、固形分３質量％になるように溶解させた。そのワニスを用いてＩＴＯガラス基板上へスピンコート法により約５０ｎｍの均一な薄膜を作製した。
次に、この薄膜上に、キシレンに高分子青色発光材料（メルク社製、ＳＰＢ−０２Ｔ）を固形分約１．５質量％になるように溶解させた溶液をスピンコート法により約７０ｎｍの厚みで成膜した後、真空蒸着装置内に導入し、陰極としてバリウム（０．１ｎｍ）、銀（１００ｎｍ）をそれぞれ８×１０-4Ｐａ以下の圧力となってから蒸着操作（蒸着レイト０．５ｎｍ／ｓ）を行って成膜した。【０２４５】
［比較例５］
化合物（１２）と、これに対して２．５モル当量のＮＳＯ−２とを、１，３−ジメチル−２−イミダゾリジノン（ＤＭＩ）：シクロヘキサノール＝２：４（質量比）の割合の溶媒に、固形分３質量％になるように溶解させたワニスを作製した。このワニスを用い、比較例４と同様にして高分子ＥＬ素子を作製した。【０２４６】
［実施例１７］
化合物（１２）と、これに対して１．５モル当量のＮＳＯ−２とを、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対して４質量％の量のトリフルオロプロピルトリメトキシシラン（信越シリコーン製）を添加してワニスを作製した。このワニスを用い、比較例４と同様にして高分子ＥＬ素子を作製した。【０２４７】
［実施例１８］
化合物（１２）と、これに対して２．５モル当量のＮＳＯ−２とを、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対して４質量％の量のメチルトリエトキシシラン（信越シリコーン製）を添加してワニスを作製した。このワニスを用い、比較例４と同様にして高分子ＥＬ素子を作製した。【０２４８】
［実施例１９］
化合物（１２）と、これに対して２．５モル当量のＮＳＯ−２を、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対して４質量％の量のエチルトリエトキシシラン（信越シリコーン製）を添加してワニスを作製した。このワニスを用い、比較例４と同様にして高分子ＥＬ素子を作製した。【０２４９】
［実施例２０］
化合物（１２）と、これに対して２．５モル当量のＮＳＯ−２を、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対して４質量％の量のビニルトリメトキシシラン（信越シリコーン製）を添加してワニスを作製した。このワニスを用い、比較例４と同様にして高分子ＥＬ素子を作製した。【０２５０】
［実施例２１］
化合物（１２）と、これに対して２．５モル当量のＮＳＯ−２とを、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対して４質量％の量のトリフルオロプロピルトリメトキシシラン（信越シリコーン製）を添加してワニスを作製した。このワニスを用い、比較例４と同様にして高分子ＥＬ素子を作製した。【０２５１】
［実施例２２］
化合物（１２）と、これに対して２．５モル当量のＮＳＯ−２とを、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対して４質量％の量のフェニルトリメトキシシラン（信越シリコーン製）を添加してワニスを作製した。このワニスを用い、比較例４と同様にして高分子ＥＬ素子を作製した。【０２５２】
［実施例２３］
化合物（１２）と、これに対して２．５モル当量のＮＳＯ−２とを、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対して４質量％のプロピルトリエトキシシラン（信越シリコーン製）を添加してワニスを作製した。このワニスを用い、比較例４と同様にして高分子ＥＬ素子を作製した。【０２５３】
［実施例２４］
化合物（１２）と、これに対して１．５モル当量のＮＳＯ−２とを、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対してトリフルオロプロピルトリメトキシシラン（信越シリコーン製）およびフェニルトリメトキシシラン（信越シリコーン製）を２：５（質量比）の割合で４質量％添加してワニスを作製した。このワニスを用い、比較例４と同様にして高分子ＥＬ素子を作製した。【０２５４】
［実施例２５］
化合物（１２）と、これに対して２．５モル当量のＮＳＯ−２とを、１，３−ジメチル−２−イミダゾリジノン（ＤＭＩ）：シクロヘキサノール＝２：４（質量比）の割合の混合溶媒に、固形分３質量％になるように溶解させ、さらにその固形分３質量％に対してトリフルオロプロピルトリメトキシシラン（信越シリコーン製）およびフェニルトリメトキシシラン（信越シリコーン製）を２：５（質量比）の割合で４質量％添加してワニスを作製した。このワニスを用い、比較例４と同様にして高分子ＥＬ素子を作製した。
上記実施例１７〜２５および比較例４，５で作製したＥＬ素子の特性を表５に示す。【０２５５】
【表５】
2008129947.tif 000033
【０２５６】
また、比較例４，５および実施例２４，２５で作製したＥＬ素子について、初期輝度１０００ｃｄ／ｍ2（定電流測定）で素子の寿命を評価した。評価は、半減期（輝度５００ｃｄ／ｍ2までの時間）にて行った。結果を表６に示す。【０２５７】
【表６】
2008129947.tif 000034
【０２５８】
表６に示されるように、電荷輸送性ワニスにシラン化合物を加えると、素子の寿命が延びることがわかる。【０２５９】
［比較例６］
化合物（１２）と、これに対して１．５モル当量のＮＳＯ−２を、ジメチルアセトアミド：シクロヘキサノール：２，３−ブタンジオール＝２：３：１（質量比）の割合の溶媒に、固形分３．５質量％になるように溶解させた。このワニスを用いてＩＴＯガラス基板上へスピンコート法により約５０ｎｍの均一な薄膜を作製した。このワニスを用い、比較例４と同様にして高分子ＥＬ素子を作製した。【０２６０】
［実施例２６］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のエチルトリメトキシシラン（信越シリコーン製）を添加してワニスを作製した。このワニスを用い、比較例４と同様にして高分子ＥＬ素子を作製した。【０２６１】
［実施例２７］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％の３−アクリロキシプロピルトリメトキシシラン（信越シリコーン製）を添加してワニスを作製した。このワニスを用い、比較例４と同様にして高分子ＥＬ素子を作製した。【０２６２】
［実施例２８］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のメチルトリメトキシシラン（信越シリコーン製）を添加してワニスを作製した。このワニスを用い、比較例４と同様にして高分子ＥＬ素子を作製した。【０２６３】
［実施例２９］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のフェニルトリメトキシシラン（信越シリコーン製）を添加してワニスを作製した。このワニスを用い、比較例４と同様にして高分子ＥＬ素子を作製した。【０２６４】
［実施例３０］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％の３−アミノプロピルトリエトキシシラン（信越シリコーン製）を添加してワニスを作製した。このワニスを用い、比較例４と同様にして高分子ＥＬ素子を作製した。【０２６５】
［実施例３１］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％の３−グリシドキシプロピルトリメトキシシラン（信越シリコーン製）を添加してワニスを作製した。このワニスを用い、比較例４と同様にして高分子ＥＬ素子を作製した。【０２６６】
［実施例３２］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のテトラメトキシシラン（純正化学製）を添加してワニスを作製した。このワニスを用い、比較例４と同様にして高分子ＥＬ素子を作製した。【０２６７】
［実施例３３］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％の３，３，３−トリフルオロプロピルトリメトキシシラン（信越シリコーン製）を添加してワニスを作製した。このワニスを用い、比較例４と同様にして高分子ＥＬ素子を作製した。【０２６８】
［実施例３４］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％の３−メルカプトプロピルトリメトキシシラン（信越シリコーン製）を添加してワニスを作製した。このワニスを用い、比較例４と同様にして高分子ＥＬ素子を作製した。【０２６９】
［実施例３５］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のトリエトキシ（４−（トリフルオロメチル）フェニル）シラン（アルドリッチ製）を添加してワニスを作製した。このワニスを用い、比較例４と同様にして高分子ＥＬ素子を作製した。【０２７０】
［実施例３６］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のドデシルトリエトキシシラン（信越シリコーン製）を添加してワニスを作製した。このワニスを用い、比較例４と同様にして高分子ＥＬ素子を作製した。【０２７１】
［実施例３７］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のジメトキシメチル（３，３，３−トリフルオロプロピル）シラン（ランカスター製）を添加してワニスを作製した。このワニスを用い、比較例４と同様にして高分子ＥＬ素子を作製した。【０２７２】
［実施例３８］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のジエトキシジメチルシラン（信越シリコーン製）を添加してワニスを作製した。このワニスを用い、比較例４と同様にして高分子ＥＬ素子を作製した。【０２７３】
［実施例３９］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％の（トリエトキシシリル）シクロヘキサン（アルドリッチ製）を添加してワニスを作製した。このワニスを用い、比較例４と同様にして高分子ＥＬ素子を作製した。【０２７４】
［実施例４０］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のトリエトキシ−２−チエニルシラン（アルドリッチ製）を添加してワニスを作製した。このワニスを用い、比較例４と同様にして高分子ＥＬ素子を作製した。【０２７５】
［実施例４１］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のトリメトキシビニルシラン（アルドリッチ製）を添加してワニスを作製した。このワニスを用い、比較例４と同様にして高分子ＥＬ素子を作製した。【０２７６】
［実施例４２］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のテトラメトキシシランおよびメチルトリメトキシシラン（テトラメトキシシランとメチルトリメトキシシランの比率は、質量比で２：１である。）を添加してワニスを作製した。このワニスを用い、比較例４と同様にして高分子ＥＬ素子を作製した。【０２７７】
［実施例４３］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のフェニルトリメトキシシランおよび３，３，３−トリフルオロプロピルトリメトキシシラン（フェニルトリメトキシシランと３，３，３−トリフルオロプロピルトリメトキシシランの比率は、質量比で２：１である。）を添加してワニスを作製した。このワニスを用い、比較例４と同様にして高分子ＥＬ素子を作製した。【０２７８】
［実施例４４］
化合物（１２）と、これに対して１．５モル当量のＮＳＯ−２とを、ジメチルアセトアミド：シクロヘキサノール：２，３−ブタンジオール＝２：３：１（質量比）の割合の溶媒に、固形分３．５質量％で溶解させた。さらにワニスの固形分総質量に対して、１０質量％のテトラメトキシシランおよび３，３，３−トリフルオロプロピルトリメトキシシラン（テトラメトキシシランと３，３，３−トリフルオロプロピルトリメトキシシランの比率は、質量比で２：１である。）を添加してワニスを作製した。このワニスを用い、比較例４と同様にして高分子ＥＬ素子を作製した。【０２７９】
実施例２６〜４４および比較例６で作製した高分子ＥＬ素子について、４Ｖ時の輝度特性を評価し、比較例６の輝度を１とした場合の実施例２６〜４４の輝度の比率を表７に示す。【０２８０】
【表７】
2008129947.tif 000035
【０２８１】
以上のように、電荷輸送性ワニスにシラン化合物を添加することによってＥＬ素子特性が改善されることがわかった。
【国際調査報告】
2008129947.tif 000040
2008129947.tif 000041
2008129947.tif 000042
2008129947.tif 000043
2008129947.tif 000044
2008129947.tif 000045